(57)【要約】【課題】耐久性に優れ、画像表示装置に用いた際に鮮明な画像が適正に表示できるカラーフィルターの製造に安定的に用いることのできるインクジェット方式のカラーフィルター用インクセットを提供すること。【解決手段】本発明のインクセットは、基板上に設けられた多数個のセル内に着色部を有するカラーフィルターをインクジェット方式により製造するのに用いるものであり、着色剤と着色剤が分散および／または溶解する第１の液性媒体とを含み着色膜の形成に用いられる第１のインクと、第１のインクと同一のセル内に吐出されることで樹脂膜を形成する第２のインクとを備え、第２のインクは樹脂材料と樹脂材料を分散および／または溶解する第２の液性媒体とを含み、セルに最後に付与されるインクは、少なくとも下記式（１）で表されるフルオロアルキル基含有ビニル単量体を単量体成分として含有してなる重合体Ｆを含む。2009175491.tif 000030【選択図】  なし【特許請求の範囲】
【請求項１】
基板上に設けられ、多数個のセル内に着色部を有するカラーフィルターを、インクジェット方式により製造するのに用いるカラーフィルター用インクセットであって、
着色剤と、前記着色剤が分散および／または溶解する第１の液性媒体とを含み、着色膜の形成に用いられる第１のインクと、
前記第１のインクと同一のセル内に吐出されることにより、樹脂膜を形成する第２のインクとを備え、
前記第２のインクは、樹脂材料と、前記樹脂材料を分散および／または溶解する第２の液性媒体とを含み、
前記第１のインクおよび前記第２のインクのうち前記セルに最後に付与されるインクは、下記式（１）で表されるフルオロアルキル基またはフルオロアリール基含有ビニル単量体ｆ１を単量体成分として含有してなる重合体Ｆを含むことを特徴とするカラーフィルター用インクセット。
【化１】
2009175491.tif 000026
【請求項２】
前記第２のインクは、前記樹脂材料として、少なくともエポキシ基含有ビニル単量体ｅ１を単量体成分として含有してなる重合体Ｅを含むものである請求項１に記載のカラーフィルター用インクセット。
【請求項３】
前記第１のインクは、樹脂材料を含み、
前記樹脂材料として、少なくともエポキシ基含有ビニル単量体ｅ１を単量体成分として含有してなる重合体Ｅを含むものである請求項１または２に記載のカラーフィルター用インクセット。
【請求項４】
前記重合体Ｅは、単量体成分として、前記エポキシ基含有ビニル単量体ｅ１に加え、イソシアネート基またはそれが保護基で保護されたブロックイソシアネート基を備えたビニル単量体ｅ２を含有してなる共重合体である請求項２または３に記載のカラーフィルター用インクセット。
【請求項５】
前記第１の液性媒体は、前記第２の液性媒体に含まれる液体を含まないものである請求項１ないし４のいずれかに記載のカラーフィルター用インクセット。
【請求項６】
複数種の前記第１のインクと、少なくとも１種以上の前記第２のインクとを備えるものである請求項１ないし５のいずれかに記載のカラーフィルター用インクセット。
【請求項７】
多数個のセルが設けられた基板上に、インクをインクジェット方式で吐出して、カラーフィルターを製造する方法であって、
着色剤と、着色剤が分散および／または溶解する第１の液性媒体とを含む第１のインクを前記セル内に吐出する第１のインク付与工程と、
前記第１のインクが吐出される前記セル内に、樹脂材料と、前記樹脂材料が分散および／または溶解する第２の液性媒体とを含む第２のインクを吐出する第２のインク付与工程とを有し、
前記第１のインクの構成成分で構成された着色膜と、前記第２のインクの構成成分で構成された樹脂膜とを形成するものであり、
前記第２のインクは、前記樹脂材料として、下記式（１）で表されるフルオロアルキル基またはフルオロアリール基含有ビニル単量体ｆ１を単量体成分として含有してなる重合体Ｆを含むことを特徴とすることを特徴とするカラーフィルターの製造方法。
【化２】
2009175491.tif 000027
【請求項８】
前記セル内に吐出された第１のインクから前記第１の液性媒体の少なくとも一部を除去する第１の液性媒体除去工程と、
前記セル内に吐出された前記第２のインクから前記第２の液性媒体の少なくとも一部を除去する第２の液性媒体除去工程とを有し、
前記第２のインク付与工程は、前記第１の液性媒体除去工程の後に行われるものである請求項７に記載のカラーフィルターの製造方法。
【請求項９】
多数個のセルが設けられた基板上に、インクをインクジェット方式で吐出して、カラーフィルターを製造する方法であって、
樹脂材料と、前記樹脂材料が分散および／または溶解する第２の液性媒体とを含む第２のインクを前記セル内に吐出する第２のインク付与工程と、
前記第２のインクが吐出される前記セル内に、着色剤と、着色剤が分散および／または溶解する第１の液性媒体とを含む第１のインクを吐出する第１のインク付与工程とを有し、
前記第１のインクの構成成分で構成された着色膜と、前記第２のインクの構成成分で構成された樹脂膜とを形成するものであり、
前記第１のインクは、下記式（１）で表されるフルオロアルキル基またはフルオロアリール基含有ビニル単量体ｆ１を単量体成分として含有してなる重合体Ｆを含むことを特徴とするカラーフィルターの製造方法。
【化３】
2009175491.tif 000028
【請求項１０】
前記第１のインク付与工程は、複数種の前記第１のインクを用いるものであり、
前記第２のインク付与工程は、前記第２のインクを、前記複数種の第１のインクが付与されるセルのうち、前記複数種の第１のインクのうちもっとも固形分の少ない前記第１のインクが付与されるべき前記セルに対し最も多く付与するものである請求項７ないし９のいずれかに記載のカラーフィルターの製造方法。
【請求項１１】
請求項１ないし６のいずれかに記載のカラーフィルター用インクセットを用いて製造されたことを特徴とするカラーフィルター。
【請求項１２】
請求項７ないし１０のいずれかに記載の方法を用いて製造されたことを特徴とするカラーフィルター。
【請求項１３】
インクジェット方式により製造され、基板上に多数個の着色部を有するカラーフィルターであって、
着色部は、主として樹脂材料で構成される樹脂膜と、顔料を含む着色膜とを有し、
前記樹脂膜と前記着色膜とのうち前記着色部の外表面に設けられている膜は、下記式（１）で表されるフルオロアルキル基またはフルオロアリール基含有ビニル単量体ｆ１を単量体成分として含有してなる重合体Ｆを含むことを特徴とするカラーフィルター。
【化４】
2009175491.tif 000029
【請求項１４】
請求項１１ないし１３のいずれかに記載のカラーフィルターを備えたことを特徴とする画像表示装置。
【請求項１５】
請求項１４に記載の画像表示装置を備えたことを特徴とする電子機器。
【発明の詳細な説明】
【技術分野】
【０００１】
本発明は、カラーフィルター用インクセット、カラーフィルターの製造方法、カラーフィルター、画像表示装置、および、電子機器に関するものである。
【背景技術】
【０００２】
カラー表示を行う液晶表示装置（ＬＣＤ）等には、一般に、カラーフィルターが用いられている。
カラーフィルターは、従来、着色剤、感光性樹脂、官能性モノマー、重合開始剤等を含む材料（着色部形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルターを製造する。このため、カラーフィルターの製造において形成される塗膜は、最終的に得られるカラーフィルターには、その一部のみが着色部として残存するのみで、その大部分が製造工程において除去されることとなる。このため、カラーフィルターの製造コストが上昇するばかりでなく、省資源の観点からも好ましくない。
【０００３】
一方、近年、インクジェットヘッド（液滴吐出ヘッド）を用いて、カラーフィルターの着色部を形成する方法が提案されている。このような方法は、着色部形成用の材料（着色部形成用組成物）の液滴の吐出位置等の制御が容易で、着色部形成用組成物の無駄を少なくすることができるため、環境への負荷を低減することができ、また、製造コストも抑制することができる。
【０００４】
また、このようなインクジェットヘッドを用いて製造されるカラーフィルターは、一般に、透明基板上に複数色の着色部、および隣接する着色部と着色部との間に、一定の高さを有する隔壁（バンク）が設けられている。このようなバンクは、一般に、カラーフィルターの黒色を表現することができ、例えば、カラーフィルターの着色部における光の透過を行わない場合、カラーフィルターは、バンクによって黒色を呈する。
また、このようなバンクは、カラーフィルター製造時において、透明基板上に吐出した異色のインク同士が混色するのを防止することができ、バンクに囲まれた透明基板上の各部位（セル）に各色のインクを吐出、乾燥することにより、着色部が形成される。
【０００５】
ところが、このような方法を用いて形成されるカラーフィルターでは、以下のような問題を有していた。カラーフィルターの製造に用いるインクは、着色剤の種類によって発色濃度が異なるものである。したがって、各色の着色部の光透過性、色あいを調整するため、一般に、各色のインク中に含まれる着色剤の含有量が互いに異なるものである。そのため、形成される各色の着色部は、各色のインク中に含まれる着色剤の含有量に応じて、その厚さが各色間で互いに異なるものとなる。このため、各色の着色部と、着色部を囲む隔壁との厚さが大きく異なる部分ができてしまう。また、画像表示装置に用いられるこのようなカラーフィルターは、透明基板上に上述したような複数色の着色部およびバンクが設けられ、着色部および隔壁の透明基板に対向する面とは反対の面側に、共通電極（一般的には、ＩＴＯ電極膜）が配されている。このような共通電極は、各着色部と隔壁との高さの差が影響して断線し易い問題があった。また、共通電極をカラーフィルター上に設ける際には、一般的に、カラーフィルターを溶剤で洗浄し、カラーフィルターの表面と共通電極との密着性を向上させる。しかしながら、カラーフィルターを溶剤で洗浄した場合、形成された着色部の一部が溶解、劣化する問題があった。この結果、共通電極をカラーフィルター上に好適には設けることができず、画像表示装置は、適正に画像表示を行うことが出来なくなるという問題があった。
【０００６】
また、このような共通電極の断線を防止するために、着色部および隔壁と共通電極との間に、透明の樹脂材料からなる平坦化膜を形成し、共通電極の断線を防止する試みがある（例えば、特許文献１参照）。しかしながら、このようなカラーフィルターを画像表示装置に用いた場合、カラーフィルターを光が通過する際に、平坦化膜において光の一部が反射しやすいものとなり、反射を繰り返した光が、他の着色部を透過するものとなる。この結果、反射を繰り返した光が、透過すべき着色部以外の他の着色部を透過するものとなり、得られる画像は、形状、色調が不鮮明となる問題があった。
【０００７】
【特許文献１】特開２００２−３７２６１３号公報
【発明の開示】
【発明が解決しようとする課題】
【０００８】
本発明の目的は、画像表示装置に用いた際に鮮明な画像が適正に表示できるカラーフィルターの製造に安定的に用いることのできるインクジェット方式のカラーフィルター用インクセットを提供すること、耐久性に優れ、画像表示装置に用いた際に鮮明な画像が適正に表示できるカラーフィルターを安定的に製造できるカラーフィルターの製造方法を提供すること、耐久性に優れ、画像表示装置に用いた際に鮮明な画像が適正に表示できるカラーフィルターを提供すること、また、該カラーフィルターを備えた画像表示装置、電子機器を提供することにある。
【課題を解決するための手段】
【０００９】
このような目的は、下記の本発明により達成される。
本発明のカラーフィルター用インクセットは、基板上に設けられ、多数個のセル内に着色部を有するカラーフィルターを、インクジェット方式により製造するのに用いるカラーフィルター用インクセットであって、
着色剤と、前記着色剤が分散および／または溶解する第１の液性媒体とを含み、着色膜の形成に用いられる第１のインクと、
前記第１のインクと同一のセル内に吐出されることにより、樹脂膜を形成する第２のインクとを備え、
前記第２のインクは、樹脂材料と、前記樹脂材料を分散および／または溶解する第２の液性媒体とを含み、
前記第１のインクおよび前記第２のインクのうち前記セルに最後に付与されるインクは、下記式（１）で表されるフルオロアルキル基またはフルオロアリール基含有ビニル単量体ｆ１を単量体成分として含有してなる重合体Ｆを含むことを特徴とする。
【化１】
2009175491.tif 000002
これにより、画像表示装置に用いた際に鮮明な画像が適正に表示できるカラーフィルターの製造に、安定的に用いることのできるインクジェット方式のカラーフィルター用インクセットを提供することができる。
【００１０】
本発明のカラーフィルター用インクセットでは、前記第２のインクは、前記樹脂材料として、少なくともエポキシ基含有ビニル単量体ｅ１を単量体成分として含有してなる重合体Ｅを含むものであることが好ましい。
これにより、各部位での色むら、濃度むらが特に抑制され、画像表示装置に用いた際に特に鮮明な画像が適正に表示できるカラーフィルターの製造に安定的に用いることのできるインクジェット方式のカラーフィルター用インクセットを提供することができる。
【００１１】
本発明のカラーフィルター用インクセットでは、前記第１のインクは、樹脂材料を含み、
前記樹脂材料として、少なくともエポキシ基含有ビニル単量体ｅ１を単量体成分として含有してなる重合体Ｅを含むものであることが好ましい。
これにより、各部位での色むら、濃度むらが特に抑制され、画像表示装置に用いた際に鮮明な画像が適正に表示できるカラーフィルターの製造に安定的に用いることのできるインクジェット方式のカラーフィルター用インクセットを提供することができる。
【００１２】
本発明のカラーフィルター用インクセットでは、前記重合体Ｅは、単量体成分として、前記エポキシ基含有ビニル単量体ｅ１に加え、イソシアネート基またはそれが保護基で保護されたブロックイソシアネート基を備えたビニル単量体ｅ２を含有してなる共重合体であることが好ましい。
これにより、各部位での色むら、濃度むらが特に抑制され、画像表示装置に用いた際に特に鮮明な画像が適正に表示できるカラーフィルターの製造に安定的に用いることのできるインクジェット方式のカラーフィルター用インクセットを提供することができる。
【００１３】
本発明のカラーフィルター用インクセットでは、前記第１の液性媒体は、前記第２の液性媒体に含まれる液体を含まないものであることが好ましい。
これにより、各部位での色むら、濃度むらが特に抑制され、画像表示装置に用いた際に鮮明な画像が適正に表示できるカラーフィルターの製造に安定的に用いることのできるインクジェット方式のカラーフィルター用インクセットを提供することができる。
【００１４】
本発明のカラーフィルター用インクセットでは、複数種の前記第１のインクと、少なくとも１種以上の前記第２のインクとを備えるものであることが好ましい。
これにより、各部位での色むら、濃度むらが特に抑制され、画像表示装置に用いた際に鮮明な画像が適正に表示できるカラーフィルターの製造に安定的に用いることのできるインクジェット方式のカラーフィルター用インクセットを提供することができる。
【００１５】
本発明のカラーフィルターの製造方法は、多数個のセルが設けられた基板上に、インクをインクジェット方式で吐出して、カラーフィルターを製造する方法であって、
着色剤と、着色剤が分散および／または溶解する第１の液性媒体とを含む第１のインクを前記セル内に吐出する第１のインク付与工程と、
前記第１のインクが吐出される前記セル内に、樹脂材料と、前記樹脂材料が分散および／または溶解する第２の液性媒体とを含む第２のインクを吐出する第２のインク付与工程とを有し、
前記第１のインクの構成成分で構成された着色膜と、前記第２のインクの構成成分で構成された樹脂膜とを形成するものであり、
前記第２のインクは、前記樹脂材料として、下記式（１）で表されるフルオロアルキル基またはフルオロアリール基含有ビニル単量体ｆ１を単量体成分として含有してなる重合体Ｆを含むことを特徴とすることを特徴とする。
【化２】
2009175491.tif 000003
これにより、画像表示装置に用いた際に鮮明な画像が適正に表示できるカラーフィルターを安定的に製造できるカラーフィルターの製造方法を提供することができる。
【００１６】
本発明のカラーフィルターの製造方法では、前記セル内に吐出された第１のインクから前記第１の液性媒体の少なくとも一部を除去する第１の液性媒体除去工程と、
前記セル内に吐出された前記第２のインクから前記第２の液性媒体の少なくとも一部を除去する第２の液性媒体除去工程とを有し、
前記第２のインク付与工程は、前記第１の液性媒体除去工程の後に行われるものであることが好ましい。
これにより、画像表示装置に用いた際に特に鮮明な画像が確実かつ適正に表示できるカラーフィルターを安定的に製造できるカラーフィルターの製造方法を提供することができる。
【００１７】
本発明のカラーフィルターの製造方法は、多数個のセルが設けられた基板上に、インクをインクジェット方式で吐出して、カラーフィルターを製造する方法であって、
樹脂材料と、前記樹脂材料が分散および／または溶解する第２の液性媒体とを含む第２のインクを前記セル内に吐出する第２のインク付与工程と、
前記第２のインクが吐出される前記セル内に、着色剤と、着色剤が分散および／または溶解する第１の液性媒体とを含む第１のインクを吐出する第１のインク付与工程とを有し、
前記第１のインクの構成成分で構成された着色膜と、前記第２のインクの構成成分で構成された樹脂膜とを形成するものであり、
前記第１のインクは、下記式（１）で表されるフルオロアルキル基またはフルオロアリール基含有ビニル単量体ｆ１を単量体成分として含有してなる重合体Ｆを含むことを特徴とする。
【化３】
2009175491.tif 000004
これにより、画像表示装置に用いた際に鮮明な画像が適正に表示できるカラーフィルターを安定的に製造できるカラーフィルターの製造方法を提供することができる。
【００１８】
本発明のカラーフィルターの製造方法では、前記第１のインク付与工程は、複数種の前記第１のインクを用いるものであり、
前記第２のインク付与工程は、前記第２のインクを、前記複数種の第１のインクが付与されるセルのうち、前記複数種の第１のインクのうちもっとも固形分の少ない前記第１のインクが付与されるべき前記セルに対し最も多く付与するものであることが好ましい。
これにより、画像表示装置に用いた際に特に鮮明な画像が確実かつ適正に表示できるカラーフィルターを安定的に製造できるカラーフィルターの製造方法を提供することができる。
【００１９】
本発明のカラーフィルターは、本発明のカラーフィルター用インクセットを用いて製造されたことを特徴とする。
これにより、画像表示装置に用いた際に鮮明な画像が適正に表示できるカラーフィルターを提供することができる。
本発明のカラーフィルターは、本発明の方法を用いて製造されたことを特徴とする。
これにより、画像表示装置に用いた際に鮮明な画像が適正に表示できるカラーフィルターを提供することができる。
【００２０】
本発明のカラーフィルターは、インクジェット方式により製造され、基板上に多数個の着色部を有するカラーフィルターであって、
着色部は、主として樹脂材料で構成される樹脂膜と、顔料を含む着色膜とを有し、
前記樹脂膜と前記着色膜とのうち前記着色部の外表面に設けられている膜は、下記式（１）で表されるフルオロアルキル基またはフルオロアリール基含有ビニル単量体ｆ１を単量体成分として含有してなる重合体Ｆを含むことを特徴とする。
【化４】
2009175491.tif 000005
これにより、画像表示装置に用いた際に鮮明な画像が適正に表示できるカラーフィルターを提供することができる。
本発明の画像表示装置は、本発明のカラーフィルターを備えたことを特徴とする。
これにより、鮮明な画像が適正に表示できる画像表示装置を提供することができる。
本発明の電子機器は、本発明の画像表示装置を備えたことを特徴とする。
これにより、鮮明な画像が適正に表示できる電子機器を提供することができる。
【発明を実施するための最良の形態】
【００２１】
以下、本発明の好適な実施形態について詳細に説明する。
［第１実施形態］
まず、本発明の第１実施形態について詳細に説明する。
《インクセット》
本発明のカラーフィルター用インクセットは、カラーフィルターの製造（カラーフィルターの着色部の形成）に用いられるインクセットであり、特に、インクジェット方式によるカラーフィルターの製造に用いられるものである。
【００２２】
ところで、近年検討されているインクジェット方式により着色部を形成するカラーフィルターにおいては、異なる色のインク同士が混色するのを防止するため、隣接する着色部と着色部との間に、一定の高さを有する隔壁（バンク）が設けられている。このようなバンクは、一般に、カラーフィルターの黒色を表現することができ、例えば、カラーフィルターの着色部における光の透過を行わない場合、カラーフィルターは、バンクによって黒色を呈する。また、このようなバンクは、カラーフィルター製造時において、透明基板上に吐出した異色のインク同士が混色するのを防止することができ、バンクに囲まれた透明基板上の各部位（セル）に各色のインクを吐出、乾燥することにより、着色部が形成される。
【００２３】
ところが、このような方法を用いて形成されるカラーフィルターでは、以下のような問題を有していた。カラーフィルターの製造に用いるインクは、着色剤の種類によって発色濃度が異なるものである。したがって、各色の着色部の光透過性、色あいを調整するため、一般に、各色のインク中に含まれる着色剤の含有量が互いに異なるものである。そのため、形成される各色の着色部は、各色のインク中に含まれる着色剤の含有量に応じて、その厚さが各色間で互いに異なるものとなる。このため、各色の着色部と、着色部を囲む隔壁との厚さが大きく異なる部分ができてしまう。また、画像表示装置に用いられるこのようなカラーフィルターは、透明基板上に上述したような複数色の着色部およびバンクが設けられ、着色部および隔壁の透明基板に対向する面とは反対の面側に、共通電極（一般的には、ＩＴＯ電極膜）が配されている。このような共通電極は、各着色部と隔壁との高さの差が影響して断線し易い問題があった。また、共通電極をカラーフィルター上に設ける際には、一般的に、カラーフィルターを溶剤で洗浄し、カラーフィルターの表面と共通電極との密着性を向上させる。しかしながら、カラーフィルターを溶剤で洗浄した場合、形成された着色部の一部が溶解、劣化する問題があった。この結果、共通電極をカラーフィルター上に好適には設けることができず、製造される画像表示装置は、適正に画像表示を行うことが出来なくなるという問題があった。
【００２４】
また、このような共通電極の断線を防止するために、着色部および隔壁と共通電極との間に、透明の樹脂材料からなる平坦化膜を形成し、共通電極の断線を防止する試みがある（例えば、特許文献１参照）。しかしながら、このようなカラーフィルターを画像表示装置に用いた場合、カラーフィルターを光が通過する際に、平坦化膜において光の一部が反射しやすいものとなり、反射を繰り返した光が、他の着色部を透過するものとなる。この結果、反射を繰り返した光が、透過すべき着色部以外の他の着色部を透過するものとなり、得られる画像は、形状、色調が不鮮明となる問題があった。
【００２５】
このため、発明者らは、鋭意検討した結果、本発明に至った。すなわち、本発明のカラーフィルター用インクセットは、着色剤と、着色剤が分散および／または溶解する第１の液性媒体とを含み、着色膜の形成に用いられる第１のインクと、第１のインクと同一のセル内に吐出されることにより、樹脂膜を形成する第２のインクとを備え、第２のインクは、樹脂材料と、前記樹脂材料を分散および／または溶解する第２の液性媒体とを含むものである。また、第１のインクと第２のインクのうちセル内に最後に吐出されるインクは、下記式（１）で表されるフルオロアルキル基またはフルオロアリール基含有ビニル単量体ｆ１を単量体成分として含有してなる重合体Ｆを含むものである。
【００２６】
【化５】
2009175491.tif 000006
【００２７】
このように、第１のインクを用いて着色膜を、第２のインクを用いて樹脂膜をそれぞれ形成し、着色膜と樹脂膜からなる着色部を形成することで、所望の色濃度で、かつ、所望の厚さの着色部を確実に形成することができる。すなわち、用いる第１のインクを、着色部が所望の色濃度となるような量としてセル内に付与して着色膜を形成し、さらに、形成される着色部が所望の厚さになるような量の第２のインクをセル内に付与して樹脂膜を形成することにより、確実に、着色部の色濃度と厚さを調整することができる（後述する図１参照）。このため、カラーフィルターは、上述したような平坦化膜を設けることなく、共通電極を配することができる。また、カラーフィルターの製造に用いるインクは、一般に、プリンターに適用されるもの（民生用）とは全く異なるものであり、高沸点の液体を液性媒体として用いるため、粘度が高くなりやすい。このため、インクの液滴の吐出が安定しにくく、形成される着色部の厚さを均一にしずらい問題がある。しかしながら、本発明のカラーフィルター用インクセットは、着色剤を含むインク（第１のインク）と、樹脂材料を含むインク（第２のインク）とを有することにより、これらのインクは粘度が低いものとなり、吐出性が優れたものとなる。
【００２８】
また、上述したような重合体Ｆは、着色部の耐溶剤性の向上に寄与する成分である。第１のインクおよび第２のインクのうちセルに最後に付与されるインクが重合体Ｆを含むことにより、セル内に形成される着色部は、その露出面が重合体Ｆを含む耐溶剤性に優れた膜となる。このため、共通電極をカラーフィルター上に設ける際に、カラーフィルターを溶剤で洗浄した場合であっても、着色部が溶剤によって溶解、劣化することを防止することができ、共通電極を精度よくカラーフィルター上に形成することができる。また、重合体Ｆは、共通電極との密着性に優れているため、このようなカラーフィルター上に共通電極を設けた画像表示装置は、耐久性に優れたものとなる。
【００２９】
以上より、このようなカラーフィルター用インクセットを用いて製造したカラーフィルターは、形成される各着色部の厚さが均一なものとなる。また、上述したような平坦化膜を設ける必要がない。また、共通電極をカラーフィルター上に好適に設けることができる。このため、製造されるカラーフィルターは、画像表示装置に用いた際に、確実に目的とする着色部のみに対し光を照射することができ、色再現範囲が広いものとなり、鮮明な画像が適正に表示できるものとなる。
【００３０】
また、第２のインクを用いず、カラーフィルター用インクに着色部の厚さが均一になるように十分に樹脂材料を含ませ、着色部の厚さを調整することも考えられる。しかしながら、このような場合、以下のような問題がある。一般に、樹脂材料は、着色剤に比べ、高分子量の成分であり、カラーフィルター用インク中に含まれる液性媒体との親和性が、着色剤よりも高いものである。このため、カラーフィルター用インク中に含まれる樹脂材料の含有量を多くするにしたがって、カラーフィルター用インクの粘度が高くなり、吐出性（液滴吐出ヘッドからの吐出のされやすさ、吐出量等）にばらつきが生じ、結果として、確実に各着色部の厚さを均一にすることができない。また、形成されるカラーフィルターの色再現範囲が狭いものとなってしまう。特に、カラーフィルター用インクセットが、複数色の着色部に対応するカラーフィルター用インクを複数種備えた場合、着色剤、樹脂材料等の固形分がカラーフィルター用インク毎に異なるものとなる。このため、カラーフィルター用インク毎に粘度等の物性が大きく異なるものとなる。この結果、上述したような問題に加え、液滴吐出の条件等の制御が煩雑なものとなる。
【００３１】
また、このようなカラーフィルター用インクセットは、複数種の第１のインクを備えるものであり、光の三原色を構成する３色である緑色の第１のインク（グリーンインク）と、赤色の第１のインク（レッドインク）と、青色の第１のインク（ブルーインク）とを備えるものであるのが好ましい。以下の説明では、代表的に、カラーフィルター用インクセットが、「グリーンインク（Ｇインク）」、「レッドインク（Ｒインク）」、「ブルーインク（Ｂインク）」の３種の第１のインクを備えるものとして説明する。
【００３２】
また、カラーフィルター用インクセットは、第２のインクを少なくとも１種備えるものであればよく、複数種備えるものであってもよい。以下の説明では、代表的に、カラーフィルター用インクセットは、第２のインクを１種備え、全ての第１のインクに対し、当該第２のインクを用いるものとして説明する。
また、本実施形態では、第１のインクと第２のインクのうち、第２のインクを最後にセルに付与するものとして説明する。すなわち、第２のインクには、重合体Ｆが含まれるものとして説明する。
【００３３】
《第１のインク》
カラーフィルター用インクセットを構成する第１のインクは、着色剤、当該着色剤が分散および／または溶解する液性媒体等を含むものであり、後述するカラーフィルターの着色膜の形成に用いるものである。上述したように本発明では、着色剤を多く含む第１のインクと、樹脂材料を多く含む第２のインクとを分けて用いることにより、第１のインクおよび第２のインクの粘度を低いものとすることができ、これらのインクの吐出性を優れたものとすることができる。すなわち、着色剤を含む第１のインクに含まれる樹脂材料が少ないことで、着色剤と樹脂材料との相互作用による粘度上昇を防ぐことができる。
【００３４】
＜着色剤＞
カラーフィルターは、異なる複数色の着色部（一般に、ＲＧＢに対応する３色の着色）を有している。そして、カラーフィルター用インクセットを構成する各第１のインクは、それぞれ、形成すべき着色部の色調に応じた着色剤を含むものである。第１のインクを構成する着色剤としては、例えば、各種顔料、各種染料を用いることができる。
【００３５】
顔料としては、例えば、Ｃ．Ｉ．ピグメントレッド１，２，３，４，５，６，７，８，９，６，１０，１１，１２，１４，１５，１６，１７，１８，１９，２１，２２，２３，３０，３１，３２，３７，３８，４０，４１，４２，４８：１，４８：２，４８：３，４８：４，４９：１，４９：２，５０：１，５２：１，５３：１，５７，５７：１，５７：２，５８：２，５８：４，６０：１，６３：１，６３：２，６４：１，８１，８１：１，８３，８８，９０：１，９７，１０１，１０２，１０４，１０５，１０６，１０８，１０８：１，１１２，１１３，１１４，１２２，１２３，１４４，１４６，１４９，１５０，１５１，１６６，１６８，１７０，１７１，１７２，１７４，１７５，１７６，１７７，１７８，１７９，１８０，１８５，１８７，１８８，１９０，１９３，１９４，２０２，２０６，２０７，２０８，２０９，２１５，２１６，２２０，２２４，２２６，２４２，２４３，２４５，２５４，２５５，２６４，２６５；Ｃ．Ｉ．ピグメントグリーン７，３６，１５，１７，１８，１９，２６，５０，５８，６０；Ｃ．Ｉ．ピグメントブルー１，１５，１５：１，１５：２，１５：３，１５：４，１５：６，１７：１，１８，６０，２７，２８，２９，３５，３６，８０；Ｃ．Ｉ．ピグメントイエロー１，３，１２，１３，１４，１５，１６，１７，２０，２４，３１，３４，３５，３５：１，３７，３７：１，４２，４３，５３，５５，６０，６１，６５，７１，７３，７４，８１，８３，９３，９４，９５，９７，９８，１００，１０１，１０４，１０６，１０８，１０９，１１０，１１３，１１４，１１６，１１７，１１９，１２０，１２６，１２７，１２８，１２９，１３８，１３９，１５０，１５１，１５２，１５３，１５４，１５５，１５６，１５７，１６６，１６８，１７５，１８０，１８４，１８５；Ｃ．Ｉ．ピグメントバイオレット１，３，１４，１６，１９，２３，２９，３２，３６，３８，５０；Ｃ．Ｉ．ピグメントオレンジ１，５，１３，１４，１６，１７，２０，２０：１，２４，３４，３６，３８，４０，４３，４６，４９，５１，６１，６３，６４，７１，７３，１０４；Ｃ．Ｉ．ピグメントブラウン７，１１，２３，２５，３３や、これらの誘導体等が挙げられる。また、染料としては、例えば、アゾ染料、アントラキノン染料、縮合多環芳香族カルボニル染料、インジゴイド染料、カルボニウム染料、フタロシアニン染料、メチン，ポリメチン染料等が挙げられる。染料の具体例としては、例えば、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７；Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７；Ｃ．Ｉ．リアクティブレッド３，１３，１７，１９，２１，２２，２３，２４，２９，３５，３７，４０，４１，４３，４５，４９，５５；Ｃ．Ｉ．ベーシックレッド１２，１３，１４，１５，１８，２２，２３，２４，２５，２７，２９，３５，３６，３８，３９，４５，４６；Ｃ．Ｉ．ダイレクトバイオレット７，９，４７，４８，５１，６６，９０，９３，９４，９５，９８，１００，１０１；Ｃ．Ｉ．アシッドバイオレット５，９，１１，３４，４３，４７，４８，５１，７５，９０，１０３，１２６；Ｃ．Ｉ．リアクティブバイオレット１，３，４，５，６，７，８，９，１６，１７，２２，２３，２４，２６，２７，３３，３４；Ｃ．Ｉ．ベーシックバイオレット１，２，３，７，１０，１５，１６，２０，２１，２５，２７，２８，３５，３７，３９，４０，４８；Ｃ．Ｉ．ダイレクトイエロー８，９，１１，１２，２７，２８，２９，３３，３５，３９，４１，４４，５０，５３，５８，５９，６８，８７，９３，９５，９６，９８，１００，１０６，１０８，１０９，１１０，１３０，１４２，１４４，１６１，１６３；Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７；Ｃ．Ｉ．リアクティブイエロー２，３，１３，１４，１５，１７，１８，２３，２４，２５，２６，２７，２９，３５，３７，４１，４２；Ｃ．Ｉ．ベーシックイエロー１，２，４，１１，１３，１４，１５，１９，２１，２３，２４，２５，２８，２９，３２，３６，３９，４０；Ｃ．Ｉ．アシッドグリーン１６；Ｃ．Ｉ．アシッドブルー９，４５，８０，８３，９０，１８５；Ｃ．Ｉ．ベーシックオレンジ２１，２３等が挙げられる。
【００３６】
第１のインクが着色剤として顔料を含むもの（顔料インク）である場合、着色剤として染料を含むもの（染料インク）に比べて、製造されるカラーフィルターの耐光性等をすぐれたものとすることができる。
第１のインクが着色剤として顔料を含むもの（顔料インク）である場合、顔料の平均粒径は、２０〜２００ｎｍであるのが好ましく、３０〜１８０ｎｍであるのがより好ましい。これにより、第１のインク中における顔料の分散安定性や、第１のインクの吐出安定性を十分に優れたものとしつつ、カラーフィルター用インクセットを用いて製造されるカラーフィルターの耐光性を十分に優れたものとし、カラーフィルターにおける発色性、コントラスト等を特に優れたものとすることができる。
【００３７】
（レッドインク）
レッドインクは、通常、赤色の着色剤を含むものであるが、特に、Ｃ．Ｉ．ピグメントレッド１７７、Ｃ．Ｉ．ピグメントレッド２５４、またはこれらの誘導体を含むものであるのが好ましい。これにより、カラーフィルターの色再現域を特に広いものとすることができる。特に、レッドインクが、Ｃ．Ｉ．ピグメントレッド１７７とその誘導体、および／または、Ｃ．Ｉ．ピグメントレッド２５４とその誘導体を含むものであると、レッドインクの発色性を特に優れたものとすることができる。また、後に詳述するような分散剤と併用することによる効果がより顕著に発揮され、レッドインク中における顔料粒子の長期分散安定性、レッドインクの吐出安定性を特に優れたものとすることができる。なお、レッドインクは、着色剤として赤色以外の成分（単独では、赤色以外の色を呈する成分）を含むものであってよい。これにより、例えば、形成される着色部の色調の調整を行うことができ、カラーフィルター用インクセットを用いて製造されるカラーフィルターの色再現域をより広いものとすることができる。
Ｃ．Ｉ．ピグメントレッド１７７の誘導体、Ｃ．Ｉ．ピグメントレッド２５４の誘導体として、下記式（２）または下記式（３）で示される化合物（誘導体）を含有するものである場合、上述したような効果がさらに顕著に発揮される。
【００３８】
【化６】
2009175491.tif 000007
【００３９】
【化７】
2009175491.tif 000008
【００４０】
レッドインク中における着色剤の含有率は、４．５〜２５．０ｗｔ％であるのが好ましく、４．７〜２０．０ｗｔ％であるのがより好ましく、５．０〜１８．０ｗｔ％であるのがさらに好ましい。これにより、カラーフィルター製造用の液滴吐出ヘッド（インクジェットヘッド）からの、レッドインクの吐出性を優れたものとしつつ、製造されるカラーフィルターにおいて、十分な色濃度を確保することができる。また、カラーフィルター用インクセットを用いたカラーフィルターの生産性を特に優れたものとすることができる。また、製造されるカラーフィルターにおいて、異なる色の着色部間における色濃度の均一性を特に優れたものとすることができる。また、製造されるカラーフィルターの耐久性を優れたものとすることができる。
【００４１】
（グリーンインク）
グリーンインクは、通常、緑色の着色剤を含むものであるが、Ｃ．Ｉ．ピグメントグリーン３６、Ｃ．Ｉ．ピグメントグリーン５８のうち少なくとも一方を含むものであるのが好ましく、Ｃ．Ｉ．ピグメントグリーン５８（臭素化亜鉛フタロシアニン顔料）を含むものであるのがより好ましい。これにより、当該インクを用いて形成される着色部の発色性を特に優れたものとすることができ、カラーフィルターの色再現域を特に広いものとすることができる。また、グリーンインクは、着色剤として緑色以外の成分（単独では、緑色以外の色を呈する成分）を含むものであってよい。これにより、例えば、形成される着色部の色調の調整を行うことができ、カラーフィルター用インクセットを用いて製造されるカラーフィルターの色再現域をより広いものとすることができる。特に、グリーンインクは、着色剤として、Ｃ．Ｉ．ピグメントグリーン５８に加え、スルホン化された顔料誘導体を含むものであるのが好ましい。これにより、グリーンインクの発色性をさらに優れたものとすることができるとともに、グリーンインクの吐出安定性を特に優れたものとすることができる。
【００４２】
顔料として、Ｃ．Ｉ．ピグメントグリーン５８とスルホン化された顔料誘導体とを含む場合、スルホン化された顔料誘導体として、下記式（４）で示される化合物（誘導体）を含有するのが好ましい。これにより、グリーンインク中における顔料粒子の長期分散安定性、液滴の吐出安定性を特に優れたものとすることができるとともに、製造されるカラーフィルターにおいて、より優れたコントラストの画像を表示することができる。また、後述するような方法において、微分散工程の効率を特に優れたものとすることができ、短時間で、また、比較的小さなエネルギーで、グリーンインクを製造することができるため、グリーンインクの生産性を特に優れたものとすることができ、生産コストの削減にも寄与することができる。
【００４３】
【化８】
2009175491.tif 000009
【００４４】
このように、特定の化学構造を有する顔料誘導体（副顔料）を、Ｃ．Ｉ．ピグメントグリーン５８（主顔料）とともに用いることにより、上記のような優れた効果が得られることは、本発明者が鋭意研究を行った結果、見出したことであり、そのメカニズムの詳細は不明であるが、以下のような理由によるものであると考えられる。
Ｃ．Ｉ．ピグメントグリーン５８を構成する臭素化フタロシアニンは、分子全体として、高度な共役系が形成されており、平面的な構造となるのが、エネルギー的に安定している。そして、臭素化フタロシアニンは、平面状の各分子が積層されるように（平行に）配置することにより、各分子間が有する共役系のπ電子が重なり合った、安定した状態になる。このため、Ｃ．Ｉ．ピグメントグリーン５８は、本来、凝集し易く、液性媒体（分散媒）中に安定的に分散させるのが困難である。
【００４５】
一方、上記のような顔料誘導体では、式（４）中において窒素原子に結合している水素原子は、フタルイミド構造を構成する酸素原子との間で、水素結合を形成する。このようなことから、式（４）中において窒素原子に結合している水素原子は、実体的には、キノリン構造を構成する窒素原子とともに、フタルイミド構造を構成する酸素原子とも強固に結合しており、上記のような顔料誘導体（スルホン化顔料誘導体）では、式（４）中において１〜７の番号を付した７原子による安定的な環構造（７員環構造）が形成されている。このような７員環構造を形成することにより、キノリン構造による平面と、フタルイミド構造による平面とは、非平行状態をとることになる。
【００４６】
このように、キノリン構造による平面と、フタルイミド構造による平面とが、非平行となることにより、Ｃ．Ｉ．ピグメントグリーン５８（臭素化フタロシアニン）に対して適度な親和性を有する顔料誘導体（スルホン化顔料誘導体）が、Ｃ．Ｉ．ピグメントグリーン５８の分子間に入り込み、上記のように、本来、凝集し易いＣ．Ｉ．ピグメントグリーン５８を凝集しにくいものとすることができる。さらに、上記のような顔料誘導体（スルホン化顔料誘導体）は、分子内にスルホ基を有しているため、後述する液性媒体（分散媒）に対する分散性に優れている。以上のようなことが、相乗的に作用し合い、上記のような非常に優れた効果が得られるものと考えられる。
【００４７】
Ｃ．Ｉ．ピグメントグリーン５８と上記のような顔料誘導体（スルホン化顔料誘導体）とを含む場合、グリーンインク中における顔料誘導体（スルホン化顔料誘導体）の含有率は、特に限定されないが、Ｃ．Ｉ．ピグメントグリーン５８（主顔料）：１００重量部に対して、２〜３２重量部であるのが好ましく、７〜２８重量部であるのがより好ましい。これにより、グリーンインク中における顔料粒子の長期分散安定性、液滴の吐出安定性を特に優れたものとすることができるとともに、カラーフィルター用インクセットを用いて製造されるカラーフィルターのコントラスト、明度を特に優れたものとすることができる。
【００４８】
グリーンインク中における着色剤の含有率は、５．２〜２６．０ｗｔ％であるのが好ましく、５．４〜２０．５ｗｔ％であるのがより好ましく、５．８〜１９．０ｗｔ％であるのがさらに好ましい。これにより、カラーフィルター製造用の液滴吐出ヘッド（インクジェットヘッド）からの、グリーンインクの吐出性を優れたものとしつつ、製造されるカラーフィルターにおいて、十分な着色濃度を確保することができる。また、カラーフィルター用インクセットを用いたカラーフィルターの生産性を特に優れたものとすることができる。また、製造されるカラーフィルターにおいて、異なる色の着色部間における色濃度の均一性を特に優れたものとすることができる。また、製造されるカラーフィルターの耐久性を優れたものとすることができる。
【００４９】
（ブルーインク）
ブルーインクは、通常、青色の着色剤を含むものであるが、特に、Ｃ．Ｉ．ピグメントブルー１５：６を含むものであるのが好ましい。これにより、製造されるカラーフィルターの色再現域を特に広いものとすることができる。なお、ブルーインクは、着色剤として青色以外の成分（単独では、青色以外の色を呈する成分）を含むものであってよい。これにより、例えば、形成される着色部の色調の調整を行うことができ、カラーフィルター用インクセットを用いて製造されるカラーフィルターの色再現域をより広いものとすることができる。
【００５０】
ブルーインク中における着色剤の含有率は、３．５〜２４．０ｗｔ％であるのが好ましく、３．８〜１９．０ｗｔ％であるのがより好ましく、４．０〜１７．０ｗｔ％であるのがさらに好ましい。これにより、カラーフィルター製造用の液滴吐出ヘッド（インクジェットヘッド）からの、ブルーインクの吐出性を優れたものとしつつ、製造されるカラーフィルターにおいて、十分な着色濃度を確保することができる。また、カラーフィルター用インクセットを用いたカラーフィルターの生産性を特に優れたものとすることができる。また、製造されるカラーフィルターにおいて、異なる色の着色部間における着色濃度の均一性を特に優れたものとすることができる。また、製造されるカラーフィルターの耐久性を優れたものとすることができる。
【００５１】
＜第１の液性媒体＞
第１のインクは、上述したような着色剤を、分散および／または溶解する機能を有する液性媒体（第１の液性媒体）を含む。言い換えると、液性媒体は、カラーフィルター用インク中において、顔料を分散させる分散媒、染料を溶解する溶媒として機能を有している。そして、通常、第１のインクを構成する液性媒体は、カラーフィルターを製造する過程において、その大部分が除去されるものである。
【００５２】
液性媒体としては、例えば、エステル化合物、エーテル化合物、ヒドロキシケトン、炭酸ジエステル、環状アミド化合物等を用いることができ、中でも、〔１〕多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、〔２〕多価カルボン酸（例えば、こはく酸、グルタル酸等）のエステル（例えば、メチルエステル等）、〔３〕分子内に少なくとも１つの水酸基と少なくとも１つのカルボキシル基とを有する化合物（ヒドロキシ酸）のエーテル、エステル等、〔４〕多価アルコールとホスゲンとの反応で得られるような化学構造を有する炭酸ジエステルが好ましい。液性媒体として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、トリプロピレングリコールモノメチルエーテル、ブトキシプロパノール、ジエチレングリコールメチルエチルエーテル、ジエチレングリコールメチルブチルエーテル、トリエチレングリコールメチルエチルエーテル、トリエチレングリコールメチルブチルエーテル、ジプロピレングリコールモノメチルエーテルアセテート、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、エチレングリコールモノブチルエーテル、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールモノｎ−プロピルエーテル、ポリエチレングリコールモノメチルエーテル、ブチルグリコレート、エチレングリコールモノヘキシルエーテル、ジプロピレングリコールモノｎ−ブチルエーテル、Ｎ−メチル−２−ピロリドン、トリエチレングリコールブチルメチルエーテル、ビス（２−プロポキシエチル）エーテル、ジエチレングリコールジアセテート、ジエチレングリコールブチルメチルエーテル、ジエチレングリコールブチルエチルエーテル、ジエチレングリコールブチルプロピルエーテル、ジエチレングリコールエチルプロピルエーテル、ジエチレングリコールメチルプロピルエーテル、ジエチレングリコールプロピルエーテルアセテート、トリエチレングリコールメチルエーテルアセテート、トリエチレングリコールエチルエーテルアセテート、トリエチレングリコールプロピルエーテルアセテート、トリエチレングリコールブチルエーテルアセテート、トリエチレングリコールブチルエチルエーテル、トリエチレングリコールエチルメチルエーテル、トリエチレングリコールエチルプロピルエーテル、トリエチレングリコールメチルプロピルエーテル、ジプロピレングリコールメチルエーテルアセテート、ｎ−ノニルアルコール、ジエチレングリコールモノブチルエーテル、トリエチレングリコールモノメチルエーテル、エチレングリコール２−エチルヘキシルエーテル、トリエチレングリコールモノエチルエーテル、ジエチレングリコールモノヘキシルエーテル、トリエチレングリコールモノブチルエーテル、ジエチレングリコールモノ−２−エチルヘキシルエーテル、トリプロピレングリコールモノｎ−ブチルエーテル、ブチルセロソルブアセテート等が挙げられ、これらから選択される１種または２種以上を組み合わせて用いることができる。
【００５３】
上述した中でも、第１の液性媒体は、ジエチレングリコールジメチルエーテル、１，３−ブチレングリコールジアセテート、トリエチレングリコールジエチルエーテル、ビス（２−ブトキシエチル）エーテル、ジエチレングリコールモノブチルエーテルアセテート、および、２−（２−メトキシ−１−メチルエトキシ）−１−メチルエチルアセテートから選択される１種または２種以上を含むものであることが好ましい。これにより、第１のインクの吐出を特に長期にわたって安定させることができ、得られるカラーフィルターの着色部の厚さを確実に均一なものとすることができる。また、第１のインク中に含まれる気体や水の含有量を比較的低いものとして維持することができ、第１のインク中に含まれる樹脂材料等の不本意な劣化を防止することができる。また、このような液性媒体を用いた場合、液滴吐出装置の部材が膨潤等の劣化を起こすのを極めて長期間にわたって、確実に防ぐことができる。
【００５４】
第１のインクを構成する第１の液性媒体の大気圧下における沸点は、いずれも、１７０〜２８０℃であるのが好ましく、１９０〜２７０℃であることがより好ましい。これにより、液滴吐出時において、第１の液性媒体が揮発することを好適に防止することができ、液滴吐出ヘッドの目詰まりが発生するのを確実に防止しつつ、生産性良く着色膜を形成することができる。
【００５５】
また、第１のインクを構成する第１の液性媒体の２５℃における蒸気圧は、いずれも、０．１０ｍｍＨｇ以下であるのが好ましく、０．０７ｍｍＨｇ以下であることがより好ましい。これにより、カラーフィルターの製造時において、第１の液性媒体が揮発することを好適に防止することができ、液滴吐出ヘッドの目詰まりが発生するのを確実に防止しつつ、生産性良く着色膜を形成することができる。
【００５６】
また、第１のインクにおける第１の液性媒体の含有率は、４０〜９４ｗｔ％であるのが好ましく、６０〜９２ｗｔ％であるのがより好ましい。第１の液性媒体の含有率が前記範囲内の値であると、第１のインクの液滴吐出ヘッドからの吐出性を特に優れたものとすることができる。また、製造されるカラーフィルターの着色部の厚さを確実に均一にでき、各部位での色むら、濃度むら等をより効果的に抑制することができるとともに、個体間での特性の均一性を特に優れたものとすることができる。また、製造されるカラーフィルターにおいて、十分な着色濃度を確保することができ、色再現範囲を広いものとすることができる。
【００５７】
また、第１のインクを構成する第１の液性媒体の２５℃における粘度は、特に限定されないが、１．０〜４．０ｍＰａ・ｓであるのが好ましく、１．５〜３．５ｍＰａ・ｓであるのがより好ましい。第１の液性媒体の２５℃における粘度が前記範囲内の値であると、第１のインクの液滴吐出ヘッドからの吐出性を特に優れたものとし、製造されるカラーフィルターの着色部の厚さを確実に均一にでき、色再現範囲を特に広いものとすることができる。また、カラーフィルターの各部位での色むら、濃度むら等をより効果的に抑制することができるとともに、個体間での特性の均一性を特に優れたものとすることができる。また、カラーフィルターの生産性を特に優れたものとすることができる。
なお、カラーフィルター用インクセットを構成する各第１のインクで、液性媒体の種類、含有率等の条件は同一であってもよいし、異なるものであってもよい。
【００５８】
＜樹脂材料＞
樹脂材料は、インクによって形成された膜（着色膜）の形状を固定するバインダー樹脂として用いられるものである。また、樹脂材料は、インクによって形成される膜（着色膜）と、基板、樹脂膜との密着性を向上させることのできる成分である。
〔硬化性樹脂材料〕
硬化性樹脂材料は、形成される着色膜において、バインダー樹脂としての機能を有するとともに、隣接する基板および樹脂膜との密着性の向上に寄与する成分である。また、着色膜が硬化性樹脂材料を含むことにより、形成される着色膜は、高い硬度と耐薬品性を有することができる。このため、インクジェット法によるインク付与工程の後工程として薬品塗布や洗浄を行った場合においても、着色部が悪影響を受けるのを防止することができる。なお、本発明において、硬化性樹脂材料とは、熱や、光（例えば、紫外線）等により、硬化する性質を有する樹脂材料のことを指す。
【００５９】
以下、第１のインクに用いることのできる硬化性樹脂材料について詳細に説明する。
｛重合体Ｅ｝
重合体Ｅは、少なくともエポキシ基含有ビニル単量体ｅ１を単量体成分として含有してなるものである。重合体Ｅは、実質的に単一の化合物からなるものであってもよいし、複数種の化合物の混合物であってもよい。ただし、重合体Ｅが複数種の化合物の混合物である場合、各化合物が、少なくともエポキシ基含有ビニル単量体ｅ１を単量体成分として含有するものである。
【００６０】
（エポキシ基含有ビニル単量体ｅ１）
重合体Ｅは、少なくともエポキシ基含有ビニル単量体ｅ１を単量体成分として含有してなるものである。このようなエポキシ基含有ビニル単量体ｅ１を単量体成分として含有することにより、重合体Ｅ中にエポキシ基を容易かつ確実に導入することができる。また、エポキシ基含有ビニル単量体ｅ１を単量体成分として含有することにより、第１のインク中における上述したような顔料の分散安定性を特に優れたものとすることができ、第１のインクの長期保存性、吐出安定性を特に優れたものとすることができる。また、エポキシ基含有ビニル単量体ｅ１を単量体成分として含有することにより、着色部を形成する際に、比較的温和な条件で硬化性樹脂材料（バインダー樹脂）を硬化させることができるとともに、形成される膜（着色膜）の硬度等を特に優れたものとする上で有利である。また、重合体Ｅが、後述するようなビニル単量体ｅ２、ビニル単量体ｅ３等を含むものである場合、重合体の合成を好適に行うことができ、所望の特性を有する重合体Ｅを容易かつ確実に得ることができる。
【００６１】
エポキシ基含有ビニル単量体ｅ１としては、例えば、下記式（５）で表される構造を有するものを用いることができる。エポキシ基含有ビニル単量体ｅ１がこのような構造を有するものであると、第１のインク中における上述したような顔料の分散安定性を特に優れたものとすることができ、第１のインクの長期保存性、吐出安定性を特に優れたものとすることができる。また、エポキシ基含有ビニル単量体ｅ１が下記式（５）で表される構造を有するものであると、カラーフィルター用インクセットを用いて形成される着色部の耐溶剤性をより優れたものとすることができる。また、エポキシ基含有ビニル単量体ｅ１が下記式（５）で表される構造を有するものであると、膜（着色膜）を形成する際に、比較的温和な条件で硬化性樹脂材料（バインダー樹脂）を硬化させることができるとともに、形成される膜（着色膜）の硬度等を特に優れたものとする上で有利である。また、エポキシ基含有ビニル単量体ｅ１がこのような構造を有するものであると、硬化性樹脂材料が後述するような重合体Ｓを含む場合、重合体Ｅと重合体Ｓとの相溶性を特に優れたものとすることができ、形成される着色部の透明性を特に高いものとすることができる。
【００６２】
【化９】
2009175491.tif 000010
【００６３】
式（５）において、Ｒ６によって示される炭素数１〜７のアルキル基としては、例えば、メチル、エチル、プロピル、イソプロピル、ブチル、イソブチル、ｓ−ブチル、ｔ−ブチル、ペンチル、ヘキシル、ヘプチル基等のアルキル基が挙げられるが、水素原子または炭素数１〜２のアルキル基が好ましく、水素原子またはメチル基がより好ましい。これにより、第１のインク中における上述したような顔料の分散安定性を特に優れたものとすることができ、第１のインクの長期保存性、吐出安定性を特に優れたものとすることができる。また、製造されるカラーフィルターにおいて、表示される画像のコントラストを特に優れたものとすることができる。また、形成される膜（着色膜）の硬度等を優れたものとすることができる。また、硬化性樹脂材料が後述するような重合体Ｆを含む場合、重合体Ｅと重合体Ｆとの相溶性を特に優れたものとすることができ、形成される膜（着色膜）の硬度、耐溶剤性を非常に優れたものとすることができる。
式（５）中、Ｇによって示される２価のヘテロ原子を含んでいてもよい炭化水素基の代表的な例としては、直鎖または分枝状のアルキレン基、より具体的には、例えば、メチレン、エチレン、プロピレン、テトラメチレン、エチルエチレン、ペンタメチレン、ヘキサメチレン、オキシメチレン、オキシエチレン、オキシプロピレン等が挙げられる。
【００６４】
エポキシ基含有ビニル単量体ｅ１の具体例としては、例えば、（メタ）アクリル酸グリシジル、（メタ）アクリル酸メチルグリシジル、（メタ）アクリル酸エチルグリシジル、グリシジルビニルベンジルエーテル（セイミケミカル株式会社製、商品名ＶＢＧＥ）、下記式（５−１）〜式（５−３１）で表される脂環式エポキシ基含有不飽和化合物等が挙げられ、これらから選択される１種または２種以上を組み合わせて用いることができるが、エポキシ基含有ビニル単量体ｅ１としては、（３，４−エポキシシクロヘキシル）メチル（メタ）アクリレートが特に好ましい。これにより、第１のインク中における上述したような顔料の分散安定性を特に優れたものとすることができ、第１のインクの長期保存性、吐出安定性を特に優れたものとすることができる。また、形成される膜（着色膜）の硬度、耐溶剤性等を特に優れたものとすることができる。また、硬化性樹脂材料が後述するような重合体Ｆを含む場合、重合体Ｅと重合体Ｆとの相溶性を特に優れたものとすることができ、形成される膜（着色膜）の硬度、耐溶剤性を非常に優れたものとすることができる。
【００６５】
【化１０】
2009175491.tif 000011
【００６６】
【化１１】
2009175491.tif 000012
【００６７】
【化１２】
2009175491.tif 000013
【００６８】
【化１３】
2009175491.tif 000014
【００６９】
【化１４】
2009175491.tif 000015
【００７０】
なお、式（５−１）〜（５−３１）において、Ｒ７は、水素原子またはメチル基を示し、Ｒ８は、炭素数１〜８の２価の炭化水素基を示し、Ｒ９は、炭素数１〜２０の２価の炭化水素基を示す。また、Ｒ７、Ｒ８およびＲ９は、互いに同一であっても異なっていてもよい。また、ｗは、０〜１０を示す。
重合体Ｅ中におけるエポキシ基含有ビニル単量体ｅ１の含有率（重合体の合成に用いる単量体の重量で換算して求められる値）は、５０〜９９ｗｔ％であるのが好ましく、７０〜９４ｗｔ％であるのがより好ましい。重合体Ｅ中におけるエポキシ基含有ビニル単量体ｅ１の含有率が前記範囲内の値であると、第１のインク中における上述したような顔料の分散安定性を特に優れたものとすることができ、第１のインクの長期保存性、吐出安定性を特に優れたものとすることができる。また、重合体Ｅ中におけるエポキシ基含有ビニル単量体ｅ１の含有率が前記範囲内の値であると、膜（着色膜）を形成する際に、比較的温和な条件で硬化性樹脂材料（バインダー樹脂）を硬化させることができるとともに、形成される膜（着色膜）の硬度、耐溶剤性等を特に優れたものとすることができる。なお、重合体Ｅが、複数種の化合物の混合物である場合、エポキシ基含有ビニル単量体ｅ１の含有率の値としては、これらの化合物についての加重平均値（重量比に基づいた加重平均値）を採用することができる。また、重合体Ｅが、複数種の化合物の混合物である場合、これらの化合物が、いずれも、上記のような含有率でエポキシ基含有ビニル単量体ｅ１を含有しているのが好ましい。
【００７１】
（ビニル単量体ｅ２）
重合体Ｅは、少なくともエポキシ基含有ビニル単量体ｅ１を単量体成分として含有してなるものであればよいが、エポキシ基含有ビニル単量体ｅ１に加え、さらに、イソシアネート基またはそれが保護基で保護されたブロックイソシアネート基を備えたビニル単量体ｅ２を単量体成分として含有してなるもの（共重合体）であるのが好ましい。これにより、第１のインク中における気体の含有率（溶存気体、マイクロバブル等として存在する気泡等）をより効果的に低くすることができ、インクジェット法による液滴吐出の安定性が特に優れたものとなる。その結果、製造されるカラーフィルターにおいて、各部位での色むら、濃度むらや、個体間での特性のばらつきが発生するのをより効果的に防止することができる。この結果、カラーフィルターを画像表示装置に用いた際に、より鮮明な画像を表示できるものとなる。
重合性ビニル単量体ｅ２としては、例えば、２−アクリロイルオキシエチルイソシアネート（昭和電工株式会社製、商品名「カレンズＭＯＩ」）、２−メタクリロイルオキシエチルイソシアネート等の、（メタ）アクリロイル基が炭素数２〜６のアルキレン基を介してイソシアネート基と結合した（メタ）アクリロイルイソシアネート等が挙げられる。
【００７２】
上記（メタ）アクリロイルイソシアネートのイソシアネート基は、ブロックイソシアネート基であることが好ましい。ここで言うブロックイソシアネート基とは、末端をブロック剤でマスキングしたイソシアネート基を指す。ブロックイソシアネート基を持つ単量体としては、例えば、メタクリル酸２−（０−［１’メチルプロピリデンアミノ］カルボキシアミノ）エチル等が挙げられ、また、昭和電工株式会社製「カレンズＭＯＩ−ＢＭ」の商品名で市販されている。これら重合性ビニル単量体は、１種または２種以上を組み合わせて用いることができる。
【００７３】
重合体Ｅにおけるビニル単量体ｅ２の含有率（重合体の合成に用いる単量体の重量で換算して求められる値）は、１００重量部のエポキシ基含有ビニル単量体ｅ１に対し、２〜２０重量部であるのが好ましく、３〜１５重量部であるのがより好ましい。重合体Ｅにおけるビニル単量体ｅ２の含有率が前記範囲内の値であると、第１のインクの長期保存性等を十分に優れたものとしつつ、第１のインク中における気体の含有率（溶存気体、マイクロバブル等として存在する気泡等）をより効果的に低くすることができ、インクジェット法による液滴吐出の安定性が特に優れたものとなる。また、形成される着色部の透明性を十分に高いものとすることができる。これに対し、重合体Ｅにおけるビニル単量体ｅ２の含有率が前記下限値未満であると、上記のようなビニル単量体ｅ２を含有することによる効果が十分に発揮されない可能性がある。なお、重合体Ｅが、複数種の化合物の混合物である場合、ビニル単量体ｅ２の含有率の値としては、これらの化合物についての加重平均値（重量比に基づいた加重平均値）を採用することができる。また、重合体Ｅが、複数種の化合物の混合物である場合、これらの化合物が、いずれも、上記のような含有率でビニル単量体ｅ２を含有しているのが好ましい。
【００７４】
（ビニル単量体ｅ３）
重合体Ｅは、少なくともエポキシ基含有ビニル単量体ｅ１を単量体成分として含有してなるものであればよいが、エポキシ基含有ビニル単量体ｅ１に加え、さらに、水酸基を備えたビニル単量体ｅ３を単量体成分として含有してなるもの（共重合体）であるのが好ましい。これにより、形成される膜（着色膜）の基板に対する密着性、特に、画像表示に伴う急激な温度変化に、繰り返しさらされた場合における密着性を特に優れたものとすることができる。その結果、例えば、カラーフィルターを長期間使用した場合においても、光漏れ（白抜け、輝点）等の問題が発生するのをより確実に防止することができる。また、重合体Ｅが、ビニル単量体ｅ３を単量体成分として含有してなるものであると、硬化性樹脂材料が後述するような重合体Ｆを含む場合、重合体Ｅと重合体Ｆとの相溶性を特に優れたものとすることができ、形成される膜（着色膜）の硬度、耐溶剤性を非常に優れたものとすることができる。
【００７５】
ビニル単量体ｅ３としては、例えば、２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、６−ヒドロキシヘキシル（メタ）アクリレート、８−ヒドロキシオクチル（メタ）アクリレート、４−ヒドロキシメチルシクロヘキシル（メタ）アクリレート、ポリアルキレングリコールモノ（メタ）アクリレート等の、多価アルコールとアクリル酸またはメタクリル酸とのモノエステル化物、上記多価アルコールとアクリル酸またはメタクリル酸とのモノエステル化物にε−カプロラクトンを開環重合した化合物（ダイセル化学工業株式会社製プラクセルＦＡシリーズ、プラクセルＦＭシリーズ等）やエチレンオキサイド、プロピレンオキサイドを開環重合した化合物等が挙げられ、これらから選択される１種または２種以上を組み合わせて用いることができる。
【００７６】
重合体Ｅにおけるビニル単量体ｅ３の含有率（重合体の合成に用いる単量体の重量で換算して求められる値）は、１００重量部のエポキシ基含有ビニル単量体ｅ１に対し、２〜２０重量部であるのが好ましく、３〜１５重量部であるのがより好ましい。重合体Ｅにおけるビニル単量体ｅ３の含有率が前記範囲内の値であると、第１のインクの長期保存性等を十分に優れたものとしつつ、カラーフィルター用インクを用いて製造されるカラーフィルターの耐久性を特に優れたものとすることができる。また、形成される着色部の透明性を高いものとすることができる。これに対し、重合体Ｅにおけるビニル単量体ｅ３の含有率が前記下限値未満であると、上記のようなビニル単量体ｅ３を含有することによる効果が十分に発揮されない可能性がある。また、重合体Ｅにおけるビニル単量体ｅ３の含有率が前記上限値を超えると、第１のインク中における気体の含有率を十分に低いものとするのが困難になる可能性がある。なお、重合体Ｅが、複数種の化合物の混合物である場合、ビニル単量体ｅ３の含有率の値としては、これらの化合物についての加重平均値（重量比に基づいた加重平均値）を採用することができる。また、重合体Ｅが、複数種の化合物の混合物である場合、これらの化合物が、いずれも、上記のような含有率でビニル単量体ｅ３を含有しているのが好ましい。
【００７７】
（その他の重合性ビニル単量体ｅ４）
重合体Ｅは、上述したようなエポキシ基含有ビニル単量体ｅ１、ビニル単量体ｅ２、および、ビニル単量体ｅ３以外の重合性ビニル単量体ｅ４を単量体成分として含有していてもよい。このような重合性ビニル単量体ｅ４としては、エポキシ基含有ビニル単量体ｅ１と共重合可能なビニル単量体を用いることができ、具体的には、例えば、メチル（メタ）アクリレート、エチル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、ジシクロペンタニルオキシエチル（メタ）アクリレート、イソボニル（メタ）アクリレート、ベンジル（メタ）アクリレート、フェニルエチル（メタ）アクリレート等の炭素数１〜１２のアルキル、アラルキル（メタ）アクリレート；スチレン、α−メチルスチレン等のビニル芳香族化合物；ＣＦ３（ＣＦ２）３ＣＨ２ＣＨ＝ＣＨ２、ＣＦ３（ＣＦ２）３ＣＨ＝ＣＨ２、ＣＦ３（ＣＦ２）５ＣＨ２ＣＨ＝ＣＨ２、ＣＦ３（ＣＦ２）５ＣＨ＝ＣＨ２、ＣＦ３（ＣＦ２）７ＣＨ＝ＣＨ２、ＣＦ３（ＣＦ２）９ＣＨ２ＣＨ＝ＣＨ２、ＣＦ３（ＣＦ２）９ＣＨ＝ＣＨ２、（ＣＦ３）２ＣＦ（ＣＦ２）２ＣＨ２ＣＨ＝ＣＨ２、（ＣＦ３）２ＣＦ（ＣＦ２）２ＣＨ＝ＣＨ２、（ＣＦ３）２ＣＦ（ＣＦ２）４ＣＨ２ＣＨ＝ＣＨ２、（ＣＦ３）２ＣＦ（ＣＦ２）４ＣＨ＝ＣＨ２、（ＣＦ３）２ＣＦ（ＣＦ２）６ＣＨ２ＣＨ＝ＣＨ２、（ＣＦ３）２ＣＦ（ＣＦ２）６ＣＨ＝ＣＨ２、Ｆ５Ｃ６ＣＨ＝ＣＨ２、ＣＦ３（ＣＦ２）５ＣＨ２ＣＨ２ＯＣＨ２ＣＨ＝ＣＨ２、ＣＦ３（ＣＦ２）５ＣＨ２ＣＨ２ＣＨ２ＯＣＨ２ＣＨ＝ＣＨ２、ＣＦ３（ＣＦ２）７ＣＨ２ＣＨ２ＯＣＨ２ＣＨ＝ＣＨ２、ＣＦ３（ＣＦ２）７ＣＨ２ＣＨ２ＣＨ２ＯＣＨ２ＣＨ＝ＣＨ２、ＣＦ３（ＣＦ２）９ＣＨ２ＣＨ２ＯＣＨ２ＣＨ＝ＣＨ２、ＣＦ３（ＣＦ２）９ＣＨ２ＣＨ２ＣＨ２ＯＣＨ２ＣＨ＝ＣＨ２、Ｈ（ＣＦ２）６ＣＨ２ＯＣＨ２ＣＨ＝ＣＨ２、Ｈ（ＣＦ２）８ＣＨ２ＯＣＨ２ＣＨ＝ＣＨ２、（ＣＦ３）２ＣＦ（ＣＦ２）２ＣＨ２ＣＨ２ＯＣＯＣＨ＝ＣＨ２、（ＣＦ３）２ＣＦ（ＣＦ２）２ＣＨ２ＣＨ２ＯＣＯＣ（ＣＨ３）＝ＣＨ２、（ＣＦ３）２ＣＦ（ＣＦ２）４ＣＨ２ＣＨ２ＯＣＯＣＨ＝ＣＨ２、（ＣＦ３）２ＣＦ（ＣＦ２）４ＣＨ２ＣＨ２ＯＣＯＣ（ＣＨ３）＝ＣＨ２、（ＣＦ３）２ＣＦ（ＣＦ２）６ＣＨ２ＣＨ２ＯＣＯＣＨ＝ＣＨ２、（ＣＦ３）２ＣＦ（ＣＦ２）６ＣＨ２ＣＨ２ＯＣＯＣ（ＣＨ３）＝ＣＨ２、ＣＦ３（ＣＦ２）５ＣＨ２ＣＨ２ＯＣＯＣＨ＝ＣＨ２、ＣＦ３（ＣＦ２）５ＣＨ２ＣＨ２ＯＣＯＣ（ＣＨ３）＝ＣＨ２、ＣＦ３（ＣＦ２）７ＣＨ２ＣＨ２ＯＣＯＣＨ＝ＣＨ２、ＣＦ３（ＣＦ２）７ＣＨ２ＣＨ２ＯＣＯＣ（ＣＨ３）＝ＣＨ２、ＣＦ３（ＣＦ２）９ＣＨ２ＣＨ２ＯＣＯＣＨ＝ＣＨ２、ＣＦ３（ＣＦ２）９ＣＨ２ＣＨ２ＯＣＯＣ（ＣＨ３）＝ＣＨ２、Ｈ（ＣＦ２）６ＣＨ２ＣＨ２ＯＣＯＣＨ＝ＣＨ２、Ｈ（ＣＦ２）８ＣＨ２ＣＨ２ＯＣＯＣ（ＣＨ３）＝ＣＨ２、Ｆ（ＣＦ２）８ＣＨ２ＣＨ２ＯＣＯＣＨ＝ＣＨ２、Ｆ（ＣＦ２）８ＣＨ２ＣＨ２ＯＣＯＣ（ＣＨ３）＝ＣＨ２、Ｈ（ＣＦ２）４ＣＨ２ＯＣＯＣ（ＣＨ３）＝ＣＨ２、Ｈ（ＣＦ２）４ＣＨ２ＯＣＯＣＨ���ＣＨ２等のフルオロアルキル基またはフルオロアリール基含有ビニル化合物等が挙げられ、これらから選択される１種または２種以上を組み合わせて用いることができる。ただし、重合体Ｅは、単量体成分として、後述するようなアルコキシシリル基含有ビニル単量体ｓ１を含有するものではない。
【００７８】
重合体Ｅにおける重合性ビニル単量体ｅ４の含有率（重合体の合成に用いる単量体の重量で換算して求められる値）は、１００重量部のエポキシ基含有ビニル単量体ｅ１に対し、２０重量部以下であるのが好ましく、１０重量部以下であるのがより好ましい。なお、重合体Ｅが、複数種の化合物の混合物である場合、重合性ビニル単量体ｅ４の含有率の値としては、これらの化合物についての加重平均値（重量比に基づいた加重平均値）を採用することができる。また、重合体Ｅが、複数種の化合物の混合物である場合、各化合物について、重合性ビニル単量体ｅ４の含有率が上記のような条件を満足するのが好ましい。
【００７９】
上記のように、重合体Ｅは、少なくともエポキシ基含有ビニル単量体ｅ１を単量体成分として含有してなるものであればよいが、エポキシ基含有ビニル単量体ｅ１に加え、ビニル単量体ｅ２およびビニル単量体ｅ３を含有するものであるのが好ましい。これにより、上述したようなビニル単量体ｅ２を含むことによる効果と、上述したようなビニル単量体ｅ３を含むことによる効果とを、両立することができる。
硬化性樹脂材料（バインダー樹脂）中に占める重合体Ｅの割合（含有率）は、特に限定されないが、２５〜８０ｗｔ％であるのが好ましく、３３〜７０ｗｔ％であるのがより好ましい。なお、重合体Ｅが複数種の化合物の混合物である場合、重合体Ｅの含有率としては、これらの化合物の含有率の総和を採用する。
【００８０】
｛重合体Ｆ｝
また、硬化性樹脂材料（硬化性樹脂組成物）は、下記式（１）で表されるフルオロアルキル基またはフルオロアリール基含有ビニル単量体ｆ１を単量体成分として含有してなる重合体Ｆを含むものであってもよい。
【００８１】
【化１５】
2009175491.tif 000016
【００８２】
このような重合体Ｆを含むことにより、第１のインクの吐出安定性を特に優れたものとすることができる。特に、液滴吐出ヘッドのノズルからの液切れが良好になるとともに、第１のインクの固形分のノズルへの固着等をより効果的に防止することができる。また、形成される着色部の耐熱性、耐溶剤性を特に優れたものとすることができる。
重合体Ｆは、実質的に単一の化合物からなるものであってもよいし、複数種の化合物の混合物であってもよい。ただし、重合体Ｆが複数種の化合物の混合物である場合、各化合物が、少なくともフルオロアルキル基またはフルオロアリール基含有ビニル単量体ｆ１を単量体成分として含有するものである。
【００８３】
（フルオロアルキル基またはフルオロアリール基含有ビニル単量体ｆ１）
重合体Ｆは、少なくとも式（１）で表されるフルオロアルキル基またはフルオロアリール基含有ビニル単量体ｆ１を単量体成分として含有してなるものである。このようなフルオロアルキル基またはフルオロアリール基含有ビニル単量体ｆ１を単量体成分として含有することにより、重合体Ｆ中にフルオロアルキル基またはフルオロアリール基を容易かつ確実に導入することができる。また、フルオロアルキル基またはフルオロアリール基含有ビニル単量体ｆ１を単量体成分として含有することにより、第１のインクのノズルへの固着をより確実に防止でき、第１のインクの吐出安定性を特に優れたものとすることができる。また、形成される着色部の耐溶剤性、耐熱性を特に優れたものとすることができる。また、重合体Ｆが、後述するようなビニル単量体ｆ２等を含むものである場合、重合体の合成を好適に行うことができ、所望の特性を有する重合体Ｆを容易かつ確実に得ることができる。
【００８４】
式（１）において、Ｒ５によって示される炭素数１〜７のアルキル基としては、例えば、メチル、エチル、プロピル、イソプロピル、ブチル、イソブチル、ｓ−ブチル、ｔ−ブチル、ペンチル、ヘキシル、ヘプチル基等のアルキル基が挙げられるが、水素原子または炭素数１〜２のアルキル基が好ましく、水素原子またはメチル基がより好ましい。これにより、第１のインクの吐出安定性、形成される着色部の耐熱性を特に優れたものとすることができる。
【００８５】
式（１）中、Ｄによって示される２価の炭化水素基（ヘテロ原子を含んでいてもよい炭化水素基）の代表的な例として、直鎖または分枝状のアルキレン基、より具体的には、例えば、メチレン、エチレン、プロピレン、テトラメチレン、エチルエチレン、ペンタメチレン、ヘキサメチレン、オキシメチレン、オキシエチレン、オキシプロピレン等が挙げられる。
【００８６】
式（１）で表される単量体の具体例としては、例えば、ＣＦ３（ＣＦ２）３ＣＨ２ＣＨ＝ＣＨ２、ＣＦ３（ＣＦ２）３ＣＨ＝ＣＨ２、ＣＦ３（ＣＦ２）５ＣＨ２ＣＨ＝ＣＨ２、ＣＦ３（ＣＦ２）５ＣＨ＝ＣＨ２、ＣＦ３（ＣＦ２）７ＣＨ＝ＣＨ２、ＣＦ３（ＣＦ２）９ＣＨ２ＣＨ＝ＣＨ２、ＣＦ３（ＣＦ２）９ＣＨ＝ＣＨ２、（ＣＦ３）２ＣＦ（ＣＦ２）２ＣＨ２ＣＨ＝ＣＨ２、（ＣＦ３）２ＣＦ（ＣＦ２）２ＣＨ＝ＣＨ２、（ＣＦ３）２ＣＦ（ＣＦ２）４ＣＨ２ＣＨ＝ＣＨ２、（ＣＦ３）２ＣＦ（ＣＦ２）４ＣＨ＝ＣＨ２、（ＣＦ３）２ＣＦ（ＣＦ２）６ＣＨ２ＣＨ＝ＣＨ２、（ＣＦ３）２ＣＦ（ＣＦ２）６ＣＨ＝ＣＨ２、Ｆ５Ｃ６ＣＨ＝ＣＨ２、ＣＦ３（ＣＦ２）５ＣＨ２ＣＨ２ＯＣＨ２ＣＨ＝ＣＨ２、ＣＦ３（ＣＦ２）５ＣＨ２ＣＨ２ＣＨ２ＯＣＨ２ＣＨ＝ＣＨ２、ＣＦ３（ＣＦ２）７ＣＨ２ＣＨ２ＯＣＨ２ＣＨ＝ＣＨ２、ＣＦ３（ＣＦ２）７ＣＨ２ＣＨ２ＣＨ２ＯＣＨ２ＣＨ＝ＣＨ２、ＣＦ３（ＣＦ２）９ＣＨ２ＣＨ２ＯＣＨ２ＣＨ＝ＣＨ２、ＣＦ３（ＣＦ２）９ＣＨ２ＣＨ２ＣＨ２ＯＣＨ２ＣＨ＝ＣＨ２、Ｈ（ＣＦ２）６ＣＨ２ＯＣＨ２ＣＨ＝ＣＨ２、Ｈ（ＣＦ２）８ＣＨ２ＯＣＨ２ＣＨ＝ＣＨ２、（ＣＦ３）２ＣＦ（ＣＦ２）２ＣＨ２ＣＨ２ＯＣＯＣＨ＝ＣＨ２、（ＣＦ３）２ＣＦ（ＣＦ２）２ＣＨ２ＣＨ２ＯＣＯＣ（ＣＨ３）＝ＣＨ２、（ＣＦ３）２ＣＦ（ＣＦ２）４ＣＨ２ＣＨ２ＯＣＯＣＨ＝ＣＨ２、（ＣＦ３）２ＣＦ（ＣＦ２）４ＣＨ２ＣＨ２ＯＣＯＣ（ＣＨ３）＝ＣＨ２、（ＣＦ３）２ＣＦ（ＣＦ２）６ＣＨ２ＣＨ２ＯＣＯＣＨ＝ＣＨ２、（ＣＦ３）２ＣＦ（ＣＦ２）６ＣＨ２ＣＨ２ＯＣＯＣ（ＣＨ３）＝ＣＨ２、ＣＦ３（ＣＦ２）５ＣＨ２ＣＨ２ＯＣＯＣＨ＝ＣＨ２、ＣＦ３（ＣＦ２）５ＣＨ２ＣＨ２ＯＣＯＣ（ＣＨ３）＝ＣＨ２、ＣＦ３（ＣＦ２）７ＣＨ２ＣＨ２ＯＣＯＣＨ＝ＣＨ２、ＣＦ３（ＣＦ２）７ＣＨ２ＣＨ２ＯＣＯＣ（ＣＨ３）＝ＣＨ２、ＣＦ３（ＣＦ２）９ＣＨ２ＣＨ２ＯＣＯＣＨ＝ＣＨ２、ＣＦ３（ＣＦ２）９ＣＨ２ＣＨ２ＯＣＯＣ（ＣＨ３）＝ＣＨ２、Ｈ（ＣＦ２）６ＣＨ２ＣＨ２ＯＣＯＣＨ＝ＣＨ２、Ｈ（ＣＦ２）８ＣＨ２ＣＨ２ＯＣＯＣ（ＣＨ３）＝ＣＨ２、Ｆ（ＣＦ２）８ＣＨ２ＣＨ２ＯＣＯＣＨ＝ＣＨ２、Ｆ（ＣＦ２）８ＣＨ２ＣＨ２ＯＣＯＣ（ＣＨ３）＝ＣＨ２、Ｈ（ＣＦ２）４ＣＨ２ＯＣＯＣ（ＣＨ３）＝ＣＨ２、Ｈ（ＣＦ２）４ＣＨ２ＯＣＯＣＨ＝ＣＨ２等が挙げられ、これらから選択される１種または２種以上を組み合わせて用いることができる。
【００８７】
重合体Ｆ中におけるフルオロアルキル基またはフルオロアリール基含有ビニル単量体ｆ１の含有率（重合体の合成に用いる単量体の重量で換算して求められる値）は、１５〜１００ｗｔ％であるのが好ましく、１８〜１００ｗｔ％であるのがより好ましい。重合体Ｆ中におけるフルオロアルキル基またはフルオロアリール基含有ビニル単量体ｆ１の含有率が前記範囲内の値であると、第１のインク中における顔料の分散安定性、第１のインクの吐出安定性、形成される着色部の耐熱性、耐溶剤性を特に優れたものとすることができる。また、硬化性樹脂材料として重合体Ｅや重合体Ｓが含まれる場合、重合体Ｆの、重合体Ｅや重合体Ｓに対する相溶性を特に優れたものとすることができ、形成される着色部の透明性を特に高いものとすることができる。これに対し、重合体Ｆにおけるフルオロアルキル基またはフルオロアリール基含有ビニル単量体ｆ１の含有率が前記下限値未満であると、上記のようなフルオロアルキル基またはフルオロアリール基含有ビニル単量体ｆ１を含有することによる効果が十分に発揮されない可能性がある。なお、重合体Ｆが、複数種の化合物の混合物である場合、フルオロアルキル基またはフルオロアリール基含有ビニル単量体ｆ１の含有率の値としては、これらの化合物についての加重平均値（重量比に基づいた加重平均値）を採用することができる。また、重合体Ｆが、複数種の化合物の混合物である場合、これらの化合物が、いずれも、上記のような含有率でフルオロアルキル基またはフルオロアリール基含有ビニル単量体ｆ１を含有しているのが好ましい。
【００８８】
（その他の重合性ビニル単量体ｆ２）
重合体Ｆは、上述したようなフルオロアルキル基またはフルオロアリール基含有ビニル単量体ｆ１以外の重合性ビニル単量体ｆ２を単量体成分として含有していてもよい。このような重合性ビニル単量体ｆ２としては、フルオロアルキル基またはフルオロアリール基含有ビニル単量体ｆ１と共重合可能なビニル単量体を用いることができ、具体的には、例えば、２−アクリロイルオキシエチルイソシアネート（昭和電工株式会社製、商品名「カレンズＭＯＩ」）、２−メタクリロイルオキシエチルイソシアネート等の、（メタ）アクリロイル基が炭素数２〜６のアルキレン基を介してイソシアネート基と結合した（メタ）アクリロイルイソシアネート、メタクリル酸２−（０−［１’メチルプロピリデンアミノ］カルボキシアミノ）エチル（昭和電工株式会社製、商品名「カレンズＭＯＩ−ＢＭ」）等の、イソシアネートまたはそれが保護基で保護されたブロックイソシアネート基を備えた重合性ビニル単量体；２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、６−ヒドロキシヘキシル（メタ）アクリレート、８−ヒドロキシオクチル（メタ）アクリレート、４−ヒドロキシメチルシクロヘキシル（メタ）アクリレート、ポリアルキレングリコールモノ（メタ）アクリレート等の、多価アルコールとアクリル酸またはメタクリル酸とのモノエステル化物、上記多価アルコールとアクリル酸またはメタクリル酸とのモノエステル化物にε−カプロラクトンを開環重合した化合物（ダイセル化学工業株式会社製プラクセルＦＡシリーズ、プラクセルＦＭシリーズ等）やエチレンオキサイド、プロピレンオキサイドを開環重合した化合物等の水酸基を備えた重合性ビニル単量体；メチル（メタ）アクリレート、エチル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、ジシクロペンタニルオキシエチル（メタ）アクリレート、イソボニル（メタ）アクリレート、ベンジル（メタ）アクリレート、フェニルエチル（メタ）アクリレート等の炭素数１〜１２のアルキル、アラルキル（メタ）アクリレート；スチレン、α−メチルスチレン等のビニル芳香族化合物等が挙げられ、これらから選択される１種または２種以上を組み合わせて用いることができる。ただし、重合体Ｆは、単量体成分として、前述したようなエポキシ基含有ビニル単量体ｅ１、アルコキシシリル基含有ビニル単量体ｓ１を含有するものではない。
【００８９】
重合体Ｆ中における重合性ビニル単量体ｆ２の含有率（重合体の合成に用いる単量体の重量で換算して求められる値）は、８５ｗｔ％以下であるのが好ましく、８２ｗｔ％以下であるのがより好ましい。なお、重合体Ｆが、複数種の化合物の混合物である場合、重合性ビニル単量体ｆ２の含有率の値としては、これらの化合物についての加重平均値（重量比に基づいた加重平均値）を採用することができる。また、重合体Ｆが、複数種の化合物の混合物である場合、各化合物について、重合性ビニル単量体ｆ２の含有率が上記のような条件を満足するのが好ましい。
【００９０】
硬化性樹脂材料（バインダー樹脂）が重合体Ｆを含むものである場合、硬化性樹脂材料（バインダー樹脂）中に占める重合体Ｆの割合（含有率）は、特に限定されないが、１〜２０ｗｔ％であるのが好ましく、２〜１５ｗｔ％であるのがより好ましい。なお、重合体Ｆが複数種の化合物の混合物である場合、重合体Ｆの含有率としては、これらの化合物の含有率の総和を採用する。
【００９１】
また、硬化性樹脂材料（バインダー樹脂）が重合体Ｆと重合体Ｅとを含むものである場合、重合体Ｅの含有率と重合体Ｆの含有率との比率は、重量比で、５０：５０〜９９：１であるのが好ましく、６０：４０〜９８：２であるのがより好ましい。このような条件を満足することにより、第１のインク中における顔料の分散安定性、第１のインクの吐出安定性を特に優れたものとし、カラーフィルターの各部位での色むら、濃度むら等をより効果的に防止し、個体間での特性の均一性を特に優れたものとすることができるとともに、カラーフィルターの耐久性を特に優れたものとすることができる。
【００９２】
｛重合体Ｓ｝
硬化性樹脂材料としての重合体Ｓは、少なくとも下記式（６）で表されるアルコキシシリル基含有ビニル単量体ｓ１を単量体成分として含むものである。
【００９３】
【化１６】
2009175491.tif 000017
【００９４】
重合体Ｓは、基板と着色部との密着性の向上に寄与する成分である。第１のインクと第２のインクとのうち、最初にセルに付与されるインクは、重合体Ｓを含むことが好ましい。すなわち、本実施形態では、第１のインクは重合体Ｓを含むことが好ましい。これにより、基板と接して形成される着色膜は、基板との密着性に特に優れたものとなる。この結果、カラーフィルターの耐久性は、特に優れたものとなる。また、特に基板がガラス基板である場合、基板と着色膜との密着性は特に優れたものとなる。これは、重合体Ｓのアルコキシシリル基と、ガラス基板上のシラノール基とが水素結合しているためだと考えられる。また、このように基板と親和性の高い重合体Ｓを含むことにより、第１のインクは、好適に基板上に濡れ広がり、形成される着色膜の厚さを均一なものとすることができる。また、第１のインクは、重合体Ｓを含むものであることにより、硬化性樹脂材料と顔料との混合安定性を長期間にわたって特に優れたものとすることができ、長期間にわたって安定的に、コントラストに優れたカラーフィルターを製造することができる。さらに、このような重合体Ｓを含むことにより、第１のインク中における気体の含有率を低くすることができ、第１のインクの吐出安定性を特に優れたものとすることができる。
【００９５】
特に、硬化性樹脂材料（バインダー樹脂）が、重合体Ｓに加え重合体Ｅを含む場合、形成される着色部の耐光性を優れたものとすることができる。一般に、染料は、顔料に比べて耐光性に劣るものであるが、第１のインクが着色剤として染料を含むものであっても、形成される着色部の耐光性を十分に優れたものとすることができる。また、一旦調製した第１のインクを長期間にわたって好適に使用することができるため、液滴吐出装置内における第１のインクの置換の頻度を少なくすることができ、カラーフィルターの生産性を特に優れたものとすることができるとともに、製造されるカラーフィルターの品質の安定性も向上する。
重合体Ｓは、実質的に単一の化合物からなるものであってもよいし、複数種の化合物の混合物であってもよい。ただし、重合体Ｓが複数種の化合物の混合物である場合、各化合物が、少なくともアルコキシシリル基含有ビニル単量体ｓ１を単量体成分として含有するものである。
【００９６】
（アルコキシシリル基含有ビニル単量体ｓ１）
重合体Ｓは、少なくとも式（６）で表されるアルコキシシリル基含有ビニル単量体ｓ１を単量体成分として含有してなるものである。このようなアルコキシシリル基含有ビニル単量体ｓ１を単量体成分として含有することにより、重合体Ｓ中にアルコキシシリル基を容易かつ確実に導入することができる。これにより、形成される膜（着色膜）と、基板との密着性を優れたものとすることができ、形成される膜（着色膜）の厚さを均一なものとすることができる。
【００９７】
特に、硬化性樹脂材料が重合体Ｅを含む場合、硬化性樹脂材料がアルコキシシリル基含有ビニル単量体ｓ１を単量体成分として含有することにより、硬化性樹脂材料（硬化性樹脂組成物）を硬化させて着色部を形成する際に、重合体Ｅの硬化を補うことができ、比較的温和な条件で着色部を形成することができるとともに、形成される着色部の硬度、基板に対する密着性、耐光性、耐熱性等を、いずれも、十分に優れたものとすることができる。また、重合体Ｓが、後述するようなビニル単量体ｓ２等を含むものである場合、重合体の合成を好適に行うことができ、所望の特性を有する重合体Ｓを容易かつ確実に得ることができる。
【００９８】
式（６）において、Ｒ１によって示される炭素数１〜７のアルキル基としては、例えば、メチル、エチル、プロピル、イソプロピル、ブチル、イソブチル、ｓ−ブチル、ｔ−ブチル、ペンチル、ヘキシル、ヘプチル基等のアルキル基が挙げられるが、水素原子または炭素数１〜２のアルキル基が好ましく、水素原子またはメチル基がより好ましい。これにより、第１のインク中における顔料の分散安定性、第１のインクの吐出安定性を特に優れたものとすることができるとともに、形成される着色部の硬度、基板に対する密着性、耐光性、耐熱性等を特に優れたものとすることができる。また、硬化性樹脂材料が重合体Ｅを含む場合、重合体Ｅと重合体Ｓとの相溶性を特に優れたものとすることができ、形成される着色部の透明性を特に高いものとすることができる。
【００９９】
式（６）中、Ｅによって示される２価の炭化水素基の代表的な例として、直鎖または分枝状のアルキレン基、より具体的には、例えば、メチレン、エチレン、プロピレン、テトラメチレン、エチルエチレン、ペンタメチレン、ヘキサメチレン等が挙げられる。これらのうちでも、炭素数１〜３の直鎖アルキレン基（例えば、メチレン、エチレン、プロピレン基）が特に好ましい。
【０１００】
式（６）中、Ｒ２、Ｒ３およびＲ４によって示される炭素数１〜６のアルキル基としては、直鎖または分枝状のアルキル基、例えば、メチル、エチル、プロピル、イソプロピル、ブチル、イソブチル、ｓ−ブチル、ｔ−ブチル、ペンチル、ヘキシル基等が挙げられる。Ｒ２およびＲ３によって示される炭素数１〜６のアルコキシル基としては、直鎖または分枝状のアルコキシル基、例えば、メトキシ、エトキシ、プロポキシ、イソプロポキシ、ブトキシ、イソブトキシ、ｓ−ブトキシ、ｔ−ブトキシ、ペントキシ、ヘキシルオキシ基等が挙げられる。
【０１０１】
式（６）で表される単量体の具体例としては、例えば、ビニルトリメトキシシラン、ビニルトリエトキシシラン、ビニルメチルジメトキシシラン、ビニルメチルジエトキシシラン、γ−（メタ）アクリロイルオキシプロピルトリメトキシシラン、γ−（メタ）アクリロイルオキシプロピルメチルジメトキシシラン、γ−（メタ）アクリロイルオキシプロピルメチルジエトキシシラン、γ−（メタ）アクリロイルオキシプロピルトリエトキシシラン、β−（メタ）アクリロイルオキシエチルトリメトキシシラン、γ−（メタ）アクリロイルオキシブチルフェニルジメトキシシラン等のアルコキシシリル基含有重合性不飽和化合物等が挙げられ、これらから選択される１種または２種以上を組み合わせて用いることができる。
【０１０２】
重合体Ｓ中におけるアルコキシシリル基含有ビニル単量体ｓ１の含有率（重合体の合成に用いる単量体の重量で換算して求められる値）は、７０〜１００ｗｔ％であるのが好ましく、８０〜１００ｗｔ％であるのがより好ましい。重合体Ｓ中におけるアルコキシシリル基含有ビニル単量体ｓ１の含有率が前記範囲内の値であると、第１のインク中における顔料の分散安定性、カラーフィルター用インクの吐出安定性を特に優れたものとすることができるとともに、製造されるカラーフィルターの耐久性を特に優れたものとすることができる。特に、硬化性樹脂材料が重合体Ｅを含む場合、硬化性樹脂材料（硬化性樹脂組成物）を硬化させて膜（着色膜）を形成する際に、重合体Ｅの硬化を効果的に補うことができ、より温和な条件で膜（着色膜）を形成することができる。また、形成される膜（着色膜）の硬度、基板に対する密着性、耐光性、耐熱性等を、特に優れたものとすることができる。
【０１０３】
なお、重合体Ｓが、複数種の化合物の混合物である場合、アルコキシシリル基含有ビニル単量体ｓ１の含有率の値としては、これらの化合物についての加重平均値（重量比に基づいた加重平均値）を採用することができる。また、重合体Ｓが、複数種の化合物の混合物である場合、これらの化合物が、いずれも、上記のような含有率でアルコキシシリル基含有ビニル単量体ｓ１を含有しているのが好ましい。
【０１０４】
（その他の重合性ビニル単量体ｓ２）
重合体Ｓは、少なくともアルコキシシリル基含有ビニル単量体ｓ１を単量体成分として含有してなるものであればよいが、アルコキシシリル基含有ビニル単量体ｓ１に加え、さらに、アルコキシシリル基含有ビニル単量体ｓ１以外の重合性ビニル単量体ｓ２を単量体成分として含有していてもよい。このような重合性ビニル単量体ｓ２としては、アルコキシシリル基含有ビニル単量体ｓ１と共重合可能なビニル単量体を用いることができ、具体的には、例えば、２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、６−ヒドロキシヘキシル（メタ）アクリレート、８−ヒドロキシオクチル（メタ）アクリレート、４−ヒドロキシメチルシクロヘキシル（メタ）アクリレート、ポリアルキレングリコールモノ（メタ）アクリレート等の、多価アルコールとアクリル酸またはメタクリル酸とのモノエステル化物、上記多価アルコールとアクリル酸またはメタクリル酸とのモノエステル化物にε−カプロラクトンを開環重合した化合物（ダイセル化学工業株式会社製プラクセルＦＡシリーズ、プラクセルＦＭシリーズ等）やエチレンオキサイド、プロピレンオキサイドを開環重合した化合物等の水酸基を備えた重合性ビニル単量体；メチル（メタ）アクリレート、エチル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、ジシクロペンタニルオキシエチル（メタ）アクリレート、イソボニル（メタ）アクリレート、ベンジル（メタ）アクリレート、フェニルエチル（メタ）アクリレート等の炭素数１〜１２のアルキル、アラルキル（メタ）アクリレート；スチレン、α−メチルスチレン等のビニル芳香族化合物；ＣＦ３（ＣＦ２）３ＣＨ２ＣＨ＝ＣＨ２、ＣＦ３（ＣＦ２）３ＣＨ＝ＣＨ２、ＣＦ３（ＣＦ２）５ＣＨ２ＣＨ＝ＣＨ２、ＣＦ３（ＣＦ２）５ＣＨ＝ＣＨ２、ＣＦ３（ＣＦ２）７ＣＨ＝ＣＨ２、ＣＦ３（ＣＦ２）９ＣＨ２ＣＨ＝ＣＨ２、ＣＦ３（ＣＦ２）９ＣＨ＝ＣＨ２、（ＣＦ３）２ＣＦ（ＣＦ２）２ＣＨ２ＣＨ＝ＣＨ２、（ＣＦ３）２ＣＦ（ＣＦ２）２ＣＨ＝ＣＨ２、（ＣＦ３）２ＣＦ（ＣＦ２）４ＣＨ２ＣＨ＝ＣＨ２、（ＣＦ３）２ＣＦ（ＣＦ２）４ＣＨ＝ＣＨ２、（ＣＦ３）２ＣＦ（ＣＦ２）６ＣＨ２ＣＨ＝ＣＨ２、（ＣＦ３）２ＣＦ（ＣＦ２）６ＣＨ＝ＣＨ２、Ｆ５Ｃ６ＣＨ＝ＣＨ２、ＣＦ３（ＣＦ２）５ＣＨ２ＣＨ２ＯＣＨ２ＣＨ＝ＣＨ２、ＣＦ３（ＣＦ２）５ＣＨ２ＣＨ２ＣＨ２ＯＣＨ２ＣＨ＝ＣＨ２、ＣＦ３（ＣＦ２）７ＣＨ２ＣＨ２ＯＣＨ２ＣＨ＝ＣＨ２、ＣＦ３（ＣＦ２）７ＣＨ２ＣＨ２ＣＨ２ＯＣＨ２ＣＨ＝ＣＨ２、ＣＦ３（ＣＦ２）９ＣＨ２ＣＨ２ＯＣＨ２ＣＨ＝ＣＨ２、ＣＦ３（ＣＦ２）９ＣＨ２ＣＨ２ＣＨ２ＯＣＨ２ＣＨ＝ＣＨ２、Ｈ（ＣＦ２）６ＣＨ２ＯＣＨ２ＣＨ＝ＣＨ２、Ｈ（ＣＦ２）８ＣＨ２ＯＣＨ２ＣＨ＝ＣＨ２、（ＣＦ３）２ＣＦ（ＣＦ２）２ＣＨ２ＣＨ２ＯＣＯＣＨ＝ＣＨ２、（ＣＦ３）２ＣＦ（ＣＦ２）２ＣＨ２ＣＨ２ＯＣＯＣ（ＣＨ３）＝ＣＨ２、（ＣＦ３）２ＣＦ（ＣＦ２）��ＣＨ２ＣＨ２ＯＣＯＣＨ＝ＣＨ２、（ＣＦ３）２ＣＦ（ＣＦ２）４ＣＨ２ＣＨ２ＯＣＯＣ（ＣＨ３）＝ＣＨ２、（ＣＦ３）２ＣＦ（ＣＦ２）６ＣＨ２ＣＨ２ＯＣＯＣＨ＝ＣＨ２、（ＣＦ３）２ＣＦ（ＣＦ２）６ＣＨ２ＣＨ２ＯＣＯＣ（ＣＨ３）＝ＣＨ２、ＣＦ３（ＣＦ２）５ＣＨ２ＣＨ２ＯＣＯＣＨ＝ＣＨ２、ＣＦ３（ＣＦ２）５ＣＨ２ＣＨ２ＯＣＯＣ（ＣＨ３）＝ＣＨ２、ＣＦ３（ＣＦ２）７ＣＨ２ＣＨ２ＯＣＯＣＨ＝ＣＨ２、ＣＦ３（ＣＦ２）７ＣＨ２ＣＨ２ＯＣＯＣ（ＣＨ３）＝ＣＨ２、ＣＦ３（ＣＦ２）９ＣＨ２ＣＨ２ＯＣＯＣＨ＝ＣＨ２、ＣＦ３（ＣＦ２）９ＣＨ２ＣＨ２ＯＣＯＣ（ＣＨ３）＝ＣＨ２、Ｈ（ＣＦ２）６ＣＨ２ＣＨ２ＯＣＯＣＨ＝ＣＨ２、Ｈ（ＣＦ２）８ＣＨ２ＣＨ２ＯＣＯＣ（ＣＨ３）＝ＣＨ２、Ｆ（ＣＦ２）８ＣＨ２ＣＨ２ＯＣＯＣＨ＝ＣＨ２、Ｆ（ＣＦ２）８ＣＨ２ＣＨ２ＯＣＯＣ（ＣＨ３）＝ＣＨ２、Ｈ（ＣＦ２）４ＣＨ２ＯＣＯＣ（ＣＨ３）＝ＣＨ２、Ｈ（ＣＦ２）４ＣＨ２ＯＣＯＣＨ＝ＣＨ２等のフルオロアルキル基またはフルオロアリール基含有ビニル単量体等が挙げられ、これらから選択される１種または２種以上を組み合わせて用いることができる。ただし、重合体Ｓは、単量体成分として、前述したようなエポキシ基含有ビニル単量体ｅ１を含有するものではない。また、重合体Ｓは、単量体成分として、上記のようなフルオロアルキル基またはフルオロアリール基含有ビニル単量体を含まないものであるのが好ましい。
【０１０５】
重合体Ｓにおける重合性ビニル単量体ｓ２の含有率（重合体の合成に用いる単量体の重量で換算して求められる値）は、３０ｗｔ％以下であるのが好ましく、２０ｗｔ％以下であるのがより好ましい。なお、重合体Ｓが、複数種の化合物の混合物である場合、重合性ビニル単量体ｓ２の含有率の値としては、これらの化合物についての加重平均値（重量比に基づいた加重平均値）を採用することができる。また、重合体Ｓが、複数種の化合物の混合物である場合、各化合物について、重合性ビニル単量体ｓ２の含有率が上記のような条件を満足するのが好ましい。
【０１０６】
上記のように、重合体Ｓは、少なくともアルコキシシリル基含有ビニル単量体ｓ１を単量体成分として含有してなるものであればよく、アルコキシシリル基含有ビニル単量体ｓ１以外の単量体成分を含有していてもよいが、アルコキシシリル基含有ビニル単量体ｓ１の単独重合体であるのが好ましい。すなわち、重合体Ｓは、単量体成分として、アルコキシシリル基含有ビニル単量体ｓ１以外の成分を含まないものであるのが好ましい。これにより、第１のインク中における顔料の分散安定性、第１のインクの吐出安定性、および、製造されるカラーフィルターの耐久性を優れたものとすることができる。
【０１０７】
硬化性樹脂材料（バインダー樹脂）中に占める重合体Ｓの割合（含有率）は、特に限定されないが、２０〜６０ｗｔ％であるのが好ましく、２５〜５５ｗｔ％であるのがより好ましい。なお、重合体Ｓが複数種の化合物の混合物である場合、重合体Ｓの含有率としては、これらの化合物の含有率の総和を採用する。
また、硬化性樹脂材料として重合体Ｅと重合体Ｓとが含まれる場合、重合体Ｅの含有率と重合体Ｓの含有率との比率は、重量比で、２５：７５〜７５：２５であるのが好ましく、４５：５５〜５５：４５であるのがより好ましい。このような条件を満足することにより、第１のインク中における顔料の分散安定性、第１のインクの吐出安定性を特に優れたものとすることができる。また、製造されるカラーフィルターにおいて、各部位での色むら、濃度むらをより確実に防止することができ、また、個体間での特性の均一性を特に優れたものとすることができる。また、カラーフィルターの耐久性を特に優れたものとすることができる。
【０１０８】
また、硬化性樹脂材料（バインダー樹脂）が重合体Ｆを含むものである場合、重合体Ｓの含有率と重合体Ｆの含有率との比率は、重量比で、５０：５０〜９９：１であるのが好ましく、６０：４０〜９８：２であるのがより好ましい。このような条件を満足することにより、第１のインク中における顔料の分散安定性、第１のインクの吐出安定性を特に優れたものとし、カラーフィルターの各部位での色むら、濃度むら等をより効果的に防止し、個体間での特性の均一性を特に優れたものとすることができるとともに、カラーフィルターの耐久性を特に優れたものとすることができる。
【０１０９】
上記のような重合体（重合体Ｅ、重合体Ｓ、重合体Ｆ）の重量平均分子量は、いずれも、１０００〜５００００であるのが好ましく、１２００〜１００００であるのがより好ましく、１５００〜５０００であるのがさらに好ましい。また、上記のような重合体（重合体Ｅ、重合体Ｓ、重合体Ｆ）の分散度（重量平均分子量Ｍｗ／数平均分子量Ｍｎ）は、いずれも、１〜３程度である。
【０１１０】
第１のインク中における硬化性樹脂材料の含有率は、０．５〜８．０ｗｔ％であるのが好ましく、１．０〜５．０ｗｔ％であるのがより好ましい。硬化性樹脂材料の含有率が前記範囲内の値であると、第１のインク中における顔料の分散安定性、第１のインクの液滴吐出ヘッドからの吐出性を特に優れたものとしつつ、製造されるカラーフィルターの耐久性を特に優れたものとすることができる。また、製造されるカラーフィルターにおいて、十分な着色濃度を確保することができる。
【０１１１】
着色剤として顔料を含む場合、第１のインクにおいて、顔料：１００重量部に対する、硬化性樹脂材料の含有率は、１５〜５０重量部であるのが好ましく、１９〜４２重量部であるのがより好ましい。このような条件を満足することにより、第１のインク中における顔料の分散安定性、第１のインクの吐出安定性を特に優れたものとし、形成されるカラーフィルターの着色部の発色性、コントラストを特に優れたものとすることができる。また、着色部の基板に対する密着性を特に優れたものとすることができる。
なお、第１のインクを構成する硬化性樹脂材料（バインダー樹脂）は、上述した重合体Ｅ、重合体Ｓ、重合体Ｆ以外の重合体を含むものであってもよい。
また、カラーフィルター用インクセットを構成する各第１のインクで、硬化性樹脂材料の種類、含有率等の条件は同一であってもよいし、異なるものであってもよい。
【０１１２】
〔熱可塑性樹脂〕
第１のインクは、熱可塑性樹脂を含むものであってもよい。これにより、例えば、着色剤として顔料を含む場合において、第１のインク中における顔料粒子の分散性を特に優れたものとすることができる。特に、後述するような製造方法において、予備分散工程で、熱可塑性樹脂を用いることにより、第１のインク中における顔料粒子の分散安定性を非常に優れたものとすることができる。
【０１１３】
熱可塑性樹脂としては、例えば、アルギン酸類、ポリビニルアルコール、ヒドロキシプロピルセルロース、カルボキシメチルセルロース、ヒドロキシエチルセルロース、メチルセルロース、スチレン−アクリル酸樹脂、スチレン−アクリル酸−アクリル酸エステル樹脂、スチレン−マレイン酸樹脂、スチレン−マレイン酸半エステル樹脂、メタクリル酸−メタクリル酸エステル樹脂、アクリル酸−アクリル酸エステル樹脂、イソブチレン−マレイン酸樹脂、ロジン変性マレイン酸樹脂、ポリビニルピロリドン、アラビアゴムスターチ、ポリアリルアミン、ポリビニルアミン、ポリエチレンイミン等が挙げられ、これらから選択される１種または２種以上を組み合わせて用いることができる。
【０１１４】
第１のインク中における熱可塑性樹脂の含有率は、特に限定されないが、１．５〜７．７ｗｔ％であるのが好ましく、２．１〜７．２ｗｔ％であるのがより好ましい。
また、第１のインク中における樹脂材料の含有率は、１．０〜１５．０ｗｔ％であるのが好ましく、２．０〜１３．０ｗｔ％であるのがより好ましい。これにより第２のインクの粘度上昇を抑制して、液滴吐出ヘッドからの第２のインクの吐出性を特に優れたものとすることができる。また、形成される樹脂膜の厚さを容易に調整することができる。また、第１のインクは、樹脂材料を含まないものであってもよい。
【０１１５】
＜分散剤＞
第１のインク中には、分散剤が含まれていてもよい。これにより、例えば、第１のインクが着色剤として顔料を含む場合において、第１のインク中における顔料の分散性、分散安定性を特に優れたものとすることができる。また、分散剤を用いることにより、後述するような製造方法の微分散工程において、分散剤分散液中に添加された顔料粒子（微分散されていない比較的粒径の大きい顔料粒子）の表面に、分散剤が付着（吸着）し、当該顔料粒子（微分散されていない比較的粒径の大きい顔料粒子）の分散剤分散液中における分散性を優れたものとすることができる。これにより、微分散工程における微分散処理を効率よく行うことができ、第１のインクの生産性を特に優れたものとすることができるとともに、最終的に得られる第１のインク中における顔料粒子（微分散された顔料微粒子）の長期分散安定性を特に優れたものとすることができる。また、製造されるカラーフィルターの明度、コントラストを特に優れたものとすることができる。
【０１１６】
分散剤としては、特に限定されないが、例えば、高分子系分散剤を用いることができる。高分子系分散剤としては、例えば、塩基性高分子系分散剤、中性高分子系分散剤、酸性高分子系分散剤等が挙げられる。このような高分子系分散剤としては、例えば、アクリル系、変性アクリル系共重合体からなる分散剤、ウレタン系分散剤、ポリアミノアマイド塩、ポリエーテルエステル、燐酸エステル系、脂肪族多価カルボン酸等からなる分散剤等が挙げられる。
【０１１７】
分散剤のより具体的な例としては、例えば、ディスパービック１０１、ディスパービック１０２、ディスパービック１０３、ディスパービックＰ１０４、ディスパービックＰ１０４Ｓ、ディスパービック２２０Ｓ、ディスパービック１０６、ディスパービック１０８、ディスパービック１０９、ディスパービック１１０、ディスパービック１１１、ディスパービック１１２、ディスパービック１１６、ディスパービック１４０、ディスパービック１４２、ディスパービック１６０、ディスパービック１６１、ディスパービック１６２、ディスパービック１６３、ディスパービック１６４、ディスパービック１６６、ディスパービック１６７、ディスパービック１６８、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０５０、ディスパービック２０７０、ディスパービック２０９５、ディスパービック２１５０、ディスパービックＬＰＮ６９１９、ディスパービック９０７５、ディスパービック９０７７（以上、ビックケミー社製）；ＥＦＫＡ  ４００８、ＥＦＫＡ  ４００９、ＥＦＫＡ  ４０１０、ＥＦＫＡ  ４０１５、ＥＦＫＡ  ４０２０、ＥＦＫＡ  ４０４６、ＥＦＫＡ  ４０４７、ＥＦＫＡ  ４０５０、ＥＦＫＡ  ４０５５、ＥＦＫＡ  ４０６０、ＥＦＫＡ  ４０８０、ＥＦＫＡ  ４４００、ＥＦＫＡ  ４４０１、ＥＦＫＡ  ４４０２、ＥＦＫＡ  ４４０３、ＥＦＫＡ  ４４０６、ＥＦＫＡ  ４４０８、ＥＦＫＡ  ４３００、ＥＦＫＡ  ４３３０、ＥＦＫＡ  ４３４０、ＥＦＫＡ  ４０１５、ＥＦＫＡ  ４８００、ＥＦＫＡ  ５０１０、ＥＦＫＡ  ５０６５、ＥＦＫＡ  ５０６６、ＥＦＫＡ  ５０７０、ＥＦＫＡ  ７５００、ＥＦＫＡ  ７５５４（以上、チバスペシャリティ−社製）；ソルスパース３０００、ソルスパース９０００、ソルスパース１３０００、ソルスパース１６０００、ソルスパース１７０００、ソルスパース１８０００、ソルスパース２００００、ソルスパース２１０００、ソルスパース２４０００、ソルスパース２６０００、ソルスパース２７０００、ソルスパース２８０００、ソルスパース３２０００、ソルスパース３２５００、ソルスパース３２５５０、ソルスパース３３５００、ソルスパース３５１００、ソルスパース３５２００、ソルスパース３６０００、ソルスパース３６６００、ソルスパース３８５００、ソルスパース４１０００、ソルスパース４１０９０、ソルスパース２００００（以上、ルーブリゾール社製）；アジスパーＰＡ１１１、アジスパーＰＢ７１１、アジスパーＰＢ８２１、アジスパーＰＢ８２２、アジスパーＰＢ８２４（以上、味の素ファインテクノ社製）；ディスパロン１８５０、ディスパロン１８６０、ディスパロン２１５０、ディスパロン７００４、ディスパロンＤＡ−１００、ディスパロンＤＡ−２３４、ディスパロンＤＡ−３２５、ディスパロンＤＡ−３７５、ディスパロンＤＡ−７０５、ディスパロンＤＡ−７２５、ディスパロンＰＷ−３６（以上、楠本化成社製）；および、フローレン  ＤＯＰＡ−１４、フローレン  ＤＯＰＡ−１５Ｂ、フローレン  ＤＯＰＡ−１７、フローレン  ＤＯＰＡ−２２、フローレン  ＤＯＰＡ−４４、フローレン  ＴＧ−７１０、フローレン  Ｄ−９０（以上、共栄化学社製）、Ａｎｔｉ−Ｔｅｒｒａ−２０５（ビックケミー社製）等が挙げられ、これらから選択される１種または２種以上を組み合わせて用いることができる。
【０１１８】
特に、本発明においては、分散剤として、所定の酸価を有する分散剤（以下、酸価分散剤とも言う）と、所定のアミン価を有する分散剤（以下、アミン価分散剤とも言う）とを併用するのが好ましい。これにより、第１のインクの粘度を低下させる粘度低減効果を発揮する酸価分散剤による効果と、第１のインクの粘度を安定化させるアミン価分散剤による効果とが両立され、第１のインク中における顔料の分散安定性を特に優れたものとすることができる。
【０１１９】
酸価分散剤の具体例としては、ディスパービックＰ１０４、ディスパービックＰ１０４Ｓ、ディスパービック２２０Ｓ、ディスパービック１１０、ディスパービック１１１、ディスパービック１７０、ディスパービック１７１、ディスパービック１７４、ディスパービック２０９５（以上、ビックケミー社製）；ＥＦＫＡ  ５０１０、ＥＦＫＡ  ５０６５、ＥＦＫＡ  ５０６６、ＥＦＫＡ  ５０７０、ＥＦＫＡ  ７５００、ＥＦＫＡ  ７５５４（以上、チバスペシャリティ−社製）；ソルスパース３０００、ソルスパース１６０００、ソルスパース１７０００、ソルスパース１８０００、ソルスパース３６０００、ソルスパース３６６００、ソルスパース４１０００（以上、ルーブリゾール社製）等が挙げられる。
【０１２０】
また、アミン価分散剤の具体例としては、ディスパービック１０２、ディスパービック１６０、ディスパービック１６１、ディスパービック１６２、ディスパービック１６３、ディスパービック１６４、ディスパービック１６６、ディスパービック１６７、ディスパービック１６８、ディスパービック２１５０、ディスパービックＬＰＮ６９１９、ディスパービック９０７５、ディスパービック９０７７（以上、ビックケミー社製）；ＥＦＫＡ  ４０１５、ＥＦＫＡ  ４０２０、ＥＦＫＡ  ４０４６、ＥＦＫＡ  ４０４７、ＥＦＫＡ  ４０５０、ＥＦＫＡ  ４０５５、ＥＦＫＡ  ４０６０、ＥＦＫＡ  ４０８０、ＥＦＫＡ  ４３００、ＥＦＫＡ  ４３３０、ＥＦＫＡ  ４３４０、ＥＦＫＡ  ４４００、ＥＦＫＡ  ４４０１、ＥＦＫＡ  ４４０２、ＥＦＫＡ  ４４０３、ＥＦＫＡ  ４８００（以上、チバスペシャリティ−社製）；アジスパーＰＢ７１１（以上、味の素ファインテクノ社製）；Ａｎｔｉ−Ｔｅｒｒａ−２０５（ビックケミー社製）等が挙げられる。
【０１２１】
酸価分散剤とアミン価分散剤とを併用する場合、酸価分散剤の酸価（固形分換算したときの酸価）は、特に限定されないが、５〜３７０ＫＯＨｍｇ／ｇであるのが好ましく、２０〜２７０ＫＯＨｍｇ／ｇであるのがより好ましく、３０〜１３５ＫＯＨｍｇ／ｇであるのがさらに好ましい。酸価分散剤の酸価が前記範囲内の値であると、アミン価分散剤と併用した場合における顔料の分散安定性を特に優れたものとすることができる。分散剤についての酸価は、例えば、ＤＩＮ  ＥＮ  ＩＳＯ  ２１１４に準拠する方法により求めることができる。
また、酸価分散剤は、所定のアミン価を有していないもの、すなわち、アミン価が零であるのが好ましい。
【０１２２】
アミン価分散剤と酸価分散剤とを併用する場合、アミン価分散剤のアミン価（固形分換算したときのアミン価）は、特に限定されないが、５〜２００ＫＯＨｍｇ／ｇであるのが好ましく、２５〜１７０ＫＯＨｍｇ／ｇであるのがより好ましく、３０〜１３０ＫＯＨｍｇ／ｇであるのがさらに好ましい。アミン価分散剤のアミン価が前記範囲内の値であると、酸価分散剤と併用した場合における顔料の分散安定性を特に優れたものとすることができる。なお、分散剤についてのアミン価は、例えば、ＤＩＮ  １６９４５に準拠する方法により求めることができる。
また、アミン価分散剤は、所定の酸価を有していないもの、すなわち、酸価が零であるのが好ましい。
【０１２３】
また、酸価分散剤とアミン価分散剤とを併用する場合、第１のインク中における酸価分散剤の含有率をＸＡ［ｗｔ％］、第１のインク中におけるアミン価分散剤の含有率をＸＢ［ｗｔ％］としたとき、０．１≦ＸＡ／ＸＢ≦１の関係を満足するのが好ましく、０．１５≦ＸＡ／ＸＢ≦０．５の関係を満足するのがより好ましい。このような関係を満足することにより、酸価分散剤とアミン価分散剤とを併用することによる相乗効果がより顕著に発揮され、顔料の分散安定性、液滴の吐出安定性等を特に優れたものとすることができる。
【０１２４】
また、酸価分散剤の酸価をＡＶ［ＫＯＨｍｇ／ｇ］、アミン価分散剤のアミン価をＢＶ［ＫＯＨｍｇ／ｇ］、前記酸価分散剤の含有率をＸＡ［ｗｔ％］、前記アミン価分散剤の含有率をＸＢ［ｗｔ％］としたとき、０．０１≦（ＡＶ×ＸＡ）／（ＢＶ×ＸＢ）≦１．９の関係を満足するのが好ましく、０．１０≦（ＡＶ×ＸＡ）／（ＢＶ×ＸＢ）≦０．９５の関係を満足するのがより好ましい。このような関係を満足することにより、酸価分散剤とアミン価分散剤とを併用することによる相乗効果がより顕著に発揮され、顔料の分散安定性、液滴の吐出安定性等を特に優れたものとすることができる。
第１のインク中における分散剤の含有率は、特に限定されないが、２．５〜１０．２ｗｔ％であるのが好ましく、３．２〜９．２ｗｔ％であるのがより好ましい。
【０１２５】
＜その他の成分＞
第１のインクは、上記以外の成分を含むものであってもよい。このような成分としては、例えば、各種架橋剤；ジアゾニウム塩、ヨードニウム塩、スルホニウム塩、ホスホニウム塩、セレニウム塩、オキソニウム塩、アンモニウム塩、ベンゾチアゾリウム塩等のオニウム塩等の熱酸発生剤；ジアゾニウム塩、ヨードニウム塩、スルホニウム塩、ホスホニウム塩、セレニウム塩、オキソニウム塩、アンモニウム塩等の光酸発生剤；各種重合開始剤；酸架橋剤；増感剤；光安定剤；接着性改良剤；各種重合促進剤；各種光安定化剤；ガラス、アルミナ等の充填剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤等が挙げられる。
【０１２６】
架橋剤としては、例えば、多価カルボン酸無水物、多価カルボン酸、多官能エポキシモノマー、多官能アクリルモノマー、多官能ビニルエーテルモノマー、多官能オキセタンモノマー等を用いることができる。多価カルボン酸無水物の具体例としては、無水フタル酸、無水イタコン酸、無水コハク酸、無水シトラコン酸、無水ドデセニルコハク酸、無水トリカルバリル酸、無水マレイン酸、無水ヘキサヒドロフタル酸、無水ジメチルテトラヒドロフタル酸、無水ハイミック酸、無水ナジン酸等の脂肪族または脂環族ジカルボン酸無水物；１，２，３，４−ブタンテトラカルボン酸二無水物、シクロペンタンテトラカルボン酸二無水物等の脂肪族多価カルボン酸二無水物；無水ピロメリット酸、無水トリメリット酸、無水ベンゾフェノンテトラカルボン酸等の芳香族多価カルボン酸無水物；エチレングリコールビストリメリテイト、グリセリントリストリメリテイト等のエステル基含有酸無水物が挙げられるが、中でも、芳香族多価カルボン酸無水物が好ましい。また、市販のカルボン酸無水物からなるエポキシ樹脂硬化剤も好適に用いることができる。また、多価カルボン酸の具体例としては、コハク酸、グルタル酸、アジピン酸、ブタンテトラカルボン酸、マレイン酸、イタコン酸等の脂肪族多価カルボン酸；ヘキサヒドロフタル酸、１，２−シクロヘキサンジカルボン酸、１，２，４−シクロヘキサントリカルボン酸、シクロペンタンテトラカルボン酸等の脂肪族多価カルボン酸、およびフタル酸、イソフタル酸、テレフタル酸、ピロメリット酸、トリメリット酸、１，４，５，８−ナフタレンテトラカルボン酸、ベンゾフェノンテトラカルボン酸等の芳香族多価カルボン酸が挙げられるが、中でも、芳香族多価カルボン酸が好ましい。また、多官能エポキシモノマーの具体例としては、ダイセル化学工業株式会社製、商品名セロキサイド２０２１、ダイセル化学工業株式会社製、商品名エポリードＧＴ４０１、ダイセル化学工業株式会社製、商品名エポリードＰＢ３６００、ビスフェノールＡ、水添ビスフェノールＡ、イソシアヌル酸トリグリシジル等が挙げられる。また、多官能アクリルモノマーの具体例としては、ペンタエリスリトールエトキシテトラアクリレート、ペンタエリスリトールテトラアクリレート、ペンタエリスリトールトリアクリレート、ジトリメチロールプロパンテトラアクリレート、トリメチロールプロパントリアクリレート、トリメチロールプロパンエトキシトリアクリレート、ジペンタエリスリトールヘキサアクリレートトリメタリルイソシアヌレート、トリアリルイソシアヌレート等が挙げられる。また、多官能ビニルエーテルモノマーの具体例としては、１，４−ブタンジオールジビニルエーテル、１，６−ヘキサンジオールジビニルエーテル、ノナンジオールジビニルエーテル、シキロヘキサンジオールジビニルエーテル、シクロヘキサンジメタノールジビニルエーテル、トリエチレングリコールジビニルエーテル、トリメチロールプロパントリビニルエーテル、ペンタエリスリトールテトラビニルエーテル等が挙げられる。また、多官能オキセタンモノマーの具体例としては、キシリレンジオキセタン、ビフェニル型オキセタン、ノボラック型オキセタン等が挙げられる。
【０１２７】
熱酸発生剤は、加熱により酸を発生する成分であり、前記の中でも、特に、スルホニウム塩およびベンゾチアゾリウム塩が好ましい。熱酸発生剤のより具体的な例としては、商品名として、サンエイドＳＩ−４５、同左ＳＩ−４７、同左ＳＩ−６０、同左ＳＩ−６０Ｌ、同左ＳＩ−８０、同左ＳＩ−８０Ｌ、同左ＳＩ−１００、同左ＳＩ−１００Ｌ、同左ＳＩ−１４５、同左ＳＩ−１５０、同左ＳＩ−１６０、同左ＳＩ−１１０Ｌ、同左ＳＩ−１８０Ｌ（以上、三新化学工業社製品、商品名）、ＣＩ−２９２１、ＣＩ−２９２０、ＣＩ−２９４６、ＣＩ−３１２８、ＣＩ−２６２４、ＣＩ−２６３９、ＣＩ−２０６４（以上、日本曹達（株）社製品、商品名）、ＣＰ−６６、ＣＰ−７７（旭電化工業社製品、商品名）、ＦＣ−５２０（３Ｍ社製品、商品名）等が挙げられる。
【０１２８】
光酸発生剤は、光により酸を発生する成分であり、より具体的な例としては、商品名として、サイラキュアＵＶＩ−６９７０、サイラキュアＵＶＩ−６９７４、サイラキュアＵＶＩ−６９９０、サイラキュアＵＶＩ−９５０（以上、米国ユニオンカーバイド社製、商品名）、イルガキュア２６１（チバ・スペシャルティ・ケミカルズ社製、商品名）、ＳＰ−１５０、ＳＰ−１５１、ＳＰ−１７０、オプトマーＳＰ−１７１（以上、旭電化工業株式会社製、商品名）、ＣＧ−２４−６１（チバ・スペシャルティ・ケミカルズ社製、商品名）、ＤＡＩＣＡＴII（ダイセル化学工業社製、商品名）、ＵＶＡＣ１５９１（ダイセル・ユーシービー（株）社製、商品名）、ＣＩ−２０６４、ＣＩ−２６３９、ＣＩ−２６２４、ＣＩ−２４８１、ＣＩ−２７３４、ＣＩ−２８５５、ＣＩ−２８２３、ＣＩ−２７５８（以上、日本曹達社製品、商品名）、ＰＩ−２０７４（ローヌプーラン社製、商品名、ペンタフルオロフェニルボレートトルイルクミルヨードニウム塩）、ＦＦＣ５０９（３Ｍ社製品、商品名）、ＢＢＩ−１０２、ＢＢＩ−１０１、ＢＢＩ−１０３、ＭＰＩ−１０３、ＴＰＳ−１０３、ＭＤＳ−１０３、ＤＴＳ−１０３、ＮＡＴ−１０３、ＮＤＳ−１０３（ミドリ化学社製、商品名）、ＣＤ−１０１２（米国、Sartomer社製、商品名）等が挙げられる。
【０１２９】
カラーフィルター用インクセットを構成する各第１のインクの２５℃における粘度（Ｅ型粘度計を用いて測定される粘度（動粘度））は、いずれも、３〜１８ｍＰａ・ｓであるのが好ましく、４〜１５ｍＰａ・ｓ以下であるのがより好ましく、５〜１３ｍＰａ・ｓであるのがさらに好ましい。これにより、カラーフィルターの生産性を特に優れたものとしつつ、液滴の吐出安定性を特に優れたものとすることができ、形成される着色部内において着色剤の濃度の不本意なばらつきが生じてしまうのを効果的に防止することができる。なお、第１のインクの粘度（動粘度）の測定は、例えば、Ｅ型粘度計（例えば、東機産業社製ＲＥ−０１）を用いて行うことができ、特に、ＪＩＳ  Ｚ８８０９に準拠して行うことができる。本明細書では、特に断りのない限り、「粘度」とは、上記のようにして測定して得られる値のことを指す。
【０１３０】
《第２のインク》
次に、カラーフィルター用インクセットを構成する第２のインクについて説明する。
第２のインクは、樹脂材料と、前記樹脂材料を分散および／または溶解する第２の液性媒体とを含むものである。このような、第２のインクを用いることで、所望の厚さの樹脂膜を確実に形成することができる。すなわち、着色膜と樹脂膜とからなる着色部の厚さを容易かつ確実に調整することができる。
【０１３１】
＜樹脂材料＞
第２のインクは、樹脂材料（バインダー樹脂）を含む。これにより、所望の厚さの樹脂膜を確実に形成することができる。すなわち、着色膜と樹脂膜とからなる着色部の厚さを容易かつ確実に調整することができる。
第２のインクに用いることのできる樹脂材料としては、例えば、上述したような硬化性樹脂材料、熱可塑性樹脂等が挙げられる。
【０１３２】
特に、第１のインクと第２のインクのうち第２のインクがセル内に最後に吐出されるものである場合、すなわち、本実施形態では、第２のインクは、重合体Ｆを含むものである。一般に、カラーフィルターには、溶剤に対する優れた耐性が求められるが、重合体Ｆを含む第２のインクが最後にセルに付与されることにより、セル内に形成される着色部は、その露出面が重合体Ｆを含む耐溶剤性に優れた膜（樹脂膜）となり、耐溶剤性が優れたものとなる。また、重合体Ｆを含むことにより、第２のインクは、セルを形成する隔壁（バンク）への固着を防止することができる。このため、第２のインクが隔壁に付着しにくいものとなることにより、一旦隔壁に付着した第２のインクが好適にセル内に付与される。
【０１３３】
また、特に、第２のインクは樹脂材料として、重合体Ｅを含むことが好ましい。これにより、着色部を形成する際に、比較的温和な条件で硬化性樹脂材料（バインダー樹脂）を硬化させることができるとともに、形成される膜（樹脂膜）の硬度等を特に優れたものとすることができる。また、カラーフィルター用インクセットを用いて形成される着色部を、耐薬品性（耐溶剤性）に特に優れたものとすることができる。また、第２のインクの長期保存性、吐出安定性を特に優れたものとすることができる。
特に、第２のインクと第１のインクとが共に重合体Ｅを含む場合、第１のインクによって形成された着色膜と第２のインクによって形成された樹脂膜との密着性が特に優れたものとなる。また、樹脂膜と着色膜とが共に硬度、耐溶剤性に特に優れたものとなる。この結果、得られるカラーフィルターは、耐久性が特に優れたものとなる。
【０１３４】
また、硬化性樹脂材料として重合体Ｅと重合体Ｆとが含まれる場合、重合体Ｅの含有率と重合体Ｆの含有率との比率は、重量比で、５０：５０〜９９：１であるのが好ましく、６０：４０〜９８：２であるのがより好ましい。このような条件を満足することにより、形成される樹脂膜の硬度と耐溶剤性を特に優れたものとすることができる。また、第２のインクの吐出安定性を特に優れたものとし、カラーフィルターの各部位での色むら、濃度むら等をより効果的に防止し、個体間での特性の均一性を特に優れたものとすることができる。
【０１３５】
また、硬化性樹脂材料として重合体Ｓと重合体Ｅとが含まれる場合、重合体Ｓの含有率と重合体Ｅの含有率との比率は、重量比で、２５：７５〜７５：２５であるのが好ましく、４５：５５〜５５：４５であるのがより好ましい。このような条件を満足することにより、第２のインクの吐出安定性を特に優れたものとすることができる。また、製造されるカラーフィルターにおいて、各部位での色むら、濃度むらをより確実に防止することができ、また、個体間での特性の均一性を特に優れたものとすることができる。また、カラーフィルターの耐久性を特に優れたものとすることができる。
【０１３６】
第２のインク中における硬化性樹脂材料の含有率は、０．５〜３０．０ｗｔ％であるのが好ましく、３．０〜２８．０ｗｔ％であるのがより好ましい。硬化性樹脂材料の含有率が前記範囲内の値であると、第２のインクの液滴吐出ヘッドからの吐出性を特に優れたものとしつつ、製造されるカラーフィルターの耐久性を特に優れたものとすることができる。
また、第２のインク中における樹脂材料の含有率は、２．０〜３０．０ｗｔ％であるのが好ましく、３．０〜２８．０ｗｔ％であるのがより好ましい。これにより第２のインクの粘度上昇を抑制して、液滴吐出ヘッドからの第２のインクの吐出性を特に優れたものとすることができる。また、形成される樹脂膜の厚さを容易に調整することができる。
【０１３７】
＜第２の液性媒体＞
第２の液性媒体（第２の液状媒質）は、上述したような樹脂材料を、分散および／または溶解する機能を有するものである。すなわち、第２の液性媒体は、分散媒および／または溶媒として機能するものである。そして、通常、第２の液性媒体は、カラーフィルターを製造する過程において、その大部分が除去されるものである。
【０１３８】
第２の液性媒体を構成する液体としては、特に限定されないが、例えば、上述した第１の液体として用いることのできる液体が挙げられる。
上述した中でも、第２の液性媒体は、ピレングリコール−ｎ−ブチルエーテル、２−（２−メトキシ−１−メチルエトキシ）−１−メチルエチルアセテート、３−エトキシプロピオン酸エチル、ビス（２−ブトキシエチル）エーテル、ジエチレングリコールモノブチルエーテルアセテート、および、１，３−ブチレングリコールジアセテートから選択される１種または２種以上を含むものであることが好ましい。これにより、第２のインクの吐出を特に長期にわたって安定させることができる。また、第２のインク中に含まれる気体や水の含有量を比較的低いものとして維持することができ、第２のインク中に含まれる樹脂材料等の不本意な劣化を防止することができる。また、これらの液体を用いた場合、液滴吐出装置の部材が膨潤等の劣化を起こすのを極めて長期間にわたって、確実に防ぐことができる。
【０１３９】
また、第２の液性媒体は、第１の液性媒体に含まれる液体を含まないことが好ましい。これにより、第１のインクと第２のインクとが不本意に混合され、形成される着色膜の厚さにむらが生じることを確実に防止することができる。この結果、得られるカラーフィルターは、各部位での濃度むら、色むらが特に効果的に抑制されたものとなり、色再現範囲を特に広いものとすることができる。また、カラーフィルターを画像表示装置に用いた際に、特に鮮明な画像を適正に表示できるものとなる。
【０１４０】
第２の液性媒体の大気圧下における沸点は、１７０〜２８０℃であるのが好ましく、１９０〜２７０℃であることがより好ましい。これにより、液滴吐出時において、第２の液性媒体が揮発することを好適に防止することができ、液滴吐出ヘッドの目詰まりが発生するのを確実に防止しつつ、生産性良く所望の厚さの樹脂膜を形成することができる。
また、第２の液性媒体の２５℃における蒸気圧は、０．１０ｍｍＨｇ以下であるのが好ましく、０．０７ｍｍＨｇ以下であることがより好ましい。これにより、カラーフィルターの製造時において、第２の液性媒体が揮発することを好適に防止することができ、液滴吐出ヘッドの目詰まりが発生するのを確実に防止しつつ、生産性良く所望の厚さの樹脂膜を形成することができる。
【０１４１】
第２のインクにおける第２の液性媒体の含有率は、５０〜９９ｗｔ％であるのが好ましく、７０〜９５ｗｔ％であるのがより好ましい。第２の液性媒体の含有率が前記範囲内の値であると、第２のインクの液滴吐出ヘッドからの吐出性を特に優れたものとし、製造されるカラーフィルターの着色部の厚さを特に均一なものとすることができる。このため、得られるカラーフィルターは、各部位での濃度むら、色むらが特に効果的に抑制されたものとなり、また、画像表示装置に用いた際に、特に鮮明な画像を表示できるものとなる。
【０１４２】
第２の液性媒体の２５℃における粘度は、特に限定されないが、１．０〜４．０ｍＰａ・ｓであるのが好ましく、１．５〜３．５ｍＰａ・ｓであるのがより好ましい。第２の液性媒体の２５℃における粘度が前記範囲内の値であると、第２のインクの液滴吐出ヘッドからの吐出性を特に優れたものとし、製造されるカラーフィルターの着色部の厚さを特に均一なものとすることができる。このため、得られるカラーフィルターは、各部位での濃度むら、色むらが特に効果的に抑制されたものとなり、また、画像表示装置に用いた際に、特に鮮明な画像を表示できるものとなる。
【０１４３】
また、カラーフィルター用インクセットを構成する第２のインクの２５℃における粘度は、いずれも、２．０〜９．０ｍＰａ・ｓであるのが好ましく、３．０〜７．０ｍＰａ・ｓであるのがより好ましい。これにより、後述するようなインクジェット方式による液滴吐出において、吐出される第２のインクの液滴量のばらつきを特に小さいものとしつつ、液滴吐出ヘッドにおける目詰まりの発生等をより確実に防止することができる。この結果、得られるカラーフィルターは、各着色部の厚さが特に均一なものとなり、画像表示装置に用いた際に、特に鮮明な画像を表示できるものとなる。
【０１４４】
また、第２のインクは、上述した以外の成分を含むものであってもよい。このような成分としては、例えば、第１のインクに例示したような成分が挙げられる。また、例えば、第２のインクは、着色剤、分散剤等を含むものであってもよい。また、この場合、第２のインクに含まれる着色剤の含有率は、第１のインクに含まれる着色剤の含有率よりも少ないことが好ましい。
【０１４５】
《カラーフィルター》
次に、上述したようなカラーフィルター用インクセットを用いて製造されるカラーフィルターの一例について説明する。
図１は、本発明のカラーフィルターの好適な実施形態を示す断面図である。
図１に示すように、カラーフィルター１は、基板１１と、上述したカラーフィルター用インクセットを用いて成形された着色部１２とを備えている。着色部１２としては、互いに異なる種類のインクを用いて形成された第１の着色部１２Ａ、第２の着色部１２Ｂ、および第３の着色部１２Ｃが設けられている。そして、隣接する着色部１２の間には、隔壁１３が設けられている。なお、第１の着色部１２Ａ、第２の着色部１２Ｂ、および第３の着色部１２Ｃは、第２のインクと、互いに異なる種類の第１のインクとを用いて形成されたものであればよいが、以下の説明では、各着色部は、第２のインクに加え、第１の着色部１２Ａがレッドインクを用いて形成され、第２の着色部１２Ｂがグリーンインクを用いて形成され、第３の着色部１２Ｃがブルーインクを用いて形成された場合について、中心的に説明する。
【０１４６】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルター１を透過する光により、より鮮明な画像を形成することができる。
【０１４７】
また、基板１１は、耐熱性、機械的強度に優れたものであるのが好ましい。これにより、例えば、カラーフィルター１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【０１４８】
＜着色部＞
着色部１２は、上述したようなカラーフィルター用インクセットを用いて形成されたものである。
各着色部１２（第１の着色部１２Ａ、第２の着色部１２Ｂ、および第３の着色部１２Ｃ）は、上述したようなカラーフィルター用インクセットを用いて形成されたものである。  各着色部１２は、後述する隔壁１３により囲まれた領域であるセル１４内に設けられている。
【０１４９】
また、各着色部１２は、それぞれ、着色膜１２１と樹脂膜１２２とを有している。このように、着色部１２の色濃度、光透過率を主として調整する着色膜１２１と、着色部１２の厚さを主として調整する樹脂膜１２２とを有することにより、形成される各色の着色部（１２Ａ、１２Ｂ、１２Ｃ）の厚さを容易かつ確実に均一なものとすることができる。このため、後述するような画像表示装置にこのようなカラーフィルター１を用いた際に、着色部１２および隔壁１３の基板１１に対向する面とは反対の面側に設けられる共通電極が、各着色部１２と隔壁１３との段差によって、断線するなどの不具合が発生するのを確実に防止することができる。また、カラーフィルター１に平坦化膜を配する必要がない。このため、カラーフィルター１は、後述するような画像表示装置に用いた際に、確実に目的とする着色部１２のみに対し光を照射することができ、形状、色調が鮮明な画像を適正に表示できるものとなっている。また、カラーフィルター１は、色再現域が十分に広く、また、色むら、濃度むらの発生が抑制され、信頼性が高いものとなっている。
【０１５０】
また、樹脂膜１２２は、着色部１２中において、それぞれ、着色部１２の表面に露出して配されている。樹脂膜１２２は、上述したような重合体Ｆを含むものであり、耐溶剤性に優れている。また、このように、カラーフィルター１の表面に樹脂膜１２２が配されることにより、カラーフィルター１を溶剤等で洗浄した場合であっても、着色部１２が劣化しにくいものとなっている。このため、後述するような共通電極を好適にカラーフィルター１上に設けることができる。
【０１５１】
第１の着色部１２Ａ、第２の着色部１２Ｂ、および第３の着色部１２Ｃは、互いに異なる色のものである。例えば、第１の着色部１２Ａを赤色フィルター領域（Ｒ）、第２の着色部１２Ｂを緑色フィルター領域（Ｇ）、第３の着色部１２Ｃを青色フィルター領域（Ｂ）とすることができる。そして、一組の異なる色の着色部１２Ａ、１２Ｂ、１２Ｃで１画素を構成している。そして、カラーフィルター１においては、その横方向および縦方向に、着色部１２が所定数配置されている。例えば、カラーフィルター１が、ハイビジョン用のカラーフィルターである場合には１３６６×７６８個の画素が配置されており、フルハイビジョン用のカラーフィルターである場合には１９２０×１０８０個の画素が配置されており、スーパーハイビジョン用のカラーフィルターである場合には７６８０×４３２０個の画素が配置されている。なお、カラーフィルター１は、例えば、有効領域外に予備の画素を備えたものであってもよい。
【０１５２】
各着色部１２の厚さ（高さ）は、特に限定されないが、各着色部１２の厚さをＴ［μｍ］、後述する隔壁１３の高さをＨ［μｍ］としたとき、０．５≦Ｔ／Ｈ≦１．５の関係を満足しているのが好ましく、０．８≦Ｔ／Ｈ≦１．２の関係を満足しているのがより好ましい。上記条件を満足するカラーフィルター１では、隣接する着色部１２同士が混色するのが確実に防止されるとともに、各着色部１２の厚さと隔壁１３の高さとの差を十分に小さいものとすることができる。これにより、後述するような画像表示装置にこのようなカラーフィルター１を用いた際に、着色部１２および隔壁１３の基板１１に対向する面とは反対の面側に設けられる共通電極が、各着色部１２と隔壁１３との段差によって、断線するなどの不具合が発生するのをより確実に防止することができる。このため、カラーフィルター１は、後述するような画像表示装置に用いた際に、より確実に目的とする着色部１２のみに対し光を照射することができ、形状、色調が鮮明な画像を特に適正に表示できるものとなる。また、カラーフィルター１は、色再現域が特に広く、また、色むら、濃度むらの発生が特に抑制されたものとなる。
なお、図１では、着色部１２は、それぞれ１つの着色膜１２１と、樹脂膜１２２とを有するものとして説明したが、着色部１２は、複数の着色膜１２１と、複数の樹脂膜１２２とを有するものであってもよい。
【０１５３】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【０１５４】
隔壁１３の高さは、特に限定されないが、着色部１２の膜厚よりも大きいものであるのが好ましい。これにより、隣接する着色部１２の間での混色を確実に防止することができる。隔壁１３の具体的な厚さは、０．１〜１０μｍであるのが好ましく、０．５〜３．５μｍであるのがより好ましい。これにより、隣接する着色部１２の間での混色を確実に防止することができる。また、後述するような画像表示装置にこのようなカラーフィルター１を用いた際に、着色部１２および隔壁１３の基板１１に対向する面とは反対の面側に設けられる共通電極が、各着色部１２と隔壁１３との段差によって、断線するなどの不具合が発生するのをより確実に防止することができる。また、カラーフィルター１を備えた画像表示装置、電子機器における視野角特性を優れたものとすることができる。
【０１５５】
隔壁１３は、いかなる材料で構成されたものであってもよいが、例えば、主として樹脂材料で構成されたものであるのが好ましく、主として硬化樹脂材料で構成されたものであるのがより好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
【０１５６】
《カラーフィルターの製造方法》
次に、本実施形態カラーフィルターの製造方法について説明する。
図２は、カラーフィルターの製造方法を示す断面図、図３は、カラーフィルターの製造に用いる液滴吐出装置を示す斜視図、図４は、図３に示す液滴吐出装置における液滴吐出手段をステージ側から観察した図、図５は、図３に示す液滴吐出装置における液滴吐出ヘッドの底面を示す図、図６は、図３に示す液滴吐出装置における液滴吐出ヘッドを示す図であり、（ａ）は断面斜視図、（ｂ）は断面図である。
【０１５７】
本発明のカラーフィルターの製造方法は、上述したような第１のインクを隔壁で囲まれた領域（セル）内に吐出する第１のインク付与工程と、第１のインクが吐出されるセル内に、上述したような第２のインクを吐出する第２のインク付与工程とを有するものである。このように、第１のインクを、着色部が所望の着色濃度となるような量としてセル内に付与して着色膜を形成し、さらに、形成される着色部が所望の厚さになるような量の第２のインクをセル内に付与して樹脂膜を形成することにより、確実に、着色部の色濃度と厚さとを調整することができる。また、このように、第１のインクと第２のインクとを分けてセル内に吐出することにより、各インクの粘度が高くなることを確実に防止することができ、各インクの吐出安定性を優れたものとすることができる。この結果、このような製造方法を用いて製造したカラーフィルターは、形成された着色部の厚さが均一なものとなり、各部位での濃度むら、色むら等の少ないものとなる。また、画像表示装置に用いた場合、各着色部の厚さが均一であるため、共通電極を設けた際にも、共通電極の断線を確実に防止するものとなり、適正で鮮明な表示が得られるものとなる。
【０１５８】
また、図２に示すように、本実施形態では、カラーフィルターの製造方法は、基板１１を準備する基板準備工程（１ａ）と、基板１１上に隔壁１３を形成する隔壁形成工程（１ｂ、１ｃ）と、インクジェット方式により第１のインク２１を隔壁１３で囲まれた領域（セル）に付与する第１のインク付与工程（１ｄ）と、セル内に吐出された第１のインク２１から第１の液性媒体の少なくとも一部を除去する第１の液性媒体除去工程（１ｅ）と、第１のインク２１が吐出されたセル内に第２のインク２２を吐出する第２のインク付与工程（１ｆ）と、セル内に吐出された第２のインク２２から第２の液性媒体の少なくとも一部を除去する第２の液性媒体除去工程（１ｇ）とを有している。
【０１５９】
以下、各工程について詳細に説明する。
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【０１６０】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。プリベーク処理は、例えば、加熱温度：５０〜１５０℃、加熱時間：３０〜６００秒という条件で行うことができる。
【０１６１】
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。ＰＥＢは、例えば、加熱温度：５０〜１５０℃、加熱時間：３０〜６００秒、放射線照射強度：１〜５００ｍＪ／ｃｍ２という条件で行うことができる。また、現像処理は、例えば、液盛り法、ディッピング法、振動浸漬法等により行うことができ、現像処理時間は、例えば、１０〜３００秒とすることができる。また、現像処理の後、必要に応じて、ポストベーク処理を行ってもよい。ポストベーク処理は、例えば、加熱温度：１５０〜２８０℃、加熱時間：３〜１２０分という条件で行うことができる。
【０１６２】
＜第１のインク付与工程＞
次に、インクジェット方式により、上述したカラーフィルター用インクセットを構成する第１のインク２１を、隔壁１３で囲まれたセル１４内に付与する（１ｄ）。
本工程は、形成すべき複数色の着色膜１２１に対応する複数種の第１のインク２１を用いて行う。この際、隔壁１３が設けられているため、２種以上の第１のインク２１が混ざり合うことが確実に防止される。
【０１６３】
第１のインク２１の吐出は、図３〜図６に示すような液滴吐出装置を用いて行う。
図３に示すように、本工程で用いる液滴吐出装置Ｉ１００は、第１のインク２１を保持するタンクＩ１０１と、チューブＩ１１０と、チューブＩ１１０を介してタンクＩ１０１から第１のインク２１が供給される吐出走査部Ｉ１０２とを備える。吐出走査部Ｉ１０２は、複数の液滴吐出ヘッド（インクジェットヘッド）Ｉ１１４をキャリッジＩ１０５に搭載してなる液滴吐出手段Ｉ１０３と、液滴吐出手段Ｉ１０３の位置を制御する第１位置制御装置Ｉ１０４（移動手段）と、前記工程で隔壁１３が形成された基板１１（以下、単に「基板１１」とも言う。）を保持するステージＩ１０６と、ステージＩ１０６の位置を制御する第２位置制御装置Ｉ１０８（移動手段）と、制御手段Ｉ１１２とを備えている。タンクＩ１０１と、液滴吐出手段Ｉ１０３における複数の液滴吐出ヘッドＩ１１４とは、チューブＩ１１０で連結されており、タンクＩ１０１から複数の液滴吐出ヘッドＩ１１４のそれぞれに第１のインク２１が圧縮空気によって供給される。
【０１６４】
第１位置制御装置Ｉ１０４は、制御手段Ｉ１１２からの信号に応じて、液滴吐出手段Ｉ１０３をＸ軸方向、およびＸ軸方向に直交するＺ軸方向に沿って移動させる。さらに、第１位置制御装置Ｉ１０４は、Ｚ軸に平行な軸の回りで液滴吐出手段Ｉ１０３を回転させる機能も有する。本実施形態では、Ｚ軸方向は、鉛直方向（つまり重力加速度の方向）に平行な方向である。第２位置制御装置Ｉ１０８は、制御手段Ｉ１１２からの信号に応じて、Ｘ軸方向およびＺ軸方向の双方に直交するＹ軸方向に沿ってステージＩ１０６を移動させる。さらに、第２位置制御装置Ｉ１０８は、Ｚ軸に平行な軸の回りでステージＩ１０６を回転させる機能も有する。
ステージＩ１０６は、Ｘ軸方向とＹ軸方向との双方に平行な平面を有する。また、ステージＩ１０６は、第１のインク２１を付与すべきセル１４を有する基板１１をその平面上に固定、または保持できるように構成されている。
【０１６５】
上述のように、液滴吐出手段Ｉ１０３は、第１位置制御装置Ｉ１０４によってＸ軸方向に移動させられる。一方、ステージＩ１０６は、第２位置制御装置Ｉ１０８によってＹ軸方向に移動させられる。つまり、第１位置制御装置Ｉ１０４および第２位置制御装置Ｉ１０８によって、ステージＩ１０６に対する液滴吐出ヘッドＩ１１４の相対位置が変わる（ステージＩ１０６に保持された基板１１と、液滴吐出手段Ｉ１０３とが相対的に移動する）。
制御手段Ｉ１１２は、第１のインク２１を吐出すべき相対位置を表す吐出データを外部情報処理装置から受け取るように構成されている。
【０１６６】
図４に示すように、液滴吐出手段Ｉ１０３は、それぞれほぼ同じ構造を有する複数の液滴吐出ヘッドＩ１１４と、これらの液滴吐出ヘッドＩ１１４を保持するキャリッジＩ１０５とを有している。本実施形態では、液滴吐出手段Ｉ１０３に保持される液滴吐出ヘッドＩ１１４の数は８個である。それぞれの液滴吐出ヘッドＩ１１４は、後述する複数のノズルＩ１１８が設けられた底面を有している。それぞれの液滴吐出ヘッドＩ１１４のこの底面の形状は、２つの長辺と２つの短辺とを有する多角形である。液滴吐出手段Ｉ１０３に保持された液滴吐出ヘッドＩ１１４の底面はステージＩ１０６側を向いており、さらに、液滴吐出ヘッドＩ１１４の長辺方向と短辺方向とは、それぞれＸ軸方向とＹ軸方向とに平行である。
【０１６７】
図５に示すように、液滴吐出ヘッドＩ１１４は、Ｘ軸方向に並んだ複数のノズルＩ１１８を有する。これら複数のノズルＩ１１８は、液滴吐出ヘッドＩ１１４におけるＸ軸方向のノズルピッチＨＸＰが所定の値となるように配置されている。ノズルピッチＨＸＰの具体的な値は、特に限定されないが、例えば、５０〜９０μｍとすることができる。ここで、「液滴吐出ヘッドＩ１１４におけるＸ軸方向のノズルピッチＨＸＰ」は、液滴吐出ヘッドＩ１１４におけるノズルＩ１１８のすべてをＹ軸方向に沿ってＸ軸上に射像して得られた複数のノズル像間のピッチに相当する。
【０１６８】
本実施形態では、液滴吐出ヘッドＩ１１４における複数のノズルＩ１１８は、ともにＸ軸方向に延びるノズル列Ｉ１１６Ａと、ノズル列Ｉ１１６Ｂとをなす。ノズル列Ｉ１１６Ａと、ノズル列Ｉ１１６Ｂとは、間隔を空けて並行に配置されている。そして、本実施形態においては、ノズル列Ｉ１１６Ａおよびノズル列Ｉ１１６Ｂのそれぞれにおいて、９０個のノズルＩ１１８が一定間隔ＬＮＰでＸ軸方向に一列に並んでいる。ＬＮＰの具体的な値は、特に限定されないが、１００〜１８０μｍとすることができる。
ノズル列Ｉ１１６Ｂの位置は、ノズル列Ｉ１１６Ａの位置に対して、ノズルピッチＬＮＰの半分の長さだけＸ軸方向の正の方向（図５の右方向）にずれている。このため、液滴吐出ヘッドＩ１１４のＸ軸方向のノズルピッチＨＸＰは、ノズル列Ｉ１１６Ａ（またはノズル列Ｉ１１６Ｂ）のノズルピッチＬＮＰの半分の長さである。
【０１６９】
したがって、液滴吐出ヘッドＩ１１４のＸ軸方向のノズル線密度は、ノズル列Ｉ１１６Ａ（またはノズル列Ｉ１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。もちろん、液滴吐出ヘッドＩ１１４が含むノズル列の数は、２つだけに限定されない。液滴吐出ヘッドＩ１１４はＭ個のノズル列を含んでもよい。ここで、Ｍは１以上の自然数である。この場合には、Ｍ個のノズル列のそれぞれにおいて複数のノズルＩ１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【０１７０】
さて、本実施形態では、ノズル列Ｉ１１６Ａおよびノズル列Ｉ１１６Ｂのそれぞれが９０個のノズルＩ１１８からなるため、１つの液滴吐出ヘッドＩ１１４は１８０個のノズルＩ１１８を有する。ただし、ノズル列Ｉ１１６Ａの両端のそれぞれ５ノズルは「休止ノズル」として設定されている。同様に、ノズル列Ｉ１１６Ｂの両端のそれぞれ５ノズルも「休止ノズル」として設定されている。そして、これら２０個の「休止ノズル」からは第１のインク２１が吐出されない。このため、液滴吐出ヘッドＩ１１４における１８０個のノズルＩ１１８のうち、１６０個のノズルＩ１１８が第１のインク２１を吐出するノズルとして機能する。
【０１７１】
図４に示すように、液滴吐出手段Ｉ１０３においては、複数個の上記液滴吐出ヘッドＩ１１４がＸ軸方向に沿って２列に配置されている。一方の列の液滴吐出ヘッドＩ１１４と他方の列の液滴吐出ヘッドＩ１１４とは、休止ノズル分を考慮して、Ｙ軸方向から見て一部重なるように配置されている。これにより、液滴吐出手段Ｉ１０３においては、基板１１のＸ軸方向の寸法分の長さに渡り、第１のインク２１を吐出するノズルＩ１１８が前記ノズルピッチＨＸＰでＸ軸方向に連続するように構成されている。
本実施形態の液滴吐出手段Ｉ１０３では、基板１１のＸ軸方向の寸法分の長さ全体をカバーするように液滴吐出ヘッドＩ１１４を配置しているが、本発明における液滴吐出手段は、基板１１のＸ軸方向の寸法分の長さの一部をカバーするようにものでもよい。
【０１７２】
図６（ａ）および（ｂ）に示すように、それぞれの液滴吐出ヘッドＩ１１４は、インクジェットヘッドである。より具体的には、それぞれの液滴吐出ヘッドＩ１１４は、振動板Ｉ１２６と、ノズルプレートＩ１２８とを備えている。振動板Ｉ１２６と、ノズルプレートＩ１２８との間には、タンクＩ１０１から孔Ｉ１３１を介して供給される第１のインク２１が常に充填される液たまりＩ１２９が位置している。
【０１７３】
また、振動板Ｉ１２６と、ノズルプレートＩ１２８との間には、複数の隔壁Ｉ１２２が位置している。そして、振動板Ｉ１２６と、ノズルプレートＩ１２８と、１対の隔壁Ｉ１２２とによって囲まれた部分がキャビティＩ１２０である。キャビティＩ１２０はノズルＩ１１８に対応して設けられているため、キャビティＩ１２０の数とノズルＩ１１８の数とは同じである。キャビティＩ１２０には、１対の隔壁Ｉ１２２間に位置する供給口Ｉ１３０を介して、液たまりＩ１２９から第１のインク２１が供給される。
【０１７４】
振動板Ｉ１２６上には、それぞれのキャビティＩ１２０に対応して、振動子Ｉ１２４が位置する。振動子Ｉ１２４は、ピエゾ素子Ｉ１２４Ｃと、ピエゾ素子Ｉ１２４Ｃを挟む１対の電極Ｉ１２４Ａ、Ｉ１２４Ｂとを含む。この１対の電極Ｉ１２４Ａ、Ｉ１２４Ｂとの間に駆動電圧を与えることで、対応するノズルＩ１１８から第１のインク２１が吐出される。なお、ノズルＩ１１８からＺ軸方向に第１のインク２１が吐出されるように、ノズルＩ１１８の形状が調整されている。
【０１７５】
制御手段Ｉ１１２（図３参照）は、複数の振動子Ｉ１２４のそれぞれに互いに独立に信号を与えるように構成されていてもよい。つまり、ノズルＩ１１８から吐出される第１のインク２１の体積が、制御手段Ｉ１１２からの信号に応じてノズルＩ１１８毎に制御されてもよい。また、制御手段Ｉ１１２は、塗布走査の間に吐出動作を行うノズルＩ１１８と、吐出動作を行わないノズルＩ１１８とを設定することでもできる。
本明細書では、１つのノズルＩ１１８と、ノズルＩ１１８に対応するキャビティＩ１２０と、キャビティＩ１２０に対応する振動子Ｉ１２４とを含んだ部分を「吐出部Ｉ１２７」と表記することもある。この表記によれば、１つの液滴吐出ヘッドＩ１１４は、ノズルＩ１１８の数と同じ数の吐出部Ｉ１２７を有する。
【０１７６】
上記のような液滴吐出装置Ａ１００を用いて、カラーフィルター１が有する複数色の着色膜１２１に対応する第１のインク２１を、セル１４内に付与する。上記のような装置を用いることにより、セル１４内に、効率よくかつ選択的に第１のインク２１を付与することができる。なお、図示の構成では、液滴吐出装置Ａ１００は、第１のインク２１を保持するタンクＩ１０１、チューブＩ１１０等を１色分しか有していないが、これらの部材を、カラーフィルター１が有する複数色の着色部１２に対応する複数色分有するものであってもよい。また、カラーフィルター１の製造においては、複数色の第１のインク２１に対応する複数の液滴吐出装置Ａ１００を用いてもよい。
【０１７７】
また、上述したように、本発明のカラーフィルターの製造方法では、第２のインク２２を有することにより、第１のインク２１に含まれるべき樹脂材料を減らすことができる。このため、第１のインク２１は、粘度が低く好適なものとなり、長期間にわたって、吐出性の均一性が安定的に保持されている。このため、上記のような液滴吐出を行った場合において、各セル１４に付与される第１のインク２１の液滴量の不本意なばらつきが発生することを確実に防止することができる。
なお、本発明では、液滴吐出ヘッドＩ１１４は、駆動素子として、ピエゾ素子の代わりに静電アクチュエータを用いるものでもよい。また、液滴吐出ヘッドＩ１１４は、駆動素子として電気熱変換素子を用い、この電気熱変換素子による材料の熱膨張を利用して第１のインク２１を吐出する構成であってもよい。
【０１７８】
＜第１の液性媒体除去工程＞
次に、セル１４内の第１のインク２１から、第１の液性媒体の少なくとも一部を除去する（１ｅ）。このように、第１のインク２１から第１の液性媒体の少なくとも一部を除去することにより、第１のインク２１の流動性を失わせることができる。このため、引き続く第２のインク付与工程において、第２のインク２２を付与した場合であっても、第１のインク２１と第２のインク２２とは、混ざり合わずに存在することができる。この結果、形成される各着色部１２内における濃度むらを特に確実に抑制することができ、製造されるカラーフィルター１は、各部位での色むら、濃度むらがより確実に抑制されたものとなる。
【０１７９】
第１の液性媒体の除去は、例えば、加熱により行うことができる。
第１の液性媒体の除去を加熱により行う場合、基板１１の温度は、例えば、６０〜２６０℃であることが好ましく１８０〜２５０℃であることがより好ましい。これにより、第１のインク２１から効率よく第１の液性媒体を除去することができる。また、基板１１等への悪影響の発生を確実に防止することができる。
【０１８０】
また、第１の液性媒体の除去は、減圧乾燥によって行うものであってもよい。これにより、基板１１等への悪影響の発生を防止しつつ、第１の液性媒体の除去を行うことができる。
また、本工程においては、上述したような手段を組み合わせて第１の液性媒体を除去するものであってもよい。
また、本工程においては、第１のインク２１から全ての第１の液性媒体を除去するものであってもよいし、一部の第１の液性媒体が第１のインク２１に残存するものであってもよい。
【０１８１】
また、本工程においては、必要に応じて、硬化樹脂材料を架橋成分等と反応させてもよい。硬化性樹脂材料の硬化は、通常、加熱により行うが、本工程においては、例えば、活性エネルギー線の照射や、第１のインク２１が付与された基板１１を減圧環境下に置く等の処理を行ってもよい。活性エネルギー線を照射することにより、硬化性樹脂材料の硬化反応を効率よく進行させたり、加熱温度を比較的低いものとした場合であっても、硬化性樹脂材料の硬化反応を確実に進行させることができ、基板１１等への悪影響の発生がより確実に防止される等の効果が得られる。活性エネルギー線としては、種々の波長の光線、例えば、紫外線、Ｘ線、ｇ線、ｉ線、エキシマレーザー等を使用することができる。また、第１のインク２１が付与された基板１１を減圧環境下に置くことにより、液性媒体をより効率よく除去することができたり、画素（セル）内での着色部の形状を、確実に好ましいものとすることができたり、加熱温度を比較的低いものとした場合であっても、液性媒体を確実に除去することができ、基板１１等への悪影響の発生がより確実に防止される等の効果が得られる。
【０１８２】
＜第２のインク付与工程＞
次に、セル１４内に第２のインク２２を付与して、形成する着色部１２の厚さを調整する（１ｅ）。上述したように、セル１４内の第１のインク２１は、第１の液性媒体の少なくとも一部が除去されたものである。このため、セル１４内の第１のインク２１は流動性を失っており、この第１のインク２１上に第２のインク２２を付与した場合であっても、第１のインク２１と第２のインク２２とは、混ざり合わずに存在することができる。この結果、製造されるカラーフィルター１において、形成された着色部１２内の着色膜１２１は、各着色膜１２１内での厚さが特に均一なものとなり、カラーフィルター１の各部位での濃度むら、色むらが特に抑制されたものとなる。また、このように、隔壁１３の縁に近い部分でこのように第２のインク２２を付与することにより、第１のインク２１に含まれる着色剤が目的としないセル１４に飛散して、混色することを確実に防ぐことができる。また、本実施形態において、第２のインク２２は、重合体Ｆを含むものである。重合体Ｆを含むことにより、第２のインク２２は、セルを形成する隔壁（バンク）への固着を防止することができる。このため、第２のインク２２が隔壁１３に付着しにくいものとなることにより、一旦隔壁１３に付着した第２のインク２２が好適にセル内に付与される。
【０１８３】
第２のインク２２のセル１４内への付与は、インクジェット方式の液滴吐出装置により行われるものであり、上記のような液滴吐出装置Ａ１００を用い、第１のインク２１と同様の方法で行うことができる。
第２のインク２２インクは、少なくとも１色の着色部１２を形成するセル１４内に付与されるものであればよいが、全ての色の着色部１２を形成するセル１４内に付与されるものであってもよい。これにより、容易かつ確実に、着色部１２の厚さを調整し、均一なものとすることができる。
【０１８４】
また、第２のインク２２は、複数の第１のインク２１が付与されるセルのうち、複数の第１のインク２１のうちもっとも固形分の少ない第１のインク２１が付与されるべきセルに対し最も多く付与されることが好ましい。これにより、容易かつ確実に着色部１２の厚さを調整することができ、着色部１２の厚さが特に均一なカラーフィルターを製造することができる。このため、得られるカラーフィルター１は、各部位の濃度むら、色むらが特に抑制されたものとなる。また、後述するような画像表示装置にこのようなカラーフィルター１を用いた際に、着色部１２および隔壁１３の基板１１に対向する面とは反対の面側に設けられる共通電極が、各着色部１２と隔壁１３との段差によって、断線するなどの不具合が発生するのを確実に防止することができる。
また、特に、複数種の第１のインク２１が付与されたセル１４で、付与された第１のインク２１の固形分が少ないセル１４ほど、第２のインク２２は、多く付与されることが好ましい。これにより、形成される着色部１２の厚さを特に均一にすることができる。
【０１８５】
＜第２の液性媒体除去工程＞
次に、セル１４内の第２のインク２２から、第２の液性媒体の少なくとも一部を除去し、固形状の着色部１２を得る（１ｇ）。これにより、カラーフィルター１が得られる。また、このように第２の液性媒体の一部を除去する際に、第１の液性媒体も同時に除去することができ、着色膜１２１と樹脂膜１２２とが同時に形成される。
【０１８６】
第２の液性媒体の除去は、例えば、加熱により行うことができる。
第２の液性媒体の除去を加熱により行う場合、基板１１の温度は、例えば、６０〜２６０℃であることが好ましく１８０〜２５０℃であることがより好ましい。これにより、第２のインク２２から効率よく第２の液性媒体を除去することができる。また、基板１１等への悪影響の発生を確実に防止することができる。
【０１８７】
また、第２の液性媒体の除去は、減圧乾燥によって行うものであってもよい。これにより、基板１１等への悪影響の発生を防止しつつ、第２の液性媒体の除去を行うことができる。
また、本工程においては、必要に応じて、硬化樹脂材料を架橋成分等と反応させてもよい。硬化性樹脂材料の反応は、上述したような第１の液性媒体除去工程と同様の方法で行うことができる。
また、本工程においては、上述したような手段を組み合わせて第２の液性媒体を除去するものであってもよい。
上述したような製造方法により、各色の着色部１２が均一な厚さを有するカラーフィルター１を得ることができる。
【０１８８】
［第２実施形態］
次に、本発明の第２実施形態について説明する。以下、本実施形態について、前述した実施形態との相違点を中心に説明し、同様の事項については、その説明を省略する。
図７は、第２実施形態のカラーフィルターの製造方法を示す断面図である。
図７に示すように、本実施形態では、基板１１を準備する基板準備工程（２ａ）と、基板１１上に隔壁１３を形成する隔壁形成工程（２ｂ、２ｃ）と、インクジェット方式により第２のインク２２を隔壁１３で囲まれた領域（セル）に付与する第２のインク付与工程（２ｄ）と、セル内に吐出された第２のインク２２から第２の液性媒体の少なくとも一部を除去する第２の液性媒体除去工程（２ｅ）と、第２のインク２２が吐出されたセル内に第１のインク２１を吐出する第１のインク付与工程（２ｆ）と、セル１４内に吐出された第１のインク２１から第１の液性媒体の少なくとも一部を除去する第１の液性媒体除去工程（２ｇ）とを有している。すなわち、本実施形態の製造方法は、第２のインク付与工程、第２の液性媒体除去工程の後に、第１のインク付与工程および第１の液性媒体除去工程を行う以外は、前述した第１実施形態と同様である。このような製造方法を用いることにより、製造されたカラーフィルターは、形成された着色部の厚さが均一なものとなり、各部位での濃度むら、色むら等の少ないものとなる。また、画像表示装置に用いた場合、各着色部の厚さが均一であるため、共通電極を設けた際にも、共通電極の断線を確実に防止するものとなり、適正で鮮明な表示が得られるものとなる。
【０１８９】
また、このような工程を経てカラーフィルター１を製造することにより、樹脂膜１２２は、着色部１２において、それぞれ基板１１と接する部分に配される。また、カラーフィルター１を後述するような画像表示装置に適用した際に、着色膜１２１は、セル１４内において、共通電極と接した部分に配される。このように、着色膜１２１が、共通電極と接した部分に配されることにより、共通電極側からカラーフィルター１に入射した光は、より確実に目的とする着色部１２の着色膜１２１を透過することができる。結果として、カラーフィルター１を画像表示装置に適用した際に、より鮮明な形状、色調の画像を適正に表示できるものとなる。
なお、本実施形態での各工程は、前述した第１実施形態と同様にして行うことができる。
【０１９０】
また、本実施形態では、第１のインク２１は、重合体Ｆを含むものである。重合体Ｆを含む第１のインク２１が最後にセル１４に付与されることにより、セル１４内に形成される着色部は、その露出面が重合体Ｆを含む耐溶剤性に優れた膜（着色膜１２１）となり、耐溶剤性が優れたものとなる。重合体Ｆを含むことにより、第１のインク２１は、セル１４を形成する隔壁（バンク）１３への固着を防止することができる。このため、第１のインク２１が隔壁に付着しにくいものとなることにより、一旦隔壁１３に付着した第１のインク２１が好適にセル１４内に付与される。
【０１９１】
また、特に、第１のインク２１と第２のインク２２のうち第２のインク２２がセル内に最初に吐出されるものである場合、すなわち、本実施形態では、第１のインク２２は、重合体Ｓを含むことが好ましい。これにより、第２のインク２２は、基板に対する親和性が高く、基板１１上に好適に濡れ広がることができる。このため、形成される着色膜１２１は、厚さが特に均一なものとなる。また、製造されるカラーフィルター１において、着色部１２と基板１１との密着性が特に優れたものとなり、カラーフィルター１の耐久性が特に優れたものとなる。
【０１９２】
［第３実施形態］
次に、本発明の第３実施形態について説明する。以下、本実施形態について、前述した実施形態との相違点を中心に説明し、同様の事項については、その説明を省略する。
図８は、カラーフィルターの製造方法の第３実施形態を示す断面図である。
図８に示すように、本実施形態では、基板１１を準備する基板準備工程（３ａ）と、基板１１上に隔壁１３を形成する隔壁形成工程（３ｂ、３ｃ）と、インクジェット方式により第１のインク２１を隔壁１３で囲まれた領域（セル１４）に付与する第１のインク付与工程（３ｄ）と、第１のインク２１が吐出されたセル１４内に第２のインク２２を吐出する第２のインク付与工程（３ｅ）と、さらに、当該セル１４内に第１のインク２１を吐出する第１のインク付与工程（３ｆ）と、さらに、当該セル１４内に第２のインク２２を吐出する第２のインク付与工程（３ｇ）と、セル１４内に吐出された第１のインク２１および第２のインク２２から第１の液性媒体および第２の液性媒体を除去する液性媒体除去工程（３ｈ）とを有する。すなわち、本実施形態の製造方法は、第１のインク付与工程および第２のインク付与工程を繰り返し、その後の液性媒体除去工程で、第１の液性媒体および第２の液性媒体を一括で除去する以外は、前述した第１実施形態と同様である。このような製造方法を用いることにより、製造されたカラーフィルター１は、形成された着色部の厚さが均一なものとなり、各部位での濃度むら、色むら等の少ないものとなる。また、画像表示装置に用いた場合、各着色部の厚さが均一であるため、共通電極を設けた際にも、共通電極の断線を確実に防止するものとなり、適正で鮮明な表示が得られるものとなる。
【０１９３】
また、このような工程を経てカラーフィルター１を製造することにより、着色部１２は、複数の着色膜１２１と複数の樹脂膜１２２とを有するものとなる。このように着色部が複数の着色膜１２１と複数の樹脂膜１２２とを有することにより、カラーフィルター１に入射した光は、着色部１２内で反射を繰り返すことができる。この結果、各着色膜１２１に厚さのむらが存在した場合であっても、各着色部１２内での色むら、濃度むらを特に少ないものとすることができる。
【０１９４】
また、このような工程を経てカラーフィルター１を製造することにより、液性媒体を除去する時間が少ないものとなり、効率よく、カラーフィルター１を製造することができる。また、得られるカラーフィルター１の損傷を確実に防ぐことができる。
なお、本実施形態での液性媒体除去工程は、前述した第１実施形態の第１の液性媒体除去工程および第２の液性媒体除去工程と同様にして行うことができる。また、他の各工程は、前述した第１実施形態と同様にして行うことができる。
【０１９５】
また、本実施形態では、第２のインク２２は、重合体Ｆを含むものである。重合体Ｆを含む第２のインク２２が最後にセルに付与されることにより、セル内に形成される着色部１２は、その露出面が重合体Ｆを含む耐溶剤性に優れた膜（樹脂膜）となり、耐溶剤性が優れたものとなる。また、重合体Ｆを含むことにより、第２のインク２２は、セルを形成する隔壁（バンク）への固着を防止することができる。このため、第２のインク２２が隔壁に付着しにくいものとなることにより、一旦隔壁に付着した第２のインク２２が好適にセル内に付与される。
【０１９６】
また、特に、第１のインク２１と第２のインク２２のうち第２のインク２２がセル内に最初に吐出されるものである場合、すなわち、本実施形態では、第１のインク２１は、重合体Ｓを含むことが好ましい。これにより、このため、第１のインク２１は、基板に対する親和性が高く、好適に濡れ広がることができる。このため、形成される着色膜１２１は、厚さが特に均一なものとなる。また、製造されるカラーフィルター１において、着色部１２と基板との密着性が優れたものとなり、カラーフィルター１の耐久性が特に優れたものとなる。
【０１９７】
《画像表示装置》
次に、カラーフィルター１を有する画像表示装置（電気光学装置）である液晶表示装置の好適な実施形態について説明する。
図９は、液晶表示装置の好適な実施形態を示す断面図である。同図に示すように、液晶表示装置６０は、カラーフィルター１と、カラーフィルター１の着色部１２が設けられた面側に配された基板（対向基板）６６と、カラーフィルター１と基板６６との間の空隙に封入された液晶よりなる液晶層６２と、カラーフィルター１の基板１１の液晶層６２に対向する面とは反対の面側（図９中下側）に設けられた偏光板６７と、基板６６の液晶層６２に対向する面とは反対の面側（図９中上側）に設けられた偏光板６８とを有している。そして、カラーフィルター１の着色部１２および隔壁１３が設けられた面（着色部１２および隔壁１３の基板１１に対向する面とは反対の面）には、共通電極６１が設けられており、基板（対向基板）６６の液晶層６２、カラーフィルター１に対向する面には、カラーフィルター１の各着色部１２に対応する位置に、マトリクス状に、画素電極６５が配されている。さらに、共通電極６１と液晶層６２との間には配向膜６４が設けられ、基板６６（画素電極６５）と液晶層６２との間には配向膜６３が設けられている。
基板６６は、可視光に対して光透過性を有する基板であり、例えば、ガラス基板である。
【０１９８】
共通電極６１、画素電極６５は、可視光に対して光透過性を有する材料で構成されたものであり、例えば、ＩＴＯ等で構成されている。このように、カラーフィルター１を備えた液晶表示装置６０では、カラーフィルター１を構成する各着色部１２が均一な厚さを有するものである。このようなカラーフィルター１を備えた液晶表示装置６０では、各着色部１２と隔壁１３との高さの差（段差）が、カラーフィルター１全体において均一である。したがって、共通電極６１は断線しにくいものとなっており、液晶表示装置６０は、確実かつ適正に画像表示を行うことできる。また、液晶表示装置６０に熱や外部からの衝撃が加わった際にも、カラーフィルター１の液晶層６２側に配された共通電極６１が断線するなどの不具合が発生するのを確実に防止することができ、液晶表示装置６０の耐久性は優れたものとなる。また、液晶表示装置６０のカラーフィルター１は、平坦化膜を有しておらず、このため、目的とする着色部のみに確実に光を照射できるものとなる。この結果、液晶表示装置は、色再現範囲を広いものとすることができ、形状、色調等が鮮明な画像を適正に表示できるものとなる。
【０１９９】
また、一般に、共通電極をカラーフィルター上に設ける場合、カラーフィルターの各着色部が配された面を溶剤等で洗浄する。この場合、着色部が溶剤等によって劣化する問題があった。また、従来の着色部は、各色間で厚さが異なるため、溶剤等や、着色部に付着している汚れを完全に除去することが難しかった。しかしながら、本発明のカラーフィルター１は、耐溶剤性に優れている。また、各着色部１２間で、厚さの差が少なく、隔壁１３と着色部１２との厚みの差を小さくできるものである。すなわち、カラーフィルター１の着色部１２が設けられている面は、比較的平坦なものとなっている。このため、溶剤や汚れの除去が容易である。以上より、本発明のカラーフィルター１は、着色部１２を劣化させることなく、共通電極６５を精度よく配することができる。
【０２００】
また、カラーフィルター１は、洗浄の前後において、プラズマ処理等の共通電極との密着性を向上させるための処理が行われているものであってもよい。
また、図中省略しているが、各画素電極６５に対応するように、複数のスイッチング素子（例えば、ＴＦＴ：薄膜トランジスタ）が設けられている。そして、各着色部１２に対応する各画素電極６５について、共通電極６１との間での電圧の印加状態を制御することにより、各着色部１２（各画素電極６５）に対応する領域での、光の透過性を制御することができる。
【０２０１】
液晶表示装置６０では、図示しないバックライトから発せられた光が、偏光板６８側（図７中上側）から入射するようになっている。そして、液晶層６２を透過し、カラーフィルター１の各着色部１２（１２Ａ、１２Ｂ、１２Ｃ）に入射した光は、各着色部１２（１２Ａ、１２Ｂ、１２Ｃ）に対応する色の光として、偏光板６７（図７中下側）から出射する。
【０２０２】
上述したように、着色部１２は、本発明のカラーフィルター用インクセットを用いて形成されたものであるため、各色間、各画素間での特性および厚さのばらつきが抑制されたものである。その結果、液晶表示装置６０において、色再現域が十分に広く、また、色むら、濃度むらが抑制された画像を安定的に表示することができる。また、カラーフィルター１は、耐久性に優れているため、液晶表示装置６０は、長期にわたって鮮明な画像を表示できるものとなる。
【０２０３】
《電子機器》
前述したようなカラーフィルター１を有する液晶表示装置等の画像表示装置（電気光学装置）１０００は、各種電子機器の表示部に用いることができる。
図１０は、本発明の電子機器を適用したモバイル型（またはノート型）のパーソナルコンピュータの構成を示す斜視図である。
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
図１１は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
【０２０４】
図１２は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Ｃｈａｒｇｅ  Ｃｏｕｐｌｅｄ  Ｄｅｖｉｃｅ）などの撮像素子により光電変換して撮像信号（画像信号）を生成する。
【０２０５】
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
ケースの内部には、回路基板１３０８が設置されている。この回路基板１３０８は、撮像信号を格納（記憶）し得るメモリが設置されている。
【０２０６】
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０２０７】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、データ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０２０８】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、従来のカラーフィルター用インクセットを用いて製造されるカラーフィルターを適用した場合、着色部の厚さは均一になりづらく、共通電極の断線、各部位での色むら、濃度むらの問題を特に生じやすかったが、本発明を適用すれば、このような問題の発生を確実に防止することができる。すなわち、上記のような大型の表示部を有する電子機器に適用した場合に、本発明の効果は、より顕著に発揮される。
【０２０９】
以上、本発明について、好適な実施形態に基づいて説明したが、本発明はこれらに限定されるものではない。
例えば、前述した実施形態においては、各色の着色部に対応する第１のインクを、セル内に付与した後に、一括で、セル内の第１のインクから第１の液性媒体を除去するもの、すなわち、第１の液性媒体除去工程を１回のみ行うものとして説明したが、第１のインク付与工程、第１の液性媒体除去工程は、各色に対応して、繰り返し行うものであってもよい。
【０２１０】
また、例えば、第１のインク付与工程および第２のインク付与工程は、それぞれ、複数回行われるものであってもよい。
また、例えば、着色膜および樹脂膜は、一部が相溶し、境界の一部が不明瞭になっているものであってもよい。
また、カラーフィルター、画像表示装置、電子機器を構成する各部は、同様の機能を発揮する任意のものと置換、または、その他の構成を追加することもできる。
【０２１１】
また、前述した実施形態では、カラーフィルター用インクセットが、光の三原色に対応する３種（３色）の第１のインクおよび１種の第２のインクを備える場合について中心的に説明したが、カラーフィルター用インクセットを構成する第１のインクおよび第２のインクの数、種類（色）は、上述したものに限定されない。例えば、本発明のカラーフィルター用インクセットは、４種以上の第１のインクを備えるものであってもよい。
【０２１２】
また、前述した実施形態では、カラーフィルター用インクセットは、１種の第２のインクのみを備えるものとして説明したが、複数種の第２のインクを備えるものであってもよい。例えば、カラーフィルター用インクセットは、複数種の第１のインクにそれぞれ対応する複数種の第２のインクを備え、第２のインク毎に組成が異なるものであってもよい。特に第２のインク毎に樹脂材料の量を調整することにより、複数の第２のインクの吐出量を全て同じものとしつつ、第２のインク毎に付与する樹脂材料の量を異なるものとすることができる。これにより、液滴吐出時における吐出条件の設定がより簡易なものとなる。
【実施例】
【０２１３】
（合成例１）
攪拌機、還流冷却機、滴下漏斗、窒素導入管および温度計を備えた１Ｌの反応容器に、溶媒（溶剤）としての１，３−ブチレングリコールジアセテート：３７．６重量部を入れて、９０℃に加熱した。続いて、２，２′−アゾビス（イソブチロニトリル）（ＡＩＢＮ）：２重量部、および、１，３−ブチレングリコールジアセテート（溶媒）：３重量部を加えた後、該フラスコ内に、１Ｈ，１Ｈ，５Ｈ−オクタフルオロペンチルメタアクリレート（大阪有機化学工業株式会社製、商品名ビスコート８ＦＭ）：３０重量部を混合させた溶液を滴下ポンプを用いて約４時間かけて滴下した。一方、重合開始剤としての２，２′−アゾビス（イソ酪酸）ジメチル（和光純薬工業株式会社製、商品名Ｖ−６０１）：５重量部を１，３−ブチレングリコールジアセテート（溶媒）：２０重量部に溶解した溶液（重合開始剤溶液）を別の滴下ポンプを用いて約４時間かけて滴下した。重合開始剤溶液の滴下が終了した後、ＡＩＢＮ：０．２重量部、および、１，３−ブチレングリコールジアセテート（溶媒）：１重量部を添加し約２時間同温程度に保持した後、ＡＩＢＮ：０．２重量部、および、１，３−ブチレングリコールジアセテート（溶媒）：１重量部を添加し約２時間同温程度に保持し、その後、室温程度まで冷却して、重合体Ｆを含む、固形分３０ｗｔ％の重合体溶液Ｆ１を得た。
【０２１４】
（合成例２〜５）
重合体の合成（重合体溶液の調製）に用いる単量体成分の種類、使用量、溶媒（溶剤）の種類を表１に示すように変更した以外は、前記合成例１と同様の操作を行った。その結果、重合体Ｆを含む、固形分３０ｗｔ％の４種の重合体溶液（重合体溶液Ｆ２〜Ｆ５）が得られた。
【０２１５】
（合成例６）
１Ｈ，１Ｈ，５Ｈ−オクタフルオロペンチルメタアクリレート（大阪有機化学工業株式会社製、商品名ビスコート８ＦＭ）：３０重量部の代わりに（３，４−エポキシシクロヘキシル）メチルメタアクリレート（ダイセル化学工業株式会社製、商品名サイクロマーＭ１００）、メタクリル酸２−（０−［１’メチルプロピリデンアミノ］カルボキシアミノ）エチル（昭和電工株式会社製、商品名ＭＯＩ−ＢＭ）、および、２−ヒドロキシエチルメタクリレート（ＨＥＭＡ）を使用した以外は、前記合成例１と同様の操作を行った。その結果、重合体Ｅを含む、固形分３０ｗｔ％の重合体溶液Ｅ１（単独重合体溶液）が得られた。
【０２１６】
（合成例７〜１５）
重合体の合成（重合体溶液の調製）に用いる単量体成分の種類、使用量、溶媒（溶剤）の種類を表１に示すように変更した以外は、前記合成例６と同様の操作を行った。その結果、重合体Ｅを含む、固形分３０ｗｔ％の９種の重合体溶液（重合体溶液Ｅ２〜Ｅ１０）が得られた。
【０２１７】
（合成例１６）
１Ｈ，１Ｈ，５Ｈ−オクタフルオロペンチルメタアクリレート（大阪有機化学工業株式会社製、商品名ビスコート８ＦＭ）：３０重量部の代わりにγ−メタクリロキシプロピルトリメトキシシラン（東レ・ダウコーニング株式会社製、商品名ＳＺ６０３０）：３０重量部を使用した以外は、前記合成例１と同様の操作を行った。その結果、重合体Ｓを含む、固形分３０ｗｔ％の重合体溶液Ｓ１（単独重合体溶液）が得られた。
【０２１８】
（合成例１７〜２１）
重合体の合成（重合体溶液の調製）に用いる単量体成分の種類、使用量、溶媒（溶剤）の種類を表１に示すように変更した以外は、前記合成例１６と同様の操作を行った。その結果、重合体Ｓを含む、固形分３０ｗｔ％の５種の重合体溶液（重合体溶液Ｓ２〜Ｓ６）が得られた。
【０２１９】
合成例１〜２１での重合体の合成（重合体溶液の調製）に用いた材料の種類、使用量（合成例１〜２１で合成した重合体の組成）を表１にまとめて示した。なお、表中、「Ｌ」は溶媒（溶剤）のことを意味し、特に、「Ｌ１」は１，３−ブチレングリコールジアセテートのことを示し、「Ｌ２」は２−（２−メトキシ−１−メチルエトキシ）−１−メチルエチルアセテートのことを示し、「Ｌ３」はジエチレングリコールモノブチルエーテルアセテートのことを示し、「Ｌ４」はビス（２−ブトキシエチル）エーテルのことを示し、「Ｌ５」はトリエチレングリコールブチルメチルエーテルのことを示す。また、「Ｖ−６０１」は２，２′−アゾビス（イソ酪酸）ジメチルのことを示し、「ＡＩＢＮ」は２，２′−アゾビス（イソブチロニトリル）のことを示し、「ｆ１−１」は１Ｈ，１Ｈ，５Ｈ−オクタフルオロペンチルメタアクリレート（ビスコート８ＦＭ）のことを示し、「ｆ１−２」は１，２，３，４，５−ペンタフルオロスチレンのことを示し、「ｆ２−１」は２，３−ジヒドロキシブチルメタクリレートのことを示し、「ｆ２−２」はシクロヘキシルメタクリレートのことを示し、「ｅ１−１」は（３，４−エポキシシクロヘキシル）メチルメタアクリレート（サイクロマーＭ１００）のことを示し、「ｅ１−２」は（３，４−エポキシシクロヘキシル）メチルアクリレートのことを示し、「ｅ２−１」はメタクリル酸２−（０−［１’メチルプロピリデンアミノ］カルボキシアミノ）エチル（ＭＯＩ−ＢＭ）のことを示し、「ｅ２−２」は２−アクリロイルオキシエチルイソシアネート（昭和電工株式会社製、商品名「カレンズＭＯＩ」）のことを示し、「ｅ３−１」は２−ヒドロキシエチルメタクリレート（ＨＥＭＡ）のことを示し、「ｅ３−２」は４−ヒドロキシブチルアクリレートのことを示し、「ｅ４−１」は１Ｈ，１Ｈ，５Ｈ−オクタフルオロペンチルメタアクリレート（ビスコート８ＦＭ）のことを示し、「ｅ４−２」は２−エチルヘキシルメタクリレートのことを示し、「ｓ１−１」はγ−メタクリロキシプロピルトリメトキシシラン（ＳＺ６０３０）のことを示し、「ｓ１−２」はγ−メタクリロキシプロピルトリエトキシシランのことを示し、「ｓ２−１」はエチルメタクリレートのことを示す。また、表中には、重合体溶液を構成する重合体の重量平均分子量Ｍｗをあわせて示した。
【０２２０】
【表１】
2009175491.tif 000018
【０２２１】
［１］カラーフィルターの製造
（実施例１）
［１．１］カラーフィルター用インクセットの調製
＜第１のインクセット１の調製＞
まず、カラーフィルター用インクセットを構成する各色の第１のインクの製造を行った。
【０２２２】
分散剤としてのディスパービック１１１：５．０４ｇ（１４重量部）と、分散剤としてのディスパービック１６６：２８．０７ｇ（７８重量部）と、熱可塑性樹脂としてのＳＰＣＮ−１７Ｘ（昭和高分子社製）：１９．４３ｇ（５４重量部）と、第１の液性媒体としての１，３−ブチレングリコールジアセテート：９１．０５ｇ（２５３重量部）とを、内容量４００ｃｃの攪拌機（一軸ミキサー）に投入し、ディスパーミルで１０分間攪拌して予備分散を行うことにより、分散剤分散液を得た（予備分散工程）。このとき、攪拌機が有する攪拌翼の回転数は、２０００ｒｐｍとなるようにした。
【０２２３】
次に、以下に述べるようにして、予備分散工程で得られた分散剤分散液に、顔料を添加し、無機ビーズを多段で添加して微分散処理を行う微分散工程を施した。
まず、得られた分散剤分散液に、顔料：３５．９９ｇ（１００重量部）を一括で添加し、１０分間攪拌を行った。このとき、攪拌機が有する攪拌翼の回転数は、２０００ｒｐｍとなるようにした。また、顔料としては、Ｃ．Ｉ．ピグメントレッド２５４と式（３）で表される顔料誘導体との混合物：２５．８５ｇと、Ｃ．Ｉ．ピグメントレッド１７７と式（２）で表される顔料誘導体との混合物：７．６０ｇと、式（４）で示される化学構造を有するスルホン化顔料誘導体の粉末：３．５５ｇとを用いた。また、このとき、分散剤分散液と顔料との混合物中における顔料の含有率が１６ｗｔ％となるように、第１の液性媒体としての１，３−ブチレングリコールジアセテートで希釈した。
【０２２４】
【化１７】
2009175491.tif 000019
【０２２５】
【化１８】
2009175491.tif 000020
【０２２６】
【化１９】
2009175491.tif 000021
【０２２７】
次に、平均粒径０．８ｍｍの無機ビーズ（第１の無機ビーズ、ジルコニア製、「Ｔｏｒａｙ  ｃｅｒａｍ  粉砕ボール」（商品名）、東レ株式会社製）を添加して、室温下、３０分間攪拌し１段目の分散処理（第１の処理）を行った。このとき、攪拌機が有する攪拌翼の回転数は、２０００ｒｐｍとなるようにした。
次に、フィルター（「ＰＡＬＬ  ＨＤＣＩＩ  Ｍｅｍｂｒａｎｅ  Ｆｉｌｔｅｒ」、ＰＡＬＬ社製）を用いたろ過により、無機ビーズ（第１の無機ビーズ）を除去し、その後、平均粒径０．１ｍｍの無機ビーズ（第２の無機ビーズ、ジルコニア製、「Ｔｏｒａｙ  ｃｅｒａｍ  粉砕ボール」（商品名）、東レ株式会社製）を添加し、更に３０分間攪拌し第２段目の分散処理（第２の処理）を行った。このとき、攪拌機が有する攪拌翼の回転数は、２０００ｒｐｍとなるようにした。また、第１の液性媒体としての１，３−ブチレングリコールジアセテートで希釈した。
その後、フィルター（「ＰＡＬＬ  ＨＤＣＩＩ  Ｍｅｍｂｒａｎｅ  Ｆｉｌｔｅｒ」（商品名）、ＰＡＬＬ社製）を用いたろ過により、無機ビーズ（第２の無機ビーズ）を除去し、顔料分散体を得た。
【０２２８】
次に、上記のようにして得られた顔料分散体と、重合体溶液Ｅ１と、重合体溶液Ｓ１と、第１の液性媒体としての１，３−ブチレングリコールジアセテートを混合した。本工程は、上記顔料分散体と、重合体溶液Ｅ１と、重合体溶液Ｓ１とを、内容量４００ｃｃの攪拌機（一軸ミキサー）に投入し、ディスパーミルで１０分間攪拌することにより行った。このとき、攪拌機が有する攪拌翼の回転数は、２０００ｒｐｍとなるようにした。これにより、目的とする赤色のカラーフィルター用インク（Ｒインク）を得た。また、このときのＲインクの顔料の含有率は、７．３ｗｔ％であった。
【０２２９】
また、顔料の種類、各成分の使用量を変更した以外は、前記赤色のカラーフィルター用インクと同様にして、緑色のカラーフィルター用インク（Ｇインク）、青色のカラーフィルター用インク（Ｂインク）を調製した。これにより、Ｒインクに対応する、Ｒ、Ｇ、Ｂの３色のインクからなる第１のインクセットが得られた。Ｒインクを構成する顔料の平均粒径、Ｇインクを構成する顔料の平均粒径、Ｂインクを構成する顔料の平均粒径は、それぞれ、７０ｎｍ、７０ｎｍ、７０ｎｍであった。また、Ｇインクの顔料としては、Ｃ．Ｉ．ピグメントグリーン５８と、前記式（３）で示される化学構造を有するスルホン化顔料誘導体の粉末とを用い、最終的なＧインク中の顔料の含有率を１０．１ｗｔ％とした。また、Ｂインクの顔料としては、Ｃ．Ｉ．ピグメントブルー１５：６を用い、最終的なＢインク中の顔料の含有率を４．９ｗｔ％とした。
【０２３０】
＜第２のインクの調整＞
次に、第２のインクの調製を行った。
第２のインクは、重合体溶液Ｅ２と、重合体溶液Ｆ２と、２−（２−メトキシ−１−メチルエトキシ）−１−メチルエチルアセテートとを混合することによって得られた。各材料の混合は、上記顔料分散体と、重合体溶液Ｅ２と、重合体溶液Ｆ２とを、内容量４００ｃｃの攪拌機（一軸ミキサー）に投入し、ディスパーミルで１０分間攪拌することにより行った。このとき、攪拌機が有する攪拌翼の回転数は、２０００ｒｐｍとなるようにした。また、第２のインク中における樹脂材料の含有量は、９．０ｗｔ％であった。
このようにして得られた第２のインクと、第１のインクセット１を組み合わせることで、カラーフィルター用インクセットを得た。
【０２３１】
［１．２］基板準備工程
まず、両面にナトリウムイオンの溶出を防止するシリカ（ＳｉＯ２）膜が形成されたソーダガラス製の基板（Ｇ５サイズ：１１００×１３００ｍｍ）を用意し、洗浄処理を施した。
次に、カーボンブラックを含む隔壁形成用の感放射線性組成物を、洗浄済の基板の一方の面の全体に付与し、塗膜を形成した。
次に、加熱温度：１１０℃、加熱時間：１２０秒という条件でプリベーク処理を行った。
【０２３２】
［１．３］隔壁形成工程
その後、フォトマスクを介して、放射線を照射して、ポストエキスポジャーベーク処理（ＰＥＢ）を行い、引き続き、アルカリ現像液を用いた現像処理を行い、さらに、ポストベーク処理を行うことにより、隔壁を形成した。ＰＥＢは、加熱温度：１１０℃、加熱時間：１２０秒、放射線照射強度：１５０ｍＪ／ｃｍ２という条件で行った。また、現像処理は、例えば、振動浸漬法により行った。現像処理時間は、６０秒とした。また、ポストベーク処理は、加熱温度：１５０℃、加熱時間：５分という条件で行った。形成された隔壁の厚さは、２．１μｍであった。
【０２３３】
［１．４］第１のインク付与工程
次に、図３〜図６に示すような液滴吐出装置を用いて、隔壁で囲まれた領域としてのセル内に、第１のインクを吐出した。この際、３色の第１のインクを用い、各色の第１のインクが混色しないようにした。また、第１のインクは、形成される着色部が目的とする色濃度、光透過率となるように、吐出量を調整しながらセルに付与した。各色の第１のインクの１つのセル当たりの吐出量は、グリーンインクが１０００ｎｇ、レッドインクが１０００ｎｇ、ブルーインクが１０００ｎｇであった。
［１．５］第１の液性媒体除去工程
その後、ホットプレート上にて１００℃で６０分間の加熱処理を施すことにより、第１の液性媒体の大部分を除去した。
【０２３４】
［１．６］第２のインク付与工程
次に、図３〜図６に示すような液滴吐出装置を用いて、第１のインクが吐出されたセル内に、第２のインクを吐出し、セル内に形成されるべき着色部の厚さを調整した。この結果、セル内に付与された第１のインクの固形分が少ないセルに対し、最も多い量の第２のインクを付与した。各色の第２のインクの１つのセル当たりの吐出量は、Ｇインクが吐出されたセルに対し３００ｎｇ、Ｒインクが吐出されたセルに対し３３０ｎｇ、Ｂインクが吐出されたセルに対し４００ｎｇであった。
【０２３５】
［１．７］第２の液性媒体除去工程
その後、ホットプレート上にて１００℃で６０分間の加熱処理を施し、さらに２００℃のオーブン内で１５分間の加熱処理を施すことにより、それぞれ着色膜と樹脂膜とからなる３色の着色部が形成された。
これにより、図１に示すようなカラーフィルターが得られた。
【０２３６】
上記のような方法を用いて、上述したようなカラーフィルター用インクセットを用いて、１００００枚のカラーフィルターを製造した。なお、製造したカラーフィルターについて、触針式表面粗さ計（Ｐ−１５、Ｔｅｃｎｏｒ社製）を用い、着色部および隔壁によって形成される段差の測定を行った。測定は、カラーフィルターの着色部および隔壁が存在する部分（１ｍｍ×１ｍｍ）を無作為に１００点について選び、各部分について表面粗さ（凹凸の段差）を測定した。得られた各部分の表面粗さについて、それらの平均を求めた。この結果、カラーフィルターの表面粗さ（凹凸の段差）平均は、０．１μｍ未満であり、隔壁と各着色部との着色部の厚さが均一であり、また、各着色部内での厚さも均一であると考えられた。また、着色部の一部を切り取って断面を観察したところ、樹脂膜と着色膜とが存在することが確認できた。
【０２３７】
（実施例２〜８）
用いる材料の種類、含有量を表１および表２に示すように変更した以外は、実施例１と同様にして、第１のインクセット１〜７および第２のインクを調製し、それぞれ、カラーフィルター用インクセットを得た。
次に、得られた各実施例のカラーフィルター用インクセットを用いて、前記実施例１と同様にして１００００枚のカラーフィルターを製造した。なお、各実施例において、各第２のインクは、各セルで形成される着色部の厚さが均一となり、隔壁と着色部との厚さが同じになるような量をそれぞれ、吐出した。
【０２３８】
（実施例９）
まず、用いる材料の種類、含有量を表１および表２に示すように変更した以外は、実施例１と同様にして、第１のインクセット８および第２のインクを調製し、それぞれ、カラーフィルター用インクセットを得た。
次に、実施例１と同様に基板準備工程、隔壁形成工程を行った。
次に、第２のインク付与工程および第２の液性媒体除去工程を行った。第２のインク付与工程の条件は、前記実施例１と同様とした。また、第２の液性媒体除去工程は、ホットプレート上にて１００℃で６０分間の加熱処理を施すことにより行った。
【０２３９】
次に、第１のインク付与工程および第１の液性媒体除去工程を行った。第１のインク付与工程の条件は、前記実施例１と同様とした。また、第１の液性媒体除去工程は、ホットプレート上にて１００℃で６０分間の加熱処理を施し、さらに２００℃のオーブン内で１５分間の加熱処理を施すことによりおこなった。これにより、カラーフィルターを製造した。
上記のような方法を用い、上述したようなカラーフィルター用インクセットを用いて、１００００枚のカラーフィルターを製造した。
【０２４０】
（実施例１０）
まず、第２のインクに用いる材料の種類、含有量を表２に示すように変更した以外は、実施例１と同様にして、第１のインクセット１および第２のインクを調製し、カラーフィルター用インクセットを得た。
次に、実施例１と同様に基板準備工程、隔壁形成工程を行った。
【０２４１】
次に、第１のインク付与工程および第１の液性媒体除去工程を行った。第１のインク付与工程の条件は、各セルに対する各第１のインク吐出量を前記実施例１の３分の１とした以外は、前記実施例１と同様とした。また、第１の液性媒体除去工程は、ホットプレート上にて１００℃で６０分間の加熱処理を施すことにより行った。
次に、第２のインク付与工程および第２の液性媒体除去工程を行った。第２のインク付与工程の条件は、各セルに対する各第２のインク吐出量を前記実施例１の３分の１とした以外は、前記実施例１と同様とした。また、第１の液性媒体除去工程は、ホットプレート上にて１００℃で６０分間の加熱処理を施すことにより行った。
【０２４２】
上記のような第１のインク付与工程、第１の液性媒体除去工程、第２のインク付与工程、第２の液性媒体除去工程をさらに２回（計３回）繰り返し、カラーフィルターを製造した。なお、３回目の第２の液性媒体除去工程では、ホットプレート上にて１００℃で６０分間の加熱処理を行った後に、さらに２００℃のオーブン内で１５分の加熱処理を施した。
上記のような方法を用い、上述したようなカラーフィルター用インクセットを用いて、１０００枚のカラーフィルターを製造した。
【０２４３】
（実施例１１）
まず、第２のインクに用いる材料の種類、含有量を表２に示すように変更した以外は、実施例１と同様にして、第１のインクセット１および第２のインクを調製し、カラーフィルター用インクセットを得た。
次に、実施例１と同様に基板準備工程、隔壁形成工程を行った。
【０２４４】
次に、第１のインク付与工程を行った。第１のインク付与工程の条件は、各セルに対する各第１のインク吐出量を前記実施例１の２分の１とした以外は、前記実施例１と同様とした。
次に、第２のインク付与工程を行った。第２のインク付与工程の条件は、各セルに対する各第２のインク吐出量を前記実施例１の２分の１とした以外は、前記実施例１と同様とした。
【０２４５】
上記のような第１のインク付与工程、第２のインク付与工程、第２の液性媒体除去工程をさらに１回（計２回）繰り返した。
その後、液性媒体除去工程として、ホットプレート上にて１００℃で６０分間の加熱処理をした後に、さらに２００℃のオーブン内で１５分間の加熱処理を施し、カラーフィルターを製造した。
上記のような方法を用い、上述したようなカラーフィルター用インクセットを用いて、１００００枚のカラーフィルターを製造した。
【０２４６】
（実施例１２）
用いる材料の種類、含有量を表２に示すように変更した以外は、実施例１と同様にして、各色（Ｒ、Ｇ、Ｂ）の第１のインクに対応する第２のインク（Ｒ第２のインク、Ｇ第２のインク、Ｂ第２のインク）を調製し、第１のインクセットに対応する第２のインクセットを得た。これにより、第１のインクセットと、対応する第２のインクセットからなるカラーフィルター用インクセットを得た。
次に、第２のインク付与工程において、各セルに対し、付与された第１のインクに対応する第２のインクを付与した以外は、前記実施例１と同様にして、１０００枚のカラーフィルターを製造した。なお、第２のインクの吐出量は、各色で同様であり、各セルに対し、４００ｎｇであった。
【０２４７】
（比較例１）
用いる材料の種類、含有量を表１および表２に示すように変更した以外は、実施例１と同様にして、第１のインクセット１および第２のインクを調製し、それぞれ、カラーフィルター用インクセットを得た。
次に、得られた各実施例のカラーフィルター用インクセットを用いて、前記実施例１と同様にして１００００枚のカラーフィルターを製造した。なお、各実施例において、各第２のインクは、各セルで形成される着色部の厚さが均一となり、隔壁と着色部との厚さが同じになるような量をそれぞれ、吐出した。
【０２４８】
（比較例２）
まず、前記実施例１と同様にして、第１のインクセット１を得、これをカラーフィルター用インクセットとした。次に、実施例１と同様に基板準備工程、隔壁形成工程、第１のインク付与工程を行った。
次に、第１の液性媒体除去工程を行った。第１の液性媒体除去工程は、ホットプレート上にて１００℃で６０分間の加熱処理を施し、さらに２００℃のオーブン内で１５分間の加熱処理を施すことにより行った。
次に、第２のインク付与工程および第２の液性媒体除去を行わず、第１の液性媒体除去工程後に平坦化膜を設け、カラーフィルターを製造した。
また、平坦化膜は、透明なアクリル樹脂の塗料をスピンコート法によって塗布し、乾燥することで形成した。形成された平坦化膜の平均厚さは、６．０μｍであった。
【０２４９】
（比較例３）
まず、前記実施例１と同様にして、第１のインクセット１を得、これをカラーフィルター用インクセットとした。
次に、実施例１と同様に基板準備工程、隔壁形成工程、第１のインク付与工程を行った。
【０２５０】
次に、第１の液性媒体除去工程を行った。第１の液性媒体除去工程は、ホットプレート上にて１００℃で６０分間の加熱処理を施し、さらに２００℃のオーブン内で１５分間の加熱処理を施すことにより行った。
次に、第２のインク付与工程および第２の液性媒体除去を行わず、第１の液性媒体除去工程後に平坦化膜を設け、カラーフィルターを製造した。
また、平坦化膜は、透明なアクリル樹脂の塗料をスピンコート法によって塗布し、乾燥することで形成した。形成された平坦化膜の平均厚さは、１．０μｍであった。
【０２５１】
（比較例４）
まず、前記実施例１と同様にして、第１のインクセット８を得、これをカラーフィルター用インクセットとした。
次に、実施例１と同様に基板準備工程、隔壁形成工程、第１のインク付与工程を行った。
【０２５２】
次に、第１の液性媒体除去工程を行い、カラーフィルターを製造した。第１の液性媒体除去工程は、ホットプレート上にて１００℃で６０分間の加熱処理を施し、さらに２００℃のオーブン内で１５分間の加熱処理を施すことにより行った。
上記のような方法を用い、上述したようなカラーフィルター用インクセットを用いて、１０００枚のカラーフィルターを製造した。
【０２５３】
（比較例５）
まず、樹脂材料、分散剤、第１の液性媒体の含有量を表１に示すように変更した以外は、前記実施例１と同様にして、第１のインクセット９を得、これをカラーフィルター用インクセットとした。なお、樹脂材料、顔料の含有量は、形成すべき着色部が目的とする色濃度、光透過率である場合に、着色部の厚みが全て均一になると考えられる含有量とした。
【０２５４】
次に、実施例１と同様に基板準備工程、隔壁形成工程、第１のインク付与工程を行った。
次に、第１の液性媒体除去工程を行い、カラーフィルターを製造した。第１の液性媒体除去工程は、ホットプレート上にて１００℃で６０分間の加熱処理を施し、さらに２００℃のオーブン内で１５分間の加熱処理を施すことにより行った。
上記のような方法を用い、上述したようなカラーフィルター用インクセットを用いて、１００００枚のカラーフィルターを製造した。
【０２５５】
表１に、各実施例および各比較例で用いた第１のインクの組成および特性を示した。また、前記各実施例および各比較例について、用いた第１のインクセットの種類、カラーフィルター用インクセットを構成する第２のインクの組成・特性等を、表２にまとめて示した。
なお、表中、Ｃ．Ｉ．ピグメントレッド２５４を「ＰＲ２５４」、Ｃ．Ｉ．ピグメントレッド１７７を「ＰＲ１７７」、Ｃ．Ｉ．ピグメントグリーン５８を「ＰＧ５８」、Ｃ．Ｉ．ピグメントグリーン３６を「ＰＧ３６」、Ｃ．Ｉ．ピグメントブルー１５：６を「ＰＢ１５：６」、Ｃ．Ｉ．ピグメントイエロー１５０を「ＰＹ１５０」、Ｃ．Ｉ．ピグメントレッド２５４と式（３）で表される顔料誘導体との混合物を「ＰＲ２５４Ｄ」、Ｃ．Ｉ．ピグメントレッド１７７と式（２）で表される顔料誘導体との混合物を「ＰＲ１７７Ｄ」、式（４）で表される顔料誘導体で構成された粉末を「ＳＰＤ」、ディスパービック１１１を「ＤＡ１」、ディスパービック２０９５を「ＤＡ２」、ディスパービックＰ１０４を「ＤＡ３」、ディスパービック１６６を「ＤＡ４」、ディスパービック９０７５を「ＤＡ５」、ＳＰＣＮ−１７Ｘを「ＤＲ１」で示した。また、表には、分散剤の酸価、アミン価（固形分換算したときの酸価、アミン価）もあわせて示したなお、酸価は、ＤＩＮ  ＥＮ  ＩＳＯ  ２１１４に準拠する方法により求め、アミン価は、ＤＩＮ  １６９４５に準拠する方法により求めた。また、表中、第１の液性媒体、第２の液性媒体の種類については、表１と同様にして各種溶剤（分散媒）を示した。また、表中、硬化性樹脂材料の欄には、重合体溶液Ｓ１に含まれる重合体をＳ１で示した。同様に、重合体溶液Ｓ２〜Ｓ６、Ｅ１〜Ｅ１０、Ｆ１〜Ｆ５に含まれる重合体を、それそれ、Ｓ２〜Ｓ６、Ｅ１〜Ｅ１０、Ｆ１〜Ｆ５で示した。また、粘度の測定は、２５℃の環境下、Ｅ型粘度計（東機産業社製、ＲＥ−０１）を用いて、ＪＩＳ  Ｚ８８０９に準拠して行った。また、前記実施例および比較例で用いた、Ｃ．Ｉ．ピグメントレッド１７７と式（２）で表される顔料誘導体との混合物中における式（２）で表される顔料誘導体の含有率は、いずれも、０．１〜１０．０ｗｔ％であった。また、前記実施例および比較例で用いた、Ｃ．Ｉ．ピグメントレッド２５４と式（３）で表される顔料誘導体との混合物中における式（３）で表される顔料誘導体の含有率は、いずれも、０．１〜１０．０ｗｔ％であった。
【０２５６】
【表２】
2009175491.tif 000022
【０２５７】
【表３】
2009175491.tif 000023
【０２５８】
［２］液滴吐出の安定性評価（吐出安定性評価）
次に、上記のようにして得られた各第１のインクセット、各実施例および各比較例で用いた第２のインクについて、液滴吐出の安定性評価を行った。
［２．１］着弾位置精度評価
図３〜図６に示すような液滴吐出装置および前記各実施例および各比較例のカラーフィルター用インクセットを用意し、２５℃、４５％ＲＨ環境下で、ピエゾ素子の駆動波形を最適化した状態で、各インクについて、液滴吐出ヘッドの各ノズルから、１０００００発（１０００００滴）の液滴の連続吐出を行った。液滴吐出ヘッドの中央部付近の指定したノズルから吐出された１００００発の液滴について、着弾した各液滴の中心位置の中心狙い位置からのズレ量ｄの平均値を求め、以下の３段階の基準に従い、評価した。なお、第１のインクセットおよび実施例１０の第２のインクセットのズレ量ｄの平均値としては、それぞれ、各インクセットを構成する３種のインクについて得られた値の平均値を採用した。
Ａ：ズレ量ｄの平均値が０．０５μｍ未満。
Ｂ：ズレ量ｄの平均値が０．０５μｍ以上、０．１０μｍ未満。
Ｃ：ズレ量ｄの平均値が０．１０μｍ以上。
【０２５９】
［２．２］目詰まり評価
図３〜図６に示すような液滴吐出装置および前記各実施例および各比較例のカラーフィルター用インクセットを用意し、２５℃、４５％ＲＨ環境下で、液滴吐出装置を２４時間、連続で運転させることにより、カラーフィルター用インクセットを構成する各インクの吐出を行った。
【０２６０】
連続運転後における、液滴吐出ヘッドを構成するノズルの目詰まりの発生率（［（目詰まりノズル数）／（全ノズル数）］×１００）を求め、ノズルの目詰まりが発生しているものについては、可塑材料で構成されたクリーニング部材により、目詰まりの解消が可能であるか否かを調べた。その結果を、以下の４段階の基準に従い、評価した。なお、第１のインクセットおよび実施例１０の第２のインクセットのノズルの目詰まりの発生率の値としては、それぞれ、各インクセットを構成する３種のインクについて得られた値の平均値を採用した。
【０２６１】
Ａ：ノズルの目詰まりの発生がない。
Ｂ：ノズルの目詰まりの発生率が０．５％未満（ただし、ゼロを除く）であり、かつ、クリーニングによる目詰まりの解消が可能。
Ｃ：ノズルの目詰まりの発生率が０．５％以上、１．０％未満であり、かつ、クリーニングによる目詰まりの解消が可能。
Ｄ：ノズルの目詰まりの発生率が１．０％以上、または、クリーニングによる目詰まりの解消が不可能。
なお、上記の評価は、各実施例および各比較例について、同様の条件で行った。
【０２６２】
［２．３］間欠印字性能評価
図３〜図６に示すような液滴吐出装置および前記各実施例および各比較例のカラーフィルター用インクセットを用意し、２５℃、４５％ＲＨ環境下で、ピエゾ素子の駆動波形を最適化した状態で、各インクについて、液滴吐出ヘッドの各ノズルから、１０００発（１０００滴）の液滴の連続吐出を行い、その後、３０秒間、液滴の吐出を中断した（１シーケンス目）。その後、同様に、液滴の連続吐出、および、液滴の吐出の中断の操作を繰り返し行った。液滴吐出ヘッドの中央部付近の指定したノズルについて、１シーケンス目に吐出された液滴の平均重量Ｗ１［ｎｇ］と、１０シーケンス目に吐出された液滴の平均重量Ｗ１０［ｎｇ］とを求めた。そして、Ｗ１とＷ１０との差の絶対値の、液滴の目標吐出量ＷＴ［ｎｇ］に対する比率（｜Ｗ１−Ｗ１０｜／ＷＴ）を求め、以下の３段階の基準に従い、評価した。｜Ｗ１−Ｗ１０｜／ＷＴの値が小さいほど、間欠印字性能（液滴吐出量の安定性）に優れていると言える。なお、第１のインクセットおよび実施例１２の第２のインクセットの｜Ｗ１−Ｗ１０｜／Ｗの値としては、それぞれ、各インクセットを構成する３種のインクについて得られた値の平均値を採用した。
Ａ：｜Ｗ１−Ｗ１０｜／ＷＴの値が、０．０３０未満。
Ｂ：｜Ｗ１−Ｗ１０｜／ＷＴの値が、０．０３０以上、０．６００未満。
Ｃ：｜Ｗ１−Ｗ１０｜／ＷＴの値が、０．６００以上。
【０２６３】
［２．４］連続吐出性能評価
図３〜図６に示すような液滴吐出装置および前記各実施例および各比較例のカラーフィルター用インクセットを用意し、２５℃、４５％ＲＨ環境下で、ピエゾ素子の駆動波形を最適化した状態で、各インクについて、液滴吐出ヘッドの各ノズルから、１００００発（１００００滴）の液滴の連続吐出を行った。液滴吐出ヘッドの左右両端の指定の２つのノズルについて、吐出された液滴の総重量を求め、上記２つのノズルから吐出された液滴の平均吐出量の差の絶対値ΔＷ［ｎｇ］を求めた。このΔＷの、液滴の目標吐出量ＷＴ［ｎｇ］に対する比率（ΔＷ／ＷＴ）を求め、以下の３段階の基準に従い、評価した。ΔＷ／ＷＴの値が小さいほど、液滴吐出量の安定性に優れていると言える。なお、第１のインクセットおよび実施例１０の第２のインクセットのΔＷ／ＷＴの値としては、それぞれ、各インクセットを構成する３種のインクについて得られた値の平均値を採用した。
Ａ：ΔＷ／ＷＴの値が、０．０３０未満。
Ｂ：ΔＷ／ＷＴの値が、０．０３０以上、０．６００未満。
Ｃ：ΔＷ／ＷＴの値が、０．６００以上。
【０２６４】
［３］カラーフィルターの評価
上記のようにして得られた各カラーフィルターを用いて、以下のような評価を行った。
［３．１］色再現範囲の評価
前記各実施例および各比較例において製造されたカラーフィルターのうち、それぞれ、７５００枚目に製造されたカラーフィルターを用いて、同条件で図９に示すような液晶表示装置を製造した。
また、液晶表示装置の製造時において、カラーフィルター上に共通電極を設ける前に、イソプロピルアルコールのシャワーによって２分間、カラーフィルターの着色部が設けられている面を洗浄した。その後、シャワーによって洗浄を行った面に対し、深紫外発光のＵＶランプ（ＤＥＥＰ  ＵＶランプ）を用いて、さらに洗浄を行った。
【０２６５】
得られた各液晶表示装置ついて、標準Ｃ光源を用いて、赤色の単色表示、緑色の単色表示、青色の単色表示を行った状態で、分光光度計（大塚電子社製、ＭＣＰＤ３０００）により、透過スペクトルを測定し、ｘｙ表示系による色度（Ｒ（ｘｙ）、Ｇ（ｘｙ）、Ｂ（ｘｙ））を求め、ＮＴＳＣ比を算出し、以下の３段階の基準に従い、評価した。ＮＴＳＣ比が高いほど、色再現範囲が広いと言える。
【０２６６】
Ａ：ＮＴＳＣ比が７９％以上。
Ｂ：ＮＴＳＣ比が７２以上、７９％未満。
Ｃ：ＮＴＳＣ比が７２％未満。
Ｄ：光漏れ等により、画素毎にばらつきが大きく測定に意味が無い。
なお、上記の評価は、各実施例および各比較例について、同様の条件で行った。
【０２６７】
［３．２］画像表示試験
上述した［３．１］での液晶表示装置に関して、ＳＭＰＴＥに準拠したＳＭＴＰＥカラーバーを表示させ、表示された画像について、以下の５段階の基準に従い、画質を評価した。
Ａ：適正に画像表示を行えるとともに、表示される画像の形状、色調は非常に鮮明である。
Ｂ：適正に画像表示を行えるとともに、表示される画像の形状、色調は鮮明である。
Ｃ：適正に画像表示を行えるが、一部の画素抜けが発生している（全画素に対し５％未満）。または、表示される画像の形状、色調はやや不鮮明である。
Ｄ：適正に画像表示を行えるが、著しくの画素抜けが発生している（全画素に対し５％以上）。または、表示される画像の形状、色調が著しく不鮮明である。
Ｅ：適正に画像表示を行うことができない。
なお、上記の評価においては、各液晶表示装置について、同様の条件で製造し、同様の条件で表示を行い、同様の条件で観察、測定を行った。
【０２６８】
［３．３］色むら、濃度むら、光漏れ
上述した［３．１］での液晶表示装置に関して、暗室で、赤色の単色表示、緑色の単色表示、青色の単色表示、白色の単色表示を行った状態で目視による観察を行い、各部位での色むら、濃度むら、光漏れの発生状況を、以下の５段階の基準に従い、評価した。なお、本評価における光漏れとは、カラーフィルターのセルにおいて、着色部が存在しない部分があり、このため、照射した光がそのまま、カラーフィルターを透過する現象である。
【０２６９】
Ａ：色むら、濃度むら、光漏れが全く認められない。
Ｂ：色むら、濃度むら、光漏れがほとんど認められない。
Ｃ：色むら、濃度むら、光漏れがわずかに認められる。
Ｄ：色むら、濃度むら、光漏れがはっきりと認められる。
Ｅ：色むら、濃度むら、光漏れが顕著に認められる。
なお、上記の評価においては、各液晶表示装置について、同様の条件で製造し、同様の条件で表示を行い、同様の条件で観察、測定を行った。
【０２７０】
［３．４］個体間での特性差
前記各実施例および各比較例のカラーフィルター用インクセットを用いて製造されたカラーフィルターのうち、それぞれ、１〜１０枚目、および、４９９０〜４９９９枚目に製造されたカラーフィルターを用意し、これらのカラーフィルターについて、それぞれ、無作為に１００画素を抽出した。抽出された１００画素について、暗室で、赤色の単色表示、緑色の単色表示、青色の単色表示、白色の単色表示を行い、分光光度計（大塚電子社製、ＭＣＰＤ３０００）を用いて測色し、色度を求めた。各カラーフィルターについて、上記の１００画素について求められた色度の平均値を、そのカラーフィルターの色度とした。その結果から、各実施例および各比較例について、それぞれ、１〜１０枚目、４９９０〜４９９９枚目に製造されたカラーフィルター（合計２０枚のカラーフィルター）の間で最大となる色差（Ｌａｂ表示系での色差ΔＥ）を求め、以下の５段階の基準に従い、評価した。
【０２７１】
Ａ：色差（ΔＥ）が０．５未満。
Ｂ：色差（ΔＥ）が０．５以上１．０未満。
Ｃ：色差（ΔＥ）が１．０以上１．５未満。
Ｄ：色差（ΔＥ）が１．５以上２．０未満。
Ｅ：色差（ΔＥ）が２．０以上。
【０２７２】
［３．５］耐久性
上述した［３．１］での液晶表示装置に関して、暗室で、赤色の単色表示、白色の単色表示を行った状態で目視による観察を行い、光漏れ（白抜け、輝点）が発生していないことを確認した。
次に、上記の液晶表示装置からカラーフィルターを取り外した。
【０２７３】
取り外した各カラーフィルターを、２０℃の環境下に１．５時間、次いで、５５℃の環境下に２時間、次いで、２０℃の環境下に１．５時間、次いで、−５℃の環境下に３時間静置した。その後、再び、環境温度を２０℃に戻し、これを１サイクル（８時間）とし、このサイクルを合計４０回繰り返した（合計３２０時間）。
その後、これらのカラーフィルターを用いて、再び、図９に示すような液晶表示装置を組み立てた。
これらの液晶表示装置を用いて、暗室で、赤色の単色表示、緑色の単色表示、青色の単色表示、白色の単色表示を行った状態で目視による観察を行い、光漏れ（白抜け、輝点）の発生状況を、以下の５段階の基準に従い、評価した。
【０２７４】
Ａ：光漏れ（白抜け、輝点）の発生したカラーフィルターはない。
Ｂ：１〜２枚のカラーフィルターにおいて、光漏れ（白抜け、輝点）が認められる。
Ｃ：３〜５枚のカラーフィルターにおいて、光漏れ（白抜け、輝点）が認められる。
Ｄ：６〜９枚のカラーフィルターにおいて、光漏れ（白抜け、輝点）が認められる。
Ｅ：１０枚のカラーフィルターにおいて、光漏れ（白抜け、輝点）が認められる。
【０２７５】
［３．６］耐溶剤性（耐薬品性）
前記各実施例および各比較例において製造されたカラーフィルターのうち、それぞれ、５０００枚目に製造されたカラーフィルターを用いて、イソプロパノール、γ−ブチロラクトン、Ｎ−メチル−２−ピロリドン、０．５ＮＨＣｌ水溶液、０．５ＮＮａＯＨ水溶液のそれぞれの液体に、液温２０℃で１０分間浸漬し、外観の変化を以下の４段階の基準に従い評価した。
【０２７６】
Ａ：すべての液体において、クラック、ひび、膨潤等の外観の変化が無い。
Ｂ：０．５ＮＨＣｌ水溶液、０．５ＮＮａＯＨ水溶液のうち少なくとも一方におい
て、クラック、ひび、膨潤等の外観の変化が認められたが、実用上問題ない。
Ｃ：γ−ブチロラクトン、Ｎ−メチル−２−ピロリドンのうち少なくとも一方にお
いて、クラック、ひび、膨潤等の外観の変化が認められる。
Ｄ：イソプロパノール、および／または、γ−ブチロラクトン、Ｎ−メチル−２−
ピロリドンの双方において、クラック、ひび、膨潤等の外観の変化が認められ
る。
これらの結果を表４および表５に示す。
【０２７７】
【表４】
2009175491.tif 000024
【０２７８】
【表５】
2009175491.tif 000025
【０２７９】
表４、表５から明らかなように、本発明のカラーフィルター用インクセットを用いて製造されたカラーフィルターは、色再現範囲が広いものであり、画像表示装置に用いた際に形状、色調が鮮明な画像を適正に表示することができるものであった。また、本発明のカラーフィルター用インクセットを用いて製造されたカラーフィルターは、色むら、濃度むら、光漏れの発生が抑制されており、個体間での特性のばらつきも小さかった。また、本発明のカラーフィルター用インクセットを用いて製造されたカラーフィルターは、耐溶剤性に優れていた。
【０２８０】
これに対し、各比較例では、満足な結果が得られなかった。比較例２では、製造されたカラーフィルターを用いて画像表示装置を組み立て、表示を行うと、形状、色調が不鮮明であった。カラーフィルターを透過する光が目的とする着色部以外の着色部を透過したためと考えられる。また、比較例３では、製造されたカラーフィルターも用いて画像表示装置を組み立てたところ、適正な表示ができなかった。スピンコート法によって設けられた薄い平坦化膜が十分に平坦でなく、共通電極の断線が起きたものと考えられる。また、比較例４では、各着色部が均一な厚さでないため、製造されたカラーフィルターも用いて画像表示装置を組み立てたところ、適正な表示ができなかった。また、比較例５では、インクの吐出が安定せず、カラーフィルターの各部位に色むら、濃度むらが顕著に発生した。この結果、このカラーフィルターを備えた画像表示装置は、鮮明な形状、色調の画像を表示することができなかった。
【０２８１】
また、各実施例のカラーフィルター用インクセットを用いて製造したカラーフィルターは、カラーフィルター全体で、着色部の厚さが均一であることを光学顕微鏡で確認した。また、各実施例のカラーフィルター用インクセットを用いて製造したカラーフィルターの着色部の一部を切り取って断面を観察したところ、樹脂膜と着色膜とが存在することが確認できた。これに対し、各比較例のカラーフィルター用インクセットを用いて製造したカラーフィルターは、比較例１を除き、カラーフィルター全体で、着色部の厚さが均一でないことを光学顕微鏡で確認した。
また、市販の液晶テレビを分解し、液晶表示装置部分を、上記のようにして製造したものと交換して、上記と同様の評価を行ったところ、上記と同様な結果が得られた。
【図面の簡単な説明】
【０２８２】
【図１】本発明のカラーフィルターの好適な実施形態を示す断面図である。
【図２】本発明のカラーフィルターの製造方法の第１実施形態を示す断面図である。
【図３】カラーフィルターの製造に用いる液滴吐出装置を示す斜視図である。
【図４】図３に示す液滴吐出装置における液滴吐出手段をステージ側から観察した図である。
【図５】図３に示す液滴吐出装置における液滴吐出ヘッドの底面を示す図である。
【図６】図３に示す液滴吐出装置における液滴吐出ヘッドを示す図であり、（ａ）は断面斜視図、（ｂ）は断面図である。
【図７】本発明のカラーフィルターの製造方法の第２実施形態を示す断面図である。
【図８】本発明のカラーフィルターの製造方法の第３実施形態を示す断面図である。
【図９】液晶表示装置の実施形態を示す断面図である。
【図１０】本発明の電子機器を適用したモバイル型（またはノート型）のパーソナルコンピュータの構成を示す斜視図である。
【図１１】本発明の電子機器を適用した携帯電話機（ＰＨＳも含む）の構成を示す斜視図である。
【図１２】本発明の電子機器を適用したディジタルスチルカメラの構成を示す斜視図である。
【図１３】従来の一般的なカラーフィルターの実施形態の一例を示す断面図である。
【符号の説明】
【０２８３】
１…カラーフィルター  １１…基板  １２…着色部  １２Ａ…第１の着色部  １２Ｂ…第２の着色部  １２Ｃ…第３の着色部  １３…隔壁  １４…セル  ２１…第１のインク  ２２…第２のインク  １２１…着色膜  １２２…樹脂膜  ３…塗膜  ６０…液晶表示装置  ６１…共通電極  ６２…液晶層  ６３、６４…配向膜  ６５…画素電極  ６６…基板（対向基板）  ６７、６８…偏光板  Ｉ１００…液滴吐出装置  Ｉ１０１…タンク  Ｉ１０２…吐出走査部  Ｉ１０３…液滴吐出手段  Ｉ１０４…第１位置制御装置  Ｉ１０５…キャリッジ  Ｉ１０６…ステージ  Ｉ１０８…第２位置制御装置  Ｉ１１０…チューブ  Ｉ１１２…制御手段  Ｉ１１４…液滴吐出ヘッド（インクジェットヘッド）  Ｉ１１６Ａ、Ｉ１１６Ｂ…ノズル列  Ｉ１１８…ノズル  Ｉ１２０…キャビティ  Ｉ１２２…隔壁  Ｉ１２４…振動子  Ｉ１２４Ａ、Ｉ１２４Ｂ…電極  Ｉ１２４Ｃ…ピエゾ素子  Ｉ１２６…振動板  Ｉ１２７…吐出部  Ｉ１２８…ノズルプレート  Ｉ１２９…液たまり  Ｉ１３０…供給口  Ｉ１３１……孔  １０００…画像表示装置  １１００…パーソナルコンピュータ  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッタボタン  １３０８…回路基板  １３１２…ビデオ信号出力端子  １３１４…データ通信用の入出力端子  １４３０…テレビモニタ  １４４０…パーソナルコンピュータ
【図１】
2009175491.tif 000031
【図２】
2009175491.tif 000032
【図３】
2009175491.tif 000033
【図４】
2009175491.tif 000034
【図５】
2009175491.tif 000035
【図６】
2009175491.tif 000036
【図７】
2009175491.tif 000037
【図８】
2009175491.tif 000038
【図９】
2009175491.tif 000039
【図１０】
2009175491.tif 000040
【図１１】
2009175491.tif 000041
【図１２】
2009175491.tif 000042
【図１３】
2009175491.tif 000043
【手続補正書】
【提出日】平成20年12月3日(2008.12.3)
【手続補正１】
【補正対象書類名】明細書
【補正対象項目名】００９３
【補正方法】変更
【補正の内容】
【００９３】
【化１６】
2009175491.tif 000044